(57)【要約】  金属細線の細線化による透明性の向上を享受しながら、機械的特性、電気的特性、光学的特性の少なくともいずれかがさらに向上した導電性フィルム、並びに、それを用いた導電性フィルムロール、電子ペーパー、タッチパネル、及びフラットパネルディスプレイを提供することを目的とする。  本発明の導電性フィルムは、透明基材と、該透明基材の片面又は両面に配された金属細線パターンからなる導電部と、を有する導電性フィルムであって、前記金属細線パターンが、金属細線から構成されており、該金属細線が、導電性金属原子Ｍに加え、ケイ素原子Ｓｉ、酸素原子Ｏ、炭素原子Ｃの少なくともいずれか原子を含み、前記金属細線の延伸方向に直交する前記金属細線の断面のＳＴＥＭ−ＥＤＸ分析において、前記金属細線の最大厚さをＴとしたとき、前記金属細線が、厚さ方向に対して、前記ケイ素原子Ｓｉ、前記酸素原子Ｏ、前記炭素原子Ｃの少なくともいずれかを、所定の比率で含有している。
2020027166.tif 000002
【特許請求の範囲】
【請求項１】
透明基材と、該透明基材の片面又は両面に配された金属細線パターンからなる導電部と、を有する導電性フィルムであって、
前記金属細線パターンが、金属細線から構成されており、
該金属細線が、導電性金属原子Ｍとケイ素原子Ｓｉとを含み、
前記金属細線の延伸方向に直交する前記金属細線の断面のＳＴＥＭ−ＥＤＸ分析において、前記金属細線の最大厚さをＴとしたとき、前記透明基材側の前記金属細線界面から０．１０Ｔ〜０．９０Ｔの厚さ領域における、前記導電性金属原子Ｍに対する前記ケイ素原子Ｓｉの原子％比Ｓｉ／Ｍ０．１０〜０．９０が、０．００１以上０．０７０以下である、
導電性フィルム。
【請求項２】
前記透明基材側の前記金属細線界面から０．１０Ｔ〜０．２５Ｔの厚さ領域における原子％比Ｓｉ／Ｍ０．１０〜０．２５が、０．００１以上０．０７０以下である、
請求項１に記載の導電性フィルム。
【請求項３】
前記透明基材側の前記金属細線界面から０．７５Ｔ〜０．９０Ｔの厚さ領域における原子％比Ｓｉ／Ｍ０．７５〜０．９０が、０．００１以上０．０７０以下である、
請求項１又は２に記載の導電性フィルム。
【請求項４】
前記導電性金属原子Ｍが、金、銀、銅及びアルミニウムからなる群より選ばれる少なくとも１種以上の金属元素を含む、
請求項１〜３のいずれか一項に記載の導電性フィルム。
【請求項５】
前記透明基材と前記導電部の間に中間層を有する、
請求項１〜４のいずれか一項に記載の導電性フィルム。
【請求項６】
前記中間層が、酸化ケイ素、窒化ケイ素、酸化アルミニウム、及びフッ化マグネシウムからなる群より選ばれる少なくとも１種を含む、
請求項５に記載の導電性フィルム。
【請求項７】
透明基材と、該透明基材の片面又は両面に配された金属細線パターンからなる導電部と、を有する導電性フィルムであって、
前記金属細線パターンが、金属細線から構成されており、
該金属細線が、導電性金属原子Ｍと酸素原子Ｏとを含み、
前記金属細線の延伸方向に直交する前記金属細線の断面のＳＴＥＭ−ＥＤＸ分析において、前記金属細線の厚さをＴとしたとき、前記透明基材側の金属細線界面から０．１０Ｔ〜０．９０Ｔまでの厚さ領域における前記導電性金属原子Ｍに対する前記酸素原子Ｏの原子％比Ｏ／Ｍ０．１０〜０．９０が、０．０１以上１．００以下である、
導電性フィルム。
【請求項８】
前記金属細線中の原子％比Ｏ／Ｍが、前記透明基材側から前記金属細線の厚み方向に向かって漸減する、
請求項７に記載の導電性フィルム。
【請求項９】
前記透明基材側の前記金属細線界面から０．７５Ｔ〜０．９０Ｔまでの厚さ領域における原子％比Ｏ／Ｍ０．７５〜０．９０が、０．２５以下である、
請求項７又は８に記載の導電性フィルム。
【請求項１０】
前記透明基材側の前記金属細線界面から０．１０Ｔ〜０．２５Ｔまでの厚さ領域における原子％比Ｏ／Ｍ０．１０〜０．２５が、０．０５以上である、
請求項７〜９のいずれか一項に記載の導電性フィルム。
【請求項１１】
前記導電性金属原子Ｍが、銀、銅、及びアルミニウムからなる群より選ばれる少なくとも１種以上の金属元素を含む、
請求項７〜１０のいずれか一項に記載の導電性フィルム。
【請求項１２】
前記金属細線が、酸化第一銅、酸化第二銅、酸化銀、及び酸化アルミニウムからなる群より選ばれる少なくとも１種以上の金属酸化物を含む、
請求項７〜１１のいずれか一項に記載の導電性フィルム。
【請求項１３】
前記透明基材は前記導電部との間に中間層を有する、
請求項７〜１２のいずれか一項に記載の導電性フィルム。
【請求項１４】
前記中間層が、酸化ケイ素、窒化ケイ素、酸化アルミニウム、及びフッ化マグネシウムからなる群より選ばれる少なくとも１種を含む、
請求項１３に記載の導電性フィルム。
【請求項１５】
前記中間層の屈折率が前記透明基材の屈折率よりも小さく、
前記透明基材側の前記金属細線界面から０．１０Ｔ〜０．２５Ｔまでの厚さ領域における前記金属細線の理論屈折率が前記中間層の屈折率よりも小さい、
請求項１３又は１４に記載の導電性フィルム。
【請求項１６】
透明基材と、該透明基材の片面又は両面に配された金属細線パターンからなる導電部と、を有する導電性フィルムであって、
前記金属細線パターンが、金属細線から構成されており、
該金属細線が、導電性金属原子Ｍと炭素原子Ｃとを含み、
前記金属細線の延伸方向に直交する前記金属細線の断面のＳＴＥＭ−ＥＤＸ分析において、前記金属細線の厚さをＴとしたとき、前記透明基材側の金属細線界面から０．１０Ｔ〜０．２５Ｔまでの厚さ領域における原子％比Ｃ／Ｍ０．１０〜０．２５が、０．３以上６．０以下であり、
前記導電性フィルムのシート抵抗が、０．１Ω／ｓｑ以上５００Ω／ｓｑ以下である、
導電性フィルム。
【請求項１７】
該金属細線が、酸素原子Ｏをさらに含み、
前記透明基材側の金属細線界面から０．１０Ｔ〜０．２５Ｔまでの厚さ領域における原子％比Ｏ／Ｍ０．１０〜０．２５が、０．０５以上である、
請求項１６に記載の導電性フィルム。
【請求項１８】
前記導電性金属原子Ｍが、金、銀、銅及びアルミニウムからなる群より選ばれる少なくとも１種以上の金属元素を含む、
請求項１６又は１７に記載の導電性フィルム。
【請求項１９】
前記透明基材と前記導電部の間に中間層を有する、
請求項１６〜１８のいずれか一項に記載の導電性フィルム。
【請求項２０】
前記中間層が酸化ケイ素、窒化ケイ素、酸化アルミニウム、及びフッ化マグネシウムからなる群より選ばれる少なくとも１種を含む、
請求項１９に記載の導電性フィルム。
【請求項２１】
前記金属細線の線幅が、０．１μｍ以上５．０μｍ以下である、
請求項１〜２０のいずれか一項に記載の導電性フィルム。
【請求項２２】
前記金属細線のアスペクト比が、０．０５以上１．００以下である、
請求項１〜２１のいずれか一項に記載の導電性フィルム。
【請求項２３】
前記導電性フィルムのシート抵抗が、０．１Ω／ｓｑ以上１，０００Ω／ｓｑ以下である、
請求項１〜２２のいずれか一項に記載の導電性フィルム。
【請求項２４】
前記導電性フィルムの可視光透過率が、８０％以上１００％以下である、
請求項１〜２３のいずれか一項に記載の導電性フィルム。
【請求項２５】
前記導電性フィルムのヘイズが、０．０１％以上５．００％以下である、
請求項１〜２４のいずれか一項に記載の導電性フィルム。
【請求項２６】
前記金属細線パターンの開口率が、８０％以上１００％未満である、
請求項１〜２５のいずれか一項に記載の導電性フィルム。
【請求項２７】
前記金属細線パターンがメッシュパターンである、
請求項１〜２６のいずれか一項に記載の導電性フィルム。
【請求項２８】
前記金属細線パターンがラインパターンである、
請求項１〜２７のいずれか一項に記載の導電性フィルム。
【請求項２９】
請求項１〜２８のいずれか一項に記載の導電性フィルムを捲回してなる、
導電性フィルムロール。
【請求項３０】
請求項１〜２８のいずれか一項に記載の導電性フィルムを備える、
電子ペーパー。
【請求項３１】
請求項１〜２８のいずれか一項に記載の導電性フィルムを備える、
タッチパネル。
【請求項３２】
請求項１〜２８のいずれか一項に記載の導電性フィルムを備える、
フラットパネルディスプレイ。
【発明の詳細な説明】
【技術分野】
【０００１】
本発明は、導電性フィルム、並びに、それを用いた導電性フィルムロール、電子ペーパー、タッチパネル及びフラットパネルディスプレイに関する。
【背景技術】
【０００２】
従来、電子ペーパー、タッチパネル、及びフラットパネルディスプレイ等の電子デバイスには、酸化インジウムスズ（以下、「ＩＴＯ」ともいう。）を用いた透明な導電性フィルムが用いられている。今後、更なる電子デバイスの高付加価値化にむけて、大面積化や応答性向上、フレキシブル化が重要である。そのため、これに用いられる導電性フィルムには、高い透過率を維持しながら導電性と可撓性を向上させることが求められる。【０００３】
ＩＴＯは材料固有の導電率が低いため、高い導電性を発現するためには厚膜化が必要でありそれに伴い透過率が低下する。また厚膜化により曲げや撓み、屈曲等の変形によりクラックが発生しやすくなるため、ＩＴＯを用いた導電性フィルムでは高い透過率、導電性、可撓性を同時に発現することは困難である。【０００４】
そこで、ＩＴＯに代わる導電性フィルムの研究開発が精力的に行われており、透明基材上にパターニングした金属細線を有する導電性フィルムが注目されている。金属細線は酸化物であるＩＴＯよりも導電率が高く、これを用いた導電性フィルムは高い導電性を示すことが期待される。また、金属細線は延伸性も高いため、これを用いた導電性フィルムは導電性と可撓性に優れる。【０００５】
また、ＩＴＯとは異なり金属細線は不透明であるが、金属細線の線幅を、例えば、５μｍ以下に細線化することで、低い視認性と高い透過率を実現することができる。この点、非特許文献１には、プラスチック基板上に、最小線幅０．８μｍの金属細線を印刷で作製する技術が開示されている。【０００６】
他方、金属細線を用いた導電性フィルムでは、ハンドリングやデバイス実装における曲げ、撓み、屈曲等の変形により、透明基材からの金属細線の剥離が発生し、導電性が低下しやすいという問題がある。このような問題に対して、基板との密着性が良好な金属細線パターンを有する透明電極を提供する方法として、透明樹脂基板と金属細線パターンの間に多孔質層を形成し、金属細線パターン上に透明導電性保護層を形成する方法が知られている（例えば、特許文献１参照）。【０００７】
また、特許文献２には、銅を主成分とする金属配線にシリコンなどの第２金属元素を含有させ、銅と第２金属元素の合金が金属配線の界面で金属酸化膜を形成することで、保護膜である有機膜との密着性が向上し信頼性を高くできることが開示されている。
【先行技術文献】
【非特許文献】
【０００８】
【非特許文献１】Ｎａｔｕｒｅ  Ｃｏｍｍｕｎｉｃａｔｉｏｎｓ  ７，  Ａｒｔｉｃｌｅ  ｎｕｍｂｅｒ：  １１４０２
【特許文献】
【０００９】
【特許文献１】国際公開第２０１４／０３４９２０号
【特許文献２】国際公開第２０１５／０４６２６１号
【発明の概要】
【発明が解決しようとする課題】
【００１０】
しかしながら、金属細線は不透明であるため、金属細線の細線化によるのみで透明性の低下を解決することは難しい。また、非特許文献１のように、単に金属細線の細線化を行った場合には、細線化に伴い導電性が低下する。そのため、高い透過性を発現しながら導電性を向上するためには未だ改善の余地がある。【００１１】
また、金属細線の細線化を行うと、曲げや撓み、屈曲等の変形による金属細線の断線が発生し易くなるという課題がある。例えば、特許文献１で検討されている金属細線の線幅は１０μｍ以上である。本発明者らの検討によれば、導電性フィルムに求められる透明性を向上させるために、例えば、線幅５μｍ以下の金属細線を使用する場合には、特許文献１に記載されたような多孔質層を用いたとしても、導電性フィルムの曲げや撓み、屈曲等の変形によって生じる、透明基材からの金属細線の剥離に対する抑制効果が不十分であることがわかった。【００１２】
これは、例えば、線幅５μｍ以下の金属細線では、多孔質層への導電性インクの浸透量が少なく、また、金属細線と透明性基板とが接する面積も少ないため、特許文献１のような構成としても、金属細線と透明性基板との十分な密着性が確保できないことに起因するものと推測される。【００１３】
また、特許文献２は、金属細線を覆う保護膜としての有機膜と金属細線の密着性の向上について開示されているものの、透明導電フィルムに求められる機械的特性、電気的特性、光学的特性等の向上には未だ余地がある。【００１４】
本発明は、上記問題に鑑みてなされたものであり、金属細線の細線化による透明性の向上を享受しながら、機械的特性、電気的特性、光学的特性の少なくともいずれかがさらに向上した導電性フィルム、並びに、それを用いた導電性フィルムロール、電子ペーパー、タッチパネル、及びフラットパネルディスプレイを提供することを目的とする。
【課題を解決するための手段】
【００１５】
本発明者らは、上記課題を解決すべく鋭意検討した。その結果、金属細線を有する導電性フィルムにおいて、金属細線中に、導電性金属原子Ｍに対してケイ素原子Ｓｉを所定量含有することにより、上記課題を解決しうることを見出し、本発明に係る第１実施形態を完成させるに至った。【００１６】
すなわち、本発明に係る第１実施形態は、以下のとおりである。
〔１〕
透明基材と、該透明基材の片面又は両面に配された金属細線パターンからなる導電部と、を有する導電性フィルムであって、
前記金属細線パターンが、金属細線から構成されており、
該金属細線が、導電性金属原子Ｍとケイ素原子Ｓｉとを含み、
前記金属細線の延伸方向に直交する前記金属細線の断面のＳＴＥＭ−ＥＤＸ分析において、前記金属細線の最大厚さをＴとしたとき、前記透明基材側の前記金属細線界面から０．１０Ｔ〜０．９０Ｔの厚さ領域における、前記導電性金属原子Ｍに対する前記ケイ素原子Ｓｉの原子％比Ｓｉ／Ｍ０．１０〜０．９０が、０．００１以上０．０７０以下である、
導電性フィルム。
〔２〕
前記透明基材側の前記金属細線界面から０．１０Ｔ〜０．２５Ｔの厚さ領域における原子％比Ｓｉ／Ｍ０．１０〜０．２５が、０．００１以上０．０７０以下である、
〔１〕の導電性フィルム。
〔３〕
前記透明基材側の前記金属細線界面から０．７５Ｔ〜０．９０Ｔの厚さ領域における原子％比Ｓｉ／Ｍ０．７５〜０．９０が、０．００１以上０．０７０以下である、
〔１〕又は〔２〕の導電性フィルム。
〔４〕
前記導電性金属原子Ｍが、金、銀、銅及びアルミニウムからなる群より選ばれる少なくとも１種以上の金属元素を含む、
〔１〕〜〔３〕のいずれかの導電性フィルム。
〔５〕
前記金属細線の線幅が、０．１μｍ以上５．０μｍ以下である、
〔１〕〜〔４〕のいずれかの導電性フィルム。
〔６〕
前記金属細線のアスペクト比が、０．０５以上１．００以下である、
〔１〕〜〔５〕のいずれかの導電性フィルム。
〔７〕
前記導電性フィルムのシート抵抗が、０．１Ω／ｓｑ以上１，０００Ω／ｓｑ以下である、
〔１〕〜〔６〕のいずれかの導電性フィルム。
〔８〕
前記導電性フィルムの可視光透過率が、８０％以上１００％以下である、
〔１〕〜〔７〕のいずれかの導電性フィルム。
〔９〕
前記導電性フィルムのヘイズが、０．０１％以上５．００％以下である、
〔１〕〜〔８〕のいずれかの導電性フィルム。
〔１０〕
前記金属細線パターンの開口率が、８０％以上１００％未満である、
〔１〕〜〔９〕のいずれかの導電性フィルム。
〔１１〕
前記金属細線パターンがメッシュパターンである、
〔１〕〜〔１０〕のいずれかの導電性フィルム。
〔１２〕
前記金属細線パターンがラインパターンである、
〔１〕〜〔１０〕のいずれかの導電性フィルム。
〔１３〕
前記透明基材と前記導電部の間に中間層を有する、
〔１〕〜〔１２〕のいずれかの導電性フィルム。
〔１４〕
前記中間層が、酸化ケイ素、窒化ケイ素、酸化アルミニウム、及びフッ化マグネシウムからなる群より選ばれる少なくとも１種を含む、
〔１３〕の導電性フィルム。
〔１５〕
〔１〕〜〔１４〕のいずれかの導電性フィルムを捲回してなる、
導電性フィルムロール。
〔１６〕
〔１〕〜〔１４〕のいずれかの導電性フィルムを備える、
電子ペーパー。
〔１７〕
〔１〕〜〔１４〕のいずれかの導電性フィルムを備える、
タッチパネル。
〔１８〕
〔１〕〜〔１４〕のいずれかの導電性フィルムを備える、
フラットパネルディスプレイ。【００１７】
本発明者らは、上記課題を解決すべく鋭意検討し実験を重ねた結果、金属細線の組成を調整することにより、金属細線の屈折率を調整し、これにより透明基材と金属細線との屈折率を近づけることで、さらに透明性が向上することを見出し、本発明に係る第２実施形態を完成させるに至った。【００１８】
すなわち、本発明に係る第２実施形態は、以下のとおりである。
〔１〕
透明基材と、該透明基材の片面又は両面に配された金属細線パターンからなる導電部と、を有する導電性フィルムであって、
前記金属細線パターンが、金属細線から構成されており、
該金属細線が、導電性金属原子Ｍと酸素原子Ｏとを含み、
前記金属細線の延伸方向に直交する前記金属細線の断面のＳＴＥＭ−ＥＤＸ分析において、前記金属細線の厚さをＴとしたとき、前記透明基材側の金属細線界面から０．１０Ｔ〜０．９０Ｔまでの厚さ領域における前記導電性金属原子Ｍに対する前記酸素原子Ｏの原子％比Ｏ／Ｍ０．１０〜０．９０が、０．０１以上１．００以下である、
導電性フィルム。
〔２〕
前記金属細線中の原子％比Ｏ／Ｍが、前記透明基材側から前記金属細線の厚み方向に向かって漸減する、
〔１〕に記載の導電性フィルム。
〔３〕
前記透明基材側の前記金属細線界面から０．７５Ｔ〜０．９０Ｔまでの厚さ領域における原子％比Ｏ／Ｍ０．７５〜０．９０が、０．２５以下である、
〔１〕又は〔２〕に記載の導電性フィルム。
〔４〕
前記透明基材側の前記金属細線界面から０．１０Ｔ〜０．２５Ｔまでの厚さ領域における原子％比Ｏ／Ｍ０．１０〜０．２５が、０．０５以上である、
〔１〕〜〔３〕のいずれか一項に記載の導電性フィルム。
〔５〕
前記導電性金属原子Ｍが、銀、銅、及びアルミニウムからなる群より選ばれる少なくとも１種以上の金属元素を含む、
〔１〕〜〔４〕のいずれか一項に記載の導電性フィルム。
〔６〕
前記金属細線が、酸化第一銅、酸化第二銅、酸化銀、及び酸化アルミニウムからなる群より選ばれる少なくとも１種以上の金属酸化物を含む、
〔１〕〜〔５〕のいずれか一項に記載の導電性フィルム。
〔７〕
前記金属細線の線幅が、０．１μｍ以上５．０μｍ以下である、
〔１〕〜〔６〕のいずれか一項に記載の導電性フィルム。
〔８〕
前記金属細線のアスペクト比が、０．０５以上１．００以下である、
〔１〕〜〔７〕のいずれか一項に記載の導電性フィルム。
〔９〕
前記導電性フィルムのシート抵抗が、０．１Ω／ｓｑ以上１，０００Ω／ｓｑ以下である、
〔１〕〜〔８〕のいずれか一項に記載の導電性フィルム。
〔１０〕
前記導電性フィルムの可視光透過率が、８０％以上１００％以下である、
〔１〕〜〔９〕のいずれか一項に記載の導電性フィルム。
〔１１〕
前記導電性フィルムのヘイズが、０．０１％以上５．００％以下である、
〔１〕〜〔１０〕のいずれか一項に記載の導電性フィルム。
〔１２〕
前記金属細線パターンの開口率が、８０％以上１００％未満である、
〔１〕〜〔１１〕のいずれか一項に記載の導電性フィルム。
〔１３〕
前記金属細線パターンがメッシュパターンである、
〔１〕〜〔１２〕のいずれか一項に記載の導電性フィルム。
〔１４〕
前記金属細線パターンがラインパターンである、
〔１〕〜〔１２〕のいずれか一項に記載の導電性フィルム。
〔１５〕
前記透明基材と前記導電部の間に中間層を有する、
〔１〕〜〔１４〕のいずれか一項に記載の導電性フィルム。
〔１６〕
前記中間層が、酸化ケイ素、窒化ケイ素、酸化アルミニウム、及びフッ化マグネシウムからなる群より選ばれる少なくとも１種を含む、
〔１５〕に記載の導電性フィルム。
〔１７〕
前記中間層の屈折率が前記透明基材の屈折率よりも小さく、
前記透明基材側の前記金属細線界面から０．１０Ｔ〜０．２５Ｔまでの厚さ領域における前記金属細線の理論屈折率が前記中間層の屈折率よりも小さい、
〔１５〕または〔１６〕に記載の導電性フィルム。
〔１８〕
〔１〕〜〔１７〕のいずれか一項に記載の導電性フィルムを捲回してなる、
導電性フィルムロール。
〔１９〕
〔１〕〜〔１７〕のいずれか一項に記載の導電性フィルムを備える、
電子ペーパー。
〔２０〕
〔１〕〜〔１７〕のいずれか一項に記載の導電性フィルムを備える、
タッチパネル。
〔２１〕
〔１〕〜〔１７〕のいずれか一項に記載の導電性フィルムを備える、
フラットパネルディスプレイ。【００１９】
本発明者らは、上記課題を解決すべく鋭意検討し実験を重ねた結果、金属細線の断面における導電性金属原子Ｍと炭素原子Ｃの原子％比を特定の範囲に調整することで、高い導電性と、透明基材と金属細線との高い密着性を兼ね備える導電性フィルムが得られることを見出し、本発明に係る第３実施形態を完成させるに至ったものである。【００２０】
すなわち、本発明に係る第３実施形態は、以下のとおりである。
〔１〕
透明基材と、該透明基材の片面又は両面に配された金属細線パターンからなる導電部と、を有する導電性フィルムであって、
前記金属細線パターンが、金属細線から構成されており、
該金属細線が、導電性金属原子Ｍと炭素原子Ｃとを含み、
前記金属細線の延伸方向に直交する前記金属細線の断面のＳＴＥＭ−ＥＤＸ分析において、前記金属細線の厚さをＴとしたとき、前記透明基材側の金属細線界面から０．１０Ｔ〜０．２５Ｔまでの厚さ領域における原子％比Ｃ／Ｍ０．１０〜０．２５が、０．３以上６．０以下であり、
前記導電性フィルムのシート抵抗が、０．１Ω／ｓｑ以上５００Ω／ｓｑ以下である、
導電性フィルム。
〔２〕
該金属細線が、酸素原子Ｏをさらに含み、
前記透明基材側の金属細線界面から０．１０Ｔ〜０．２５Ｔまでの厚さ領域における原子％比Ｏ／Ｍ０．１０〜０．２５が、０．０５以上である、
〔１〕に記載の導電性フィルム。
〔３〕
前記導電性金属原子Ｍが、金、銀、銅及びアルミニウムからなる群より選ばれる少なくとも１種以上の金属元素を含む、
〔１〕又は〔２〕に記載の導電性フィルム。
〔４〕
前記金属細線の線幅が、０．１μｍ以上５．０μｍ以下である、
〔１〕〜〔３〕のいずれか一項に記載の導電性フィルム。
〔５〕
前記金属細線のアスペクト比が、０．０５以上１．００以下である、
〔１〕〜〔４〕のいずれか一項に記載の導電性フィルム。
〔６〕
前記導電性フィルムの可視光透過率が、８０％以上１００％以下である、
〔１〕〜〔５〕のいずれか一項に記載の導電性フィルム。
〔７〕
前記導電性フィルムのヘイズが、０．０１％以上５．００％以下である、
〔１〕〜〔６〕のいずれか一項に記載の導電性フィルム。
〔８〕
前記金属細線パターンの開口率が、８０％以上１００％未満である、
〔１〕〜〔７〕のいずれか一項に記載の導電性フィルム。
〔９〕
前記金属細線パターンがメッシュパターンである、
〔１〕〜〔８〕のいずれか一項に記載の導電性フィルム。
〔１０〕
前記金属細線パターンがラインパターンである、
〔１〕〜〔８〕のいずれか一項に記載の導電性フィルム。
〔１１〕
前記透明基材と前記導電部の間に中間層を有する、
〔１〕〜〔１０〕のいずれか一項に記載の導電性フィルム。
〔１２〕
前記中間層が酸化ケイ素、窒化ケイ素、酸化アルミニウム、及びフッ化マグネシウムからなる群より選ばれる少なくとも１種を含む、
〔１１〕に記載の導電性フィルム。
〔１３〕
〔１〕〜〔１２〕のいずれか一項に記載の導電性フィルムを捲回してなる、
導電性フィルムロール。
〔１４〕
〔１〕〜〔１２〕のいずれか一項に記載の導電性フィルムを備える、
電子ペーパー。
〔１５〕
〔１〕〜〔１２〕のいずれか一項に記載の導電性フィルムを備える、
タッチパネル。
〔１６〕
〔１〕〜〔１２〕のいずれか一項に記載の導電性フィルムを備える、
フラットパネルディスプレイ。
【発明の効果】
【００２１】
本発明によれば、金属細線の細線化による透明性の向上を享受しながら、機械的特性、電気的特性、光学的特性の少なくともいずれかがさらに向上した導電性フィルム、導電性フィルムロール、電子ペーパー、タッチパネル及びフラットパネルディスプレイを提供することができる。
【図面の簡単な説明】
【００２２】
【図１】メッシュパターンを有する第１実施形態〜第３実施形態の導電性フィルムの一態様を表す上面図
【図２】メッシュパターンを有する第１実施形態〜第３実施形態の導電性フィルムの別態様を表す上面図
【図３】ラインパターンを有する第１実施形態〜第３実施形態の導電性フィルムの一態様を表す上面図
【図４】ラインパターンを有する第１実施形態〜第３実施形態の導電性フィルムの別態様を表す上面図
【図５】図１の導電性フィルムのＩＩＩ−ＩＩＩ'の部分断面図であって、第１実施形態の金属細線の断面を説明するための図面
【図６】メッシュパターンを有する第１実施形態〜第３実施形態の導電性フィルムの開口率とピッチとの関係を説明するための金属細線パターンの上面図
【図７】ラインパターンを有する第１実施形態〜第３実施形態の導電性フィルムの開口率とピッチとの関係を説明するための金属細線パターンの上面図
【図８】第１実施形態〜第３実施形態の導電性フィルムを備える電子ペーパーの一態様を表す上面図
【図９】第１実施形態〜第３実施形態の電子ペーパーのＶ−Ｖ'の部分断面図
【図１０】従来の導電性フィルムを備える電子ペーパーの一態様を表す上面図
【図１１】第１実施形態〜第３実施形態の導電性フィルムを備えるタッチパネルの一態様を表す斜視図
【図１２】第１実施形態〜第３実施形態の導電性フィルムを備えるタッチパネルの別態様を表す斜視図
【図１３】本実施例のシート抵抗評価に用いられる集電部の概略図
【図１４】図１の導電性フィルムのＩＩＩ−ＩＩＩ'の部分断面図であって、第２実施形態の金属細線の断面を説明するための図面
【図１５】図１の導電性フィルムのＩＩＩ−ＩＩＩ'の部分断面図であって、第３実施形態の金属細線の断面を説明するための図面
【発明を実施するための形態】
【００２３】
以下、本発明の実施の形態について詳細に説明するが、本発明はこれに限定されるものではなく、その要旨を逸脱しない範囲で様々な変形が可能である。本発明の実施の形態の各数値範囲における上限値及び下限値は任意に組み合わせて任意の数値範囲を構成することができる。
【００２４】
＜＜第１実施形態＞＞
第１実施形態は、透明性を十分に維持しながら、導電性及び可撓性の両方に優れる導電性フィルム、導電性フィルムロール、電子ペーパー、タッチパネル、及びフラットパネルディスプレイを提供することを目的とする。
【００２５】
〔第１実施形態：導電性フィルム〕
第１実施形態の導電性フィルムは、透明基材と、透明基材の片面又は両面に配された金属細線パターンからなる導電部と、を有する導電性フィルムである。前記金属細線パターンは、金属細線から構成されており、金属細線が、導電性金属原子Ｍとケイ素原子Ｓｉとを含み、金属細線の延伸方向に直交する前記金属細線の断面のＳＴＥＭ−ＥＤＸ分析において、金属細線の最大厚さをＴとしたとき、透明基材側の金属細線界面から０．１０Ｔ〜０．９０Ｔの厚さ領域における、導電性金属原子Ｍに対するケイ素原子Ｓｉの原子％比Ｓｉ／Ｍ０．１０〜０．９０が、０．００１以上０．０７０以下である。
【００２６】
第１実施形態の導電性フィルムは、金属細線中に、導電性金属原子Ｍに対してケイ素原子Ｓｉを所定量含有することにより、導電性及び可撓性に優れる。第１実施形態の導電性フィルムは、可撓性に優れるため、屈曲等の変形による金属細線の断線を抑制できる。金属細線は、例えば、金属粒子が主に分散したインク、又は金属錯体等が溶解又は分散したインクを透明基材上に塗布又は印刷し、塗布又は印刷したインクを乾燥し、焼成することにより形成される。このように形成された金属細線は、導電性金属原子Ｍを含有するナノ構造体同士が接触及び／又は接合した形態であり、このような形態は、バルクの金属に対して高い比抵抗を有する傾向にある。そして、金属細線の導電性を更に向上させるためには、ナノ構造体同士の接触及び／又は接合を一層強固に形成することが重要である。ここで、本発明者らは、金属に対してケイ素原子Ｓｉを所定量添加することにより金属の強度が向上するという知見を得た。この知見に基づいて、本発明者らは、金属細線中に、導電性金属原子Ｍに対してケイ素原子Ｓｉを所定量添加することで、導電性金属原子Ｍを含有するナノ構造体同士の接触や接合強度が向上し、その結果、導電性フィルムの導電性及び可撓性が向上することを見出した。
【００２７】
第１実施形態の導電性フィルムにおいて、原子％比Ｓｉ／Ｍ０．１０〜０．９０が０．００１以上であることにより、導電性と可撓性に優れる。第１実施形態の導電性フィルムにおいて、原子％比Ｓｉ／Ｍ０．１０〜０．９０が０．０７０以下であることにより、ケイ素原子Ｓｉが金属細線中の電子伝導を阻害することに起因する導電性の低下を抑制できる。さらに、原子％比Ｓｉ／Ｍ０．１０〜０．９０が０．００１以上０．０７０以下であることにより、ケイ素原子Ｓｉを含有することによる電子伝導の低下よりも、ケイ素原子Ｓｉを含有することで金属細線中の導電性金属原子Ｍ同士の接合が強固になることによる導電性の向上が優位に働き、導電性と可撓性との双方を向上させることができる。このため、第１実施形態の導電性フィルムは、原子％比Ｓｉ／Ｍ０．１０〜０．９０が０．００１以上０．０７０以下であることにより、導電性及び可撓性に優れる。同様の観点から、原子％比Ｓｉ／Ｍ０．１０〜０．９０の下限値は、好ましくは０．００３以上、より好ましくは０．００５以上である。原子％比Ｓｉ／Ｍ０．１０〜０．９０の上限値は、好ましくは０．０６５以下、より好ましくは０．０６３以下である。
【００２８】
金属細線中の導電性金属原子Ｍに対するケイ素原子Ｓｉの原子％比Ｓｉ／Ｍの上記範囲は、金属細線の厚さ方向に対して均一に存在する、すなわち金属細線の可撓性が断面内で等方的であることが好ましい。これにより、導電性フィルムをあらゆる方向に折り曲げても断線しにくくなる傾向にある。そのため、透明基材側の金属細線界面から０．１０Ｔ〜０．２５Ｔの厚さ領域における原子％比Ｓｉ／Ｍ０．１０〜０．２５の下限値は、好ましくは０．００１以上、より好ましくは０．００３以上、さらに好ましくは０．００５以上である。原子％比Ｓｉ／Ｍ０．１０〜０．２５の上限値は、好ましくは０．０７０以下、より好ましくは０．０６５以下、更に好ましくは０．０６３以下である。また、透明基材側の金属細線界面から０．７５Ｔ〜０．９０Ｔの厚さ領域における原子％比Ｓｉ／Ｍ０．７５〜０．９０の下限値は、好ましくは０．００１以上、より好ましくは０．００３以上、さらに好ましくは０．００５以上である。原子％比Ｓｉ／Ｍ０．７５〜０．９０の上限値は、好ましくは０．０７０以下、より好ましくは０．０６５以下、更に好ましくは０．０６３以下である。
【００２９】
ケイ素化合物としては、（ポリ）シラン類、（ポリ）シラザン類、（ポリ）シルチアン類、（ポリ）シロキサン類、ケイ素、炭化ケイ素、酸化ケイ素、窒化ケイ素、塩化ケイ素、ケイ素酸塩、ゼオライト、シリサイド等が挙げられる。これらのポリシラン類、ポリシラザン類、ポリシルチアン類、ポリシロキサン類は、直鎖若しくは分岐状、環状、網目状の形態を有してもよい。これらのケイ素化合物は、１種を単独で、又は２種以上を組み合わせて用いられる。
【００３０】
金属細線中に含まれるケイ素原子Ｓｉは、ケイ素原子やケイ素化合物の形態で存在していてもよく、ケイ素原子やケイ素化合物と導電性金属原子Ｍとが結合した形態（例えば、Ｓｉ−Ｍ、Ｓｉ−Ｏ−Ｍ等）で存在していてもよい。
【００３１】
本明細書における導電性金属原子Ｍは、金、銀、銅、及びアルミニウムから選ばれる少なくとも１種以上の金属元素であることが更に好ましく、銀又は銅であることが好ましく、さらに、比較的安価な銅であることが特に好ましい。このような金属元素を用いることにより、導電性フィルムの導電性が一層優れる傾向にある。なお、導電性金属原子Ｍは、ケイ素原子Ｓｉを含まない。
【００３２】
本明細書において、金属細線の延伸方向に直交する前記金属細線の断面のＳＴＥＭ−ＥＤＸ分析より得られる導電性金属原子Ｍに対するケイ素原子Ｓｉの原子％比Ｓｉ／Ｍ０．１０〜０．９０、Ｓｉ／Ｍ０．１０〜０．２５、及びＳｉ／Ｍ０．７５〜０．９０は、それぞれ以下の方法により求められる。なお、後述する金属細線の断面の形成やＳＴＥＭ−ＥＤＸ分析は、金属細線断面の酸化やコンタミを防止する観点から、アルゴン等の不活性雰囲気下や真空中で行うことが好ましい。
【００３３】
測定サンプルは金属細線の延伸方向に直交する金属細線の断面を含む薄切片とすることが好ましい。そのため、必要に応じて、エポキシ樹脂等の支持体に導電性フィルムを包埋してから後述する方法を用いて薄切片を形成してもよい。金属細線の断面の形成方法は、断面の形成・加工による金属細線断面へのダメージを抑制できる方法であれば特に制限されないが、好ましくはイオンビームを用いた加工法（例えば、ＢＩＢ（Ｂｒｏａｄ  Ｉｏｎ  Ｂｅａｍ）加工法やＦＩＢ（Ｆｏｃｕｓｅｄ  Ｉｏｎ  Ｂｅａｍ）加工法）や精密機械研磨、ウルトラミクロトーム等を用いることができる。
【００３４】
形成した金属細線の断面を走査型透過電子顕微鏡（ＳＴＥＭ）により観察し、金属細線の断面のＳＴＥＭ像を得る。同時に、エネルギー分散型Ｘ線分析（ＥＤＸ）により金属細線の断面の元素マッピングを測定する。
【００３５】
金属細線断面のＳＴＥＭ像より透明基材側の金属細線界面から金属細線表面までの最大の厚さＴを算出する。ここでいう「最大の厚さＴ」は、透明基材側の金属細線界面から金属細線表面までの厚さのうち、最大の厚さをいう。また、透明基材側の金属細線界面から０．１０Ｔ〜０．９０Ｔの厚さの領域におけるケイ素原子ＳｉのＫ殻のＥＤＸ強度の積算値からＳｉ原子％を算出し、透明基材側の金属細線界面から０．１０Ｔ〜０．９０Ｔの厚さの領域における導電性金属原子ＭのＫ殻のＥＤＸ強度の積算値からＭ原子％を算出し、原子％比Ｓｉ／Ｍ０．１０〜０．９０を算出できる。同様の手法によりＳｉ／Ｍ０．１０〜０．２５、及びＳｉ／Ｍ０．７５〜０．９０についても算出できる。
【００３６】
図１に、第１実施形態の導電性フィルムの一態様として、金属細線パターンがメッシュパターンである導電性フィルムの上面図を示す。第１実施形態の導電性フィルム１０は、透明基材１１上に、金属細線パターン１２からなる導電部１３を有する。
【００３７】
透明基材１１上には、導電部１３の他、導電性フィルム１０の使用用途に応じてコントローラー等に接続するための取り出し電極（不図示）が形成されていてもよい。なお、透明基材１１は片面又は両面に導電部１３を有することができ、一方の面に複数の導電部１３を有していてもよい。導電部１３は、通電または荷電（帯電）させることができるように構成された金属細線パターン１２からなる。第１実施形態の導電性フィルム１０を電子デバイスに組み入れたときに、導電部１３は、電子ペーパー、タッチパネル、及びフラットパネルディスプレイ等の画面部分の透明電極として機能する。
【００３８】
〔透明基材〕
透明基材の「透明」とは、可視光透過率が、好ましくは８０％以上であることをいい、より好ましくは９０％以上であることをいい、さらに好ましくは９５％以上であることをいう。ここで、可視光透過率は、ＪＩＳ  Ｋ  ７３６１−１：１９９７に準拠して測定することができる。
【００３９】
透明基材の材料としては、特に限定されないが、例えば、ガラス等の透明無機基材；アクリル酸エステル、メタクリル酸エステル、ポリエチレンテレフタレート、ポリブチレンテレフタレート、ポリエチレンナフタレート、ポリカーボネート、ポリアリレート、ポリ塩化ビニル、ポリエチレン、ポリプロピレン、ポリスチレン、ナイロン、芳香族ポリアミド、ポリエーテルエーテルケトン、ポリスルホン、ポリエーテルスルホン、ポリイミド、ポリエーテルイミド等の透明有機基材が挙げられる。このなかでも、ポリエチレンテレフタレートを用いることにより、導電性フィルムを製造するための生産性（コスト削減効果）がより優れる。また、ポリイミドを用いることにより、導電性フィルムの耐熱性がより優れる。さらに、ポリエチレンテレフタレート及び／又はポリエチレンナフタレートを用いることにより、透明基材と金属細線との密着性がより優れる。
【００４０】
透明基材は、１種の材料からなるものであっても、２種以上の材料が積層されたものであってもよい。また、透明基材が、２種以上の材料が積層された多層体である場合、透明基材は、有機基材又は無機基材同士が積層されたものであっても、有機基材及び無機基材が積層されたものであってもよい。
【００４１】
透明基材の厚さは、好ましくは５μｍ以上５００μｍ以下であり、より好ましくは１０μｍ以上１００μｍ以下である。
【００４２】
〔中間層〕
また、透明基材と導電部の間に中間層を設けてもよい。中間層に含まれる成分としては、特に限定されないが、例えば、ケイ素化合物（例えば、（ポリ）シラン類、（ポリ）シラザン類、（ポリ）シルチアン類、（ポリ）シロキサン類、ケイ素、炭化ケイ素、酸化ケイ素、窒化ケイ素、塩化ケイ素、ケイ素酸塩、ゼオライト、シリサイド等）、アルミニウム化合物（例えば、酸化アルミニウム等）、マグネシウム化合物（例えばフッ化マグネシウム）等が挙げられる。この中でも、酸化ケイ素、窒化ケイ素、酸化アルミニウム、及びフッ化マグネシウムからなる群より選ばれる少なくとも１種であることが好ましい。このような成分を用いることにより、導電性フィルムの透明性及び耐久性がより向上する傾向にあり、導電性フィルムを製造するための生産性（コスト削減効果）がより優れる。中間層は、ＰＶＤ、ＣＶＤなどの気相成膜法や、上記中間層に含まれる成分が分散媒に分散した中間体形成組成物を塗布、乾燥する方法により成膜することができる。中間体形成組成物は、必要に応じて、分散剤、界面活性剤、結着剤等を含有してもよい。
【００４３】
中間層の厚さは、好ましくは０．０１μｍ以上５００μｍ以下であり、より好ましくは０．０５μｍ以上３００μｍ以下であり、さらに好ましくは０．１０μｍ以上２００μｍ以下である。中間層の厚みが０．０１μｍ以上であることで、中間層と金属細線の密着性が発現され、中間層の厚みが５００μｍ以下であれば透明基材の可撓性が担保できる。
【００４４】
中間層を透明基材上に積層することで、プラズマ等の焼成手段でインク中の金属成分を焼結させる際に、プラズマ等によって金属細線パターン部で被覆されていない箇所の透明基材のエッチングを防ぐことができる。
【００４５】
さらにこの中間層は静電気による金属細線パターンの断線を防ぐために、帯電防止機能を持っていることが好ましい。中間層が帯電防止機能を有するために、中間層は導電性無機酸化物及び導電性有機化合物の少なくともいずれかを含むことが好ましい。
【００４６】
中間層の体積抵抗率は１００Ωｃｍ以上１０００００Ωｃｍ以下であることが好ましく、１０００Ωｃｍ以上１００００Ωｃｍ以下であることがより好ましく、２０００Ωｃｍ以上８０００Ωｃｍ以下であることがさらにより好ましい。中間層の体積抵抗率が１０００００Ωｃｍ以下であることで、帯電防止機能を発現することができる。また、中間層の体積抵抗率が１００Ωｃｍ以上であることで、金属細線パターン間の高電気伝導が好ましくないタッチパネル等の用途に好適に用いることができる。
【００４７】
体積抵抗率は、中間層内の導電性無機酸化物や導電性有機化合物等の含有量により調整することができる。例えば、プラズマ耐性の高い酸化ケイ素（体積比抵抗１０１４Ω・ｃｍ以上）と導電性有機化合物である有機シラン化合物を中間層に含む場合、有機シラン化合物の含有量を増やすことで体積抵抗率を低下することができる。一方で、酸化ケイ素の含有量を増やすことで体積抵抗率は増加するが高いプラズマ耐性を有するため薄膜にすることができ、光学的特性を損なうことがない。
【００４８】
〔導電部〕
導電部は、透明基材上に配された金属細線から構成される金属細線パターンである。金属細線パターンは規則的なパターンであっても不規則なパターンであってもよい。
【００４９】
金属細線は、導電性金属原子Ｍを含みかつ導電性を担う導電性成分に加え、非導電性成分を含んでもよい。また、非導電性成分としては、特に制限されないが、例えば、金属酸化物や金属化合物、及び有機化合物が挙げられる。なお、これら非導電性成分としては、後述するインクに含まれる成分に由来する成分であって、インクに含まれる成分のうち焼成を経た後の金属細線に残留する金属酸化物、金属化合物、及び有機化合物が挙げられる。導電性成分の含有割合は、好ましくは５０質量％以上であり、より好ましくは６０質量％以上であり、さらに好ましくは７０質量％以上である。導電性成分の含有割合の上限は、特に制限されないが、１００質量％である。また、非導電性成分の含有割合は、好ましくは５０質量％以下であり、より好ましくは４０質量％以下、さらに好ましくは３０質量％以下である。非導電性成分の含有割合の下限は、特に制限されないが、０質量％である。
【００５０】
（金属細線パターン）
金属細線パターンは、目的とする電子デバイスの用途に応じて設計することができ、特に限定されないが、例えば、複数の金属細線が網目状に交差して形成されるメッシュパターン（図１及び２）や、複数の略平行な金属細線が形成されたラインパターン（図３及び４）が挙げられる。また、金属細線パターンは、メッシュパターンとラインパターンとが組み合わされたものであってもよい。メッシュパターンの網目は、図１に示されるような正方形又は長方形であっても、図２に示されるようなひし形等の多角形であってもよい。また、ラインパターンを構成する金属細線は、図３に示されるような直線であっても、図４に示されるような曲線であってもよい。さらに、メッシュパターンを構成する金属細線においても、金属細線を曲線とすることができる。
【００５１】
第１実施形態の金属細線の線幅Ｗとは、透明基材１１の金属細線パターン１２が配された面側から、金属細線１４を透明基材１１の表面上に投影したときの金属細線１４の線幅をいう。図５を例にすると、台形の断面を有する金属細線１４においては、透明基材１１と接している金属細線１４の面の幅が線幅Ｗとなる。金属細線パターンの線幅Ｗ及び厚さＴ、０．１０Ｔ、０．２５Ｔ、０．７５Ｔ及び０．９０Ｔは、それぞれ図５に示されるように定義される。ピッチＰは、線幅Ｗと金属細線間の距離の和である。
【００５２】
第１実施形態の該金属細線の線幅Ｗは、例えば、０．１μｍ以上５．０μｍ以下であり、好ましくは０．２μｍ以上４．０μｍ以下、より好ましくは０．３μｍ以上３．０μｍ以下、さらに好ましくは０．４μｍ以上２．５μｍ以下である。金属細線の線幅Ｗが０．１μｍ以上であれば、金属細線の導電性を十分に確保できる。また、金属細線表面の酸化や腐食等による導電性の低下を十分に抑制できる。さらに開口率を同じとした場合、金属細線の線幅が細いほど、金属細線の本数を増やすことが可能となる。これにより、導電性フィルムの電界分布がより均一となり、より高解像度の電子デバイスを作製することが可能となる。また、一部の金属細線で断線が生じたとしても、それによる影響を他の金属細線が補うことができる。他方、金属細線の線幅Ｗが５．０μｍ以下であれば、金属細線の視認性がより低下し、導電性フィルムの透明性がより向上する傾向にある。
【００５３】
金属細線の厚さＴは、好ましくは１０ｎｍ以上１，０００ｎｍ以下である。厚さＴの下限は、より好ましくは５０ｎｍ以上あり、さらに好ましくは７５ｎｍ以上である。金属細線の厚さＴが１０ｎｍ以上であることにより、導電性がより向上する傾向にある。また、金属細線表面の酸化や腐食等による導電性の低下を十分に抑制できる傾向にある。他方、金属細線の厚さＴが１，０００ｎｍ以下であることにより、広い視野角において高い透明性を発現できる。
【００５４】
（アスペクト比）
金属細線の線幅Ｗに対する金属細線の厚さＴで表されるアスペクト比は、好ましくは０．０５以上１．００以下である。アスペクト比の下限は、より好ましくは０．０８以上、さらに好ましく０．１０以上である。アスペクト比を高くすることにより、透過率を低下させることなく導電性をより向上できる傾向にある。
【００５５】
（ピッチ）
金属細線パターンのピッチＰは、好ましくは５μｍ以上であり、より好ましくは５０μｍ以上であり、さらに好ましくは１００μｍ以上である。金属細線パターンのピッチＰが５μｍ以上であることで、良好な透過率を得ることができる。また、金属細線パターンのピッチＰは、好ましくは１，０００μｍ以下であり、より好ましくは５００μｍ以下であり、さらに好ましくは２５０μｍ以下である。金属細線パターンのピッチＰが１，０００μｍ以下であることにより、導電性をより向上できる傾向にある。なお、金属細線パターンの形状がメッシュパターンである場合には、線幅１μｍの金属細線パターンのピッチを２００μｍとすることにより、開口率９９％とすることができる。
【００５６】
なお、金属細線パターンの線幅、アスペクト比、及びピッチは、導電性フィルム断面を電子顕微鏡等で見ることにより確認することができる。また、金属細線パターンの線幅とピッチはレーザー顕微鏡や光学顕微鏡でも観察できる。また、ピッチと開口率は後述する関係式を有するため、一方が分かればもう一方を算出することもできる。また、金属細線パターンの線幅、アスペクト比、及びピッチを所望の範囲に調整する方法としては、後述する導電性フィルムの製造方法において用いる版の溝を調整する方法、インク中の金属粒子の平均粒子径を調整する方法等が挙げられる。
【００５７】
（開口率）
金属細線パターンの開口率は、好ましくは６０％以上であり、より好ましくは７０％以上であり、さらに好ましくは８０％以上であり、特に好ましくは９０％以上である。金属細線パターンの開口率を上述の特定値以上とすることにより、導電性フィルムの透過率がより向上する傾向にある。また、金属細線パターンの開口率は、好ましくは１００％未満であり、より好ましくは９５％以下であり、さらに好ましくは９０％以下であり、よりさらに好ましくは８０％以下であり、さらにより好ましくは７０％以下であり、特に好ましくは６０％以下である。金属細線パターンの開口率を上述の特定値以下とすることにより、導電性フィルムの導電性がより向上する傾向にある。金属細線パターンの開口率は、金属細線パターンの形状によっても適正な値が異なる。また、金属細線パターンの開口率は、目的とする電子デバイスの要求性能（透過率及びシート抵抗）に応じて、上記上限値と下限値を適宜組み合わせることができる。
【００５８】
なお、「金属細線パターンの開口率」とは、透明基材上の金属細線パターンが形成されている領域について以下の式で算出することができる。透明基材上の金属細線パターンが形成されている領域とは、図１のＳで示される範囲であり、金属細線パターンが形成されていない縁部等は除かれる。
金属細線パターンの開口率
＝（１−金属細線パターンの占める面積／透明基材の面積）×１００
【００５９】
また、開口率とピッチの関係式は、金属細線パターンの形状によって異なるが、以下のように算出することができる。図６に、パターン単位１６を有するメッシュパターン（グリッド（格子）パターン）の模式図を示す。このメッシュパターンの場合、開口率とピッチは下記関係式を有する。
開口率＝｛開口部１５の面積／パターン単位１６の面積｝×１００
＝｛（（ピッチＰ１−線幅Ｗ１）×（ピッチＰ２−線幅Ｗ２））／（ピッチＰ１×ピッチＰ２）｝×１００
【００６０】
また、図７にラインパターンの模式図を示す。このラインパターンの場合は、開口率とピッチは下記関係式を有する。
開口率＝｛（ピッチＰ−線幅Ｗ）／ピッチＰ｝×１００
【００６１】
（シート抵抗）
導電性フィルムのシート抵抗は、好ましくは０．１Ω／ｓｑ以上１，０００Ω／ｓｑ以下であり、より好ましくは０．１Ω／ｓｑ以上５００Ω／ｓｑ以下であり、さらに好ましくは０．１Ω／ｓｑ以上１００Ω／ｓｑ以下であり、よりさらに好ましくは０．１Ω／ｓｑ以上２０Ω／ｓｑ以下であり、さらにより好ましくは０．１Ω／ｓｑ以上１０Ω／ｓｑ以下である。導電性フィルムのシート抵抗は、以下の方法により測定できる。
【００６２】
先ず、導電性フィルムから金属細線パターンが全面に配された部分を矩形状に切り出し測定サンプルを得る。得られた測定サンプルの両端部に金属細線パターンと電気的に接続されたシート抵抗測定用の集電部を形成し、両端部に設けられた集電部間の電気抵抗Ｒ（Ω）を測定する。上述した電気抵抗Ｒ（Ω）、及び測定サンプルの集電部間の距離に相当する幅方向の長さＬ（ｍｍ）、奥行方向の長さＤ（ｍｍ）を用いて、次式によりシート抵抗Ｒｓ（Ω／ｓｑ）を算出できる。
Ｒｓ＝Ｒ／Ｌ×Ｄ
【００６３】
シート抵抗が低いほど電力損失が抑制される傾向にある。そのため、消費電力の少ない電子ペーパー、タッチパネル、及びフラットパネルディスプレイを得ることが可能となる。
【００６４】
導電性フィルムのシート抵抗は、金属細線のアスペクト比（高さ）を向上させることにより、低下する傾向にある。また、金属細線を構成する金属材料種の選択によっても調整することが可能である。
【００６５】
（可視光透過率）
導電性フィルムの可視光透過率は、好ましくは８０％以上１００％以下であり、より好ましくは９０％以上１００％以下である。ここで、可視光透過率は、ＪＩＳ  Ｋ  ７３６１−１：１９９７の全光線透過率に準拠して、その可視光（３６０〜８３０ｎｍ）の範囲の透過率を算出することで測定することができる。
【００６６】
導電性フィルムの可視光透過率は、金属細線パターンの線幅を小さくしたり、開口率を向上させたりすることにより、向上する傾向にある。
【００６７】
（ヘイズ）
導電性フィルムのヘイズは、好ましくは０．０１％以上５．００％以下である。ヘイズの上限はより好ましくは、３．００％以下、さらに好ましくは１．００％以下である。ヘイズの上限が５．００％以下であれば、可視光に対する導電性フィルムの曇りを十分に低減できる。本明細書におけるヘイズは、ＪＩＳ  Ｋ  ７１３６：２０００のヘイズに準拠して測定することができる。
【００６８】
〔第１実施形態：導電性フィルムの製造方法〕
第１実施形態の導電性フィルムの製造方法としては、透明基材上に、金属成分を含むインクを用いてパターンを形成するパターン形成工程と、インクを焼成して金属細線を形成する焼成工程とを有する方法が挙げられる。この場合、第１実施形態の導電性フィルムの製造方法は、パターン形成工程に先立ち、透明基材の表面に中間層を形成する中間層形成工程を含んでもよい。
【００６９】
〔中間層形成工程〕
中間層形成工程の具体例としては、ＰＶＤ、ＣＶＤ等の気相製膜法を用いて中間層を形成する成分を透明基材の表面に成膜させることにより中間層を形成する方法が挙げられる。中間層形成工程の別の具体例としては、中間層を形成する成分が分散媒に分散してなる中間体形成組成物を透明基材の表面に塗布し、乾燥させることにより中間層を形成する方法が挙げられる。中間層を形成する成分としては、〔中間層〕の項で例示した成分が挙げられる。また、中間層形成組成物は、必要に応じて、分散剤、界面活性剤、結着剤等を含んでもよい。
【００７０】
中間層形成工程において、中間層を形成する成分としてケイ素化合物を用いることが好ましい。すなわち、中間層形成工程が、パターン形成工程に先立ち、透明基材の表面にケイ素化合物を含有する中間層を形成する工程であることが好ましい。ケイ素化合物を用いることにより、焼成工程においてケイ素化合物を含む中間層から、ケイ素原子を金属細線に移行させることができるため原子％比Ｓｉ／Ｍを所望の範囲内に制御できる傾向にある。ケイ素化合物としては、〔中間層〕の項で例示したケイ素化合物が挙げられる。
【００７１】
〔パターン形成工程〕
パターン形成工程は、金属成分を含むインクを用いてパターンを形成する工程である。パターン形成工程は、所望の金属細線パターンの溝を有する版を用いる有版印刷方法であれば特に限定されないが、例えば、転写媒体表面にインクをコーティングする工程と、インクをコーティングした転写媒体表面と、凸版の凸部表面とを対向させて、押圧、接触して、凸版の凸部表面に転写媒体表面上のインクを転移させる工程と、インクをコーティングした転写媒体表面と透明基材の表面とを対向させて、押圧、接触して、転写媒体表面に残ったインクを透明基材の表面に転写する工程とを有する。なお、透明基材に中間層が形成されている場合には、中間層表面にインクが転写される。
【００７２】
（インク）
上記パターン形成工程に用いられるインクは、導電性金属原子Ｍを含有する金属成分と溶剤を含み、必要に応じて、界面活性剤、分散剤、還元剤等を含んでもよい。金属成分は、金属粒子としてインクに含まれていてもよいし、金属錯体としてインクに含まれていてもよい。
【００７３】
金属粒子の平均一次粒径は、好ましくは１００ｎｍ以下であり、より好ましくは５０ｎｍ以下であり、さらに好ましくは３０ｎｍ以下である。また、金属粒子の平均一次粒径の下限は特に制限されないが、１ｎｍ以上が挙げられる。金属粒子の平均一次粒径が１００ｎｍ以下であることにより、得られる金属細線の線幅Ｗをより細くすることができる。なお、第１実施形態において「平均一次粒径」とは、金属粒子１つ１つ（所謂一次粒子）の粒径をいい、金属粒子が複数個集まって形成される凝集体（所謂二次粒子）の粒径である平均二次粒径とは区別される。
【００７４】
金属粒子としては、導電性金属原子Ｍを含むものであれば、酸化銅等の金属酸化物や金属化合物、コア部が銅でありシェル部が酸化銅であるようなコア／シェル粒子の態様であってもよい。金属粒子の態様は、分散性や焼結性の観点から、適宜決めることができる。
【００７５】
パターン形成工程において、原子％比Ｓｉ／Ｍを所望の範囲内に制御するために、インクは、ケイ素化合物を含有してもよい。ケイ素化合物としては、〔中間層〕の項で例示したケイ素化合物が挙げられる。
【００７６】
ケイ素化合物の含有量は、ケイ素化合物を除くインクの総量１００質量部に対して、０．０１質量部以上１０．０質量部以下であることが好ましく、０．０５質量部以上７．５質量部以下であることがより好ましく、０．１質量部以上５．０質量部以下であることが更に好ましい。ケイ素化合物の含有量が上記範囲内であることにより、原子％比Ｓｉ／Ｍを所望の範囲内に制御できる傾向にある。
【００７７】
界面活性剤としては、特に制限されないが、例えば、フッ素系界面活性剤などが挙げられる。このような界面活性剤を用いることにより、転写媒体（ブランケット）へのインクのコーティング性、コーティングされたインクの平滑性が向上し、より均一な塗膜が得られる傾向にある。なお、界面活性剤は、金属成分を分散可能であり、かつ焼成の際に残留しにくいよう構成されていることが好ましい。
【００７８】
また、分散剤としては、特に制限されないが、例えば、金属成分表面に非共有結合又は相互作用をする分散剤、金属成分表面に共有結合をする分散剤が挙げられる。非共有結合又は相互作用をする官能基としてはリン酸基を有する分散剤が挙げられる。このような分散剤を用いることにより、金属成分の分散性がより向上する傾向にある。
【００７９】
さらに、溶剤としては、モノアルコール及び多価アルコール等のアルコール系溶剤；アルキルエーテル系溶剤；炭化水素系溶剤；ケトン系溶剤；エステル系溶剤などが挙げられる。これらは単独で使用されてもよく、１種以上で併用されても良い。たとえば、炭素数１０以下のモノアルコールと炭素数１０以下の多価アルコールとの併用などが挙げられる。このような、溶剤を用いることにより、転写媒体（ブランケット）へのインクのコーティング性、転写媒体から凸版へのインクの転移性、転写媒体から透明基材へのインクの転写性、及び金属成分の分散性がより向上する傾向にある。なお、溶剤は、金属成分を分散可能であり、かつ焼成の際に残留しにくいよう構成されていることが好ましい。
【００８０】
第１実施形態の製造方法は、原子％比Ｓｉ／Ｍを所望の範囲内に制御するために、パターン形成時、又は焼成前のインクに、ケイ素化合物を含む媒体を接触させることにより、媒体に含まれるケイ素原子やケイ素化合物をインク中に移行させることもできる。
【００８１】
〔焼成工程〕
焼成工程では、例えば、透明基材又は中間層の表面に転写されたインク中の金属成分を焼結する。焼成は、金属成分が融着して、金属成分焼結膜を形成することができる方法であれば特に制限されない。焼成は、例えば、焼成炉で行ってもよいし、プラズマ、加熱触媒、紫外線、真空紫外線、電子線、赤外線ランプアニール、フラッシュランプアニール、レーザーなどを用いて行ってもよい。得られる焼結膜が酸化されやすい場合には、非酸化性雰囲気中において焼成することが好ましい。また、インクに含まれ得る還元剤のみで金属酸化物等が還元されにくい場合には、還元性雰囲気で焼成することが好ましい。
【００８２】
非酸化性雰囲気とは酸素等の酸化性ガスを含まない雰囲気であり、不活性雰囲気と還元性雰囲気がある。不活性雰囲気とは、例えば、アルゴン、ヘリウム、ネオンや窒素等の不活性ガスで満たされた雰囲気である。また、還元性雰囲気とは、水素、一酸化炭素等の還元性ガスが存在する雰囲気を指す。これらのガスを焼成炉中に充填して密閉系としてインクの塗布膜（分散体塗布膜）を焼成してもよい。また、焼成炉を流通系にしてこれらのガスを流しながら分散体塗布膜を焼成してもよい。分散体塗布膜を非酸化性雰囲気で焼成する場合には、焼成炉中を一旦真空に引いて焼成炉中の酸素を除去し、非酸化性ガスで置換することが好ましい。また、焼成は、加圧雰囲気で行なってもよいし、減圧雰囲気で行なってもよい。
【００８３】
焼成温度は、特に制限はないが、好ましくは２０℃以上４００℃以下であり、より好ましくは５０℃以上３００℃以下であり、さらに好ましくは８０℃以上２００℃以下である。焼成温度が４００℃以下であることにより、耐熱性の低い基板を使用することができるので好ましい。また、焼成温度が２０℃以上であることにより、焼結膜の形成が十分に進行し、導電性が良好となる傾向にあるため好ましい。なお、得られる焼結膜は、金属成分に由来する導電性成分を含み、そのほか、インクに用いた成分や焼成温度に応じて、非導電性成分を含みうる。
【００８４】
上記のとおり本発明の第１実施形態によれば、透明性を十分に維持しながら、導電性、及び可撓性の両方に優れる導電性フィルム、導電性フィルムロール、電子ペーパー、タッチパネル及びフラットパネルディスプレイを提供することができる。
【００８５】
＜＜第２実施形態＞＞
第２実施形態は、より優れた透明性を発揮する導電性フィルム、並びに、それを用いた導電性フィルムロール、電子ペーパー、タッチパネル、及びフラットパネルディスプレイを提供することを目的とする。
【００８６】
〔第２実施形態：導電性フィルム〕
第２実施形態の導電性フィルムは、透明基材と、該透明基材の片面又は両面に配された金属細線パターンからなる導電部と、を有する導電性フィルムであって、前記金属細線パターンが、金属細線から構成されており、該金属細線が、導電性金属原子Ｍと酸素原子Ｏとを含み、前記金属細線の延伸方向に直交する前記金属細線の断面のＳＴＥＭ−ＥＤＸ分析において、前記金属細線の厚さをＴとしたとき、前記透明基材側の金属細線界面から０．１０Ｔ〜０．９０Ｔまでの厚さ領域における前記導電性金属原子Ｍに対する前記酸素原子Ｏの原子％比Ｏ／Ｍ０．１０〜０．９０が、０．０１以上１．００以下であることを特徴とする。
【００８７】
図１に、第２実施形態の導電性フィルムの一態様として、金属細線パターンがメッシュパターンである導電性フィルムの上面図を示す。第２実施形態の導電性フィルム１０は、透明基材１１上に、金属細線パターン１２からなる導電部１３を有する。 
【００８８】
透明基材１１上には、導電部１３の他、導電性フィルム１０の使用用途に応じてコントローラー等に接続するための取り出し電極（不図示）が形成されていてもよい。なお、透明基材１１は片面又は両面に導電部１３を有することができ、一方の面に複数の導電部１３を有していてもよい。導電部１３は、通電または荷電（帯電）させることができるように構成された金属細線パターン１２からなる。第２実施形態の導電性フィルム１０を電子デバイスに組み入れたときに、導電部１３は、電子ペーパー、タッチパネル、及びフラットパネルディスプレイ等の画面部分の透明電極として機能する。
【００８９】
このような導電性フィルムにおいて金属細線の線幅を細くすることにより、金属細線の視認性を低下させ、結果として透明性を向上させることができる。しかしながら、金属細線自体が不透明である以上、完全な透明化の達成は困難である。
【００９０】
これに対して、第２実施形態によれば、金属細線を構成する、導電性金属原子Ｍと酸素原子Ｏの原子％比を調整することにより、金属細線の屈折率を透明基材の屈折率と近づけることができる。金属細線の屈折率を透明基材の屈折率と近づけることで、金属細線と透明基材の屈折率界面で生じる反射もしくは散乱を抑制し、ヘイズを低減することによって、例えば同じ線幅、同じ開口率の金属細線パターンを用いた場合であってもさらなる透明性の向上を図ることができる。さらに、このような金属細線を用いた導電性フィルムは印刷にて作製することができるため、真空蒸着法やスパッタリング法により製膜するＩＴＯを用いた導電性フィルムに対して製造における低コスト化、環境負荷低減の観点でも優れる。
【００９１】
〔導電部〕
導電部は、透明基材上に配された金属細線から構成される金属細線パターンである。金属細線パターンは規則的なパターンであっても不規則なパターンであってもよい。第２実施形態において、金属細線パターンを構成する金属細線は、比較的に透明基材の屈折率と近い屈折率を有するよう構成される。
【００９２】
但し、極めて細く形成される金属細線自体の屈折率を測定することは容易ではないという点に鑑み、第２実施形態においては、当該屈折率の指標として、金属細線の延伸方向に直交する金属細線の断面において、導電性金属原子Ｍに対する酸素原子Ｏの原子％比Ｏ／Ｍを所定の割合に規定する。すなわち、金属細線の構成要素として、金属と金属酸化物が支配的であるため、導電性金属原子Ｍと酸素原子Ｏが支配的に屈折率を変化させると考えられる。そのため、導電性金属原子Ｍに対する酸素原子Ｏの原子％比Ｏ／Ｍを所定の割合に規定する。例えば、導電性金属原子Ｍが銅であるとした場合、金属細線がすべて銅から構成される場合の屈折率は０．６０であり、金属細線がすべて酸化銅から構成される場合の屈折率は２．７１となる。したがって、金属細線が銅と酸化銅から構成されるとした場合、その組成比により、屈折率はこの間で調整されるものと考えられる。また、例えば、導電性金属原子Ｍが銀、アルミニウムであるとした場合、金属細線がすべて、これらの導電性金属原子Ｍにより構成される場合の屈折率は、それぞれ、０．１４（銀）、１．３４（アルミニウム）であり、金属細線がすべて導電性金属原子Ｍの酸化物により構成される場合の屈折率は、それぞれ、２．７９（酸化銀）、１．７７（酸化アルミニウム）である。したがって、金属細線が銀、アルミニウムのいずれかと、銀、アルミニウムの酸化物から構成されるとした場合、その組成比により、屈折率はこの間で調整されるものと考えられる。なお、このように、構成する原子（又は材料）とその組成比により算出される屈折率値を、第２実施形態では、理論屈折率ともいう。
【００９３】
上記のような観点から、原子％比Ｏ／Ｍ０．１０〜０．９０は、０．０１以上１．００以下であり、好ましくは０．０２以上０．８０以下であり、より好ましくは０．０３以上０．７５以下である。原子％比Ｏ／Ｍ０．１０〜０．９０が増加するほど、金属細線の屈折率がより向上し、原子％比Ｏ／Ｍ０．１０〜０．９０が減少するほど金属細線の屈折率がより低下する。これによって、金属細線の屈折率が透明基材の屈折率に近づき、透明性がより向上する。また、原子％比Ｏ／Ｍ０．１０〜０．９０が減少するほど、酸化物の割合が減少するため、導電性がより向上する傾向にある。原子％比Ｏ／Ｍ０．１０〜０．９０が０．０１以上であることにより、透明性が向上する。他方、原子％比Ｏ／Ｍ０．１０〜０．９０が１．００以下であることにより、良好な透明性を維持しながら、高い導電性を発現できる。
【００９４】
金属細線の断面内における酸素原子Ｏの偏在性及び均一性については、特に制限されず、酸素原子Ｏは金属細線断面中におよそ一様に分布していてもよいし、例えば、透明基材側の金属細線の界面に偏在していてもよいし、金属細線の表面側（透明基材側とは反対側）に偏在していてもよい。このなかでも、金属細線中の原子％比Ｏ／Ｍは、透明基材側から金属細線の厚み方向に向かって漸減する傾向を有することが好ましい。このような構成とすることにより、透明性がより向上する傾向にある。
【００９５】
この原理としては特に制限されないが、例えば、屈折率の異なる複数の層を積層することにより、その反射率等の光学特性を制御するフィルムをモデルとして考えることができる。すなわち、第２実施形態の導電性フィルムにおいては、透明基材側から金属細線の厚み方向に向かって原子％比Ｏ／Ｍが漸減する金属細線を、このモデルにおける屈折率の異なる複数の層と近似するものとして、考慮することができる。但し、原理はこれに限定されるものではない。
【００９６】
酸素原子Ｏの偏在性及び均一性は、特定の厚さ領域における原子％比Ｏ／Ｍを用いて表すことができる。例えば、透明基材側の金属細線界面から０．７５Ｔ〜０．９０Ｔまでの厚さ領域における原子％比Ｏ／Ｍを原子％比Ｏ／Ｍ０．７５〜０．９０とするとき、原子％比Ｏ／Ｍ０．７５〜０．９０は金属細線の表面側の領域に存在する酸素原子Ｏの割合を示す指標となる。このような原子％比Ｏ／Ｍ０．７５〜０．９０は、好ましくは０．２５以下であり、より好ましくは０．２２以下であり、さらに好ましくは０．１８以下である。原子％比Ｏ／Ｍ０．７５〜０．９０が０．２５以下であることにより、導電性がより向上する傾向にある。なお、第２実施形態において、Ｔとは、透明基材側の金属細線界面から金属細線表面までの厚さのうち、最大の厚さを意味し、電子顕微鏡写真より測定することができる。なお、原子％比Ｏ／Ｍ０．７５〜０．９０の最小値は、導電性を向上させる観点から、０であってよい。
【００９７】
また、透明基材側の金属細線界面から０．１０Ｔ〜０．２５Ｔまでの厚さ領域における原子％比Ｏ／Ｍを原子％比Ｏ／Ｍ０．１０〜０．２５とするとき、原子％比Ｏ／Ｍ０．１０〜０．２５は透明基材側の金属細線の界面側の領域に存在する酸素原子Ｏの割合を示す指標となる。このような原子％比Ｏ／Ｍ０．１０〜０．２５は、好ましくは０．０５以上であり、より好ましくは０．０６以上であり、さらに好ましくは０．０７以上である。原子％比Ｏ／Ｍ０．１０〜０．２５が０．０５以上であることにより、透明性がより向上する傾向にある。また、原子％比Ｏ／Ｍ０．１０〜０．２５は、好ましくは１．１０以下であり、より好ましくは１．００以下であり、さらに好ましくは０．９５以下である。原子％比Ｏ／Ｍ０．１０〜０．２５が１．１０以下であることにより、導電性がより向上する傾向にある。
【００９８】
第２実施形態において、原子％比Ｏ／Ｍ０．１０〜０．９０、原子％比Ｏ／Ｍ０．７５〜０．９０、及び原子％比Ｏ／Ｍ０．１０〜０．２５は、金属細線の延伸方向に直交する金属細線の断面のＳＴＥＭ−ＥＤＸ分析より求めることができる。具体的には、金属細線の延伸方向に直交する方向に金属細線を切断し、金属細線の断面が露出した薄切片を測定サンプルとして得る。この際、必要に応じて、エポキシ樹脂等の支持体に導電性フィルムを包埋してから薄切片を形成してもよい。金属細線の断面の形成方法は、断面の形成・加工による金属細線断面へのダメージを抑制できる方法であれば特に制限されないが、好ましくはイオンビームを用いた加工法（例えば、ＢＩＢ（Ｂｒｏａｄ  Ｉｏｎ  Ｂｅａｍ）加工法やＦＩＢ（Ｆｏｃｕｓｅｄ  Ｉｏｎ  Ｂｅａｍ）加工法）や精密機械研磨、ウルトラミクロトーム等を用いることができる。
【００９９】
次いで、上記のようにして得られた測定サンプルを走査型透過電子顕微鏡（ＳＴＥＭ）により観察し、金属細線の断面のＳＴＥＭ像を得る。同時に、エネルギー分散型Ｘ線分析（ＥＤＸ）により金属細線の断面の元素マッピングをする。具体的には、断面の箇所ごとに酸素原子ＯのＫ殻のＥＤＸ強度と、導電性金属原子ＭのＫ殻のＥＤＸ強度を測定する。この操作を金属細線の断面のうち、少なくとも透明基材側の金属細線界面から０．１０Ｔ〜０．９０Ｔまでの厚さ領域に対して行い、この領域における酸素原子ＯのＫ殻のＥＤＸ強度の積算値と導電性金属原子ＭのＫ殻のＥＤＸ強度の積算値を算出し、これら積算値の比を原子％比Ｏ／Ｍ０．１０〜０．９０として得る。また、原子％比Ｏ／Ｍ０．７５〜０．９０や原子％比Ｏ／Ｍ０．１０〜０．２５については、対象とする厚さ領域において、同様の手法により積算値の比を求める。
【０１００】
なお、ここで厚さ領域を規定する、厚さＴとは、金属細線断面のＳＴＥＭ像より確認できる、透明基材側の金属細線界面から金属細線表面までの厚さのうち、最大の厚さをいう。したがって、金属細線の同一断面内で表面粗さ等により特定個所において厚さが異なるような場合であっても、その断面における最大厚さが厚さＴとなる。なお、上記金属細線の断面の形成やＳＴＥＭ−ＥＤＸ分析は、金属細線断面の酸化やコンタミを防止する観点から、アルゴン等の不活性雰囲気下や真空中で行うことが好ましい。
【０１０１】
以上のように、原子％比Ｏ／Ｍ０．１０〜０．９０や、好ましくはさらに原子％比Ｏ／Ｍ０．７５〜０．９０、原子％比Ｏ／Ｍ０．１０〜０．２５を特定の範囲に調整することで、導電性フィルムの透明性を向上させることができる。
【０１０２】
原子％比Ｏ／Ｍ０．１０〜０．９０、原子％比Ｏ／Ｍ０．７５〜０．９０、原子％比Ｏ／Ｍ０．１０〜０．２５の各値は、特に制限されないが、例えば、金属細線を形成する際の焼成条件を調整することにより、その増減を制御することができる。金属細線は、透明基材上に金属成分を含むインクを用いてパターンを形成し、これを焼成して金属成分同士を結合させることにより形成することができる。この焼成工程において金属成分は、酸化又は還元条件下において、拡散、凝集しながら近傍の金属成分と融着し、金属成分焼結膜を形成していくと考えられる。そのため、焼成雰囲気、並びに、焼成時のエネルギー（例えば、熱、プラズマ、電子線や光源の照射エネルギー）や焼成時間を調整することで金属成分の酸化及び還元を調整し、これにより金属細線全体の原子％比Ｏ／Ｍや、酸化又は還元の影響を受けやすい金属細線の表面部分の原子％比Ｏ／Ｍ０．７５〜０．９０、酸化又は還元の影響を受けにくい金属細線と透明基材界面の原子％比Ｏ／Ｍ０．１０〜０．２５を調整することができる。
【０１０３】
また、後述する第３実施形態に記載するように、第２実施形態における金属細線パターンを構成する金属細線は、金属細線の延伸方向に直交する金属細線の断面において、透明基材側の金属細線界面に炭素原子が偏在する構成をさらに有してもよい。
【０１０４】
第３実施形態に記載するとおり、この偏在性は、金属細線の延伸方向に直交する金属細線の断面のＳＴＥＭ−ＥＤＸ分析において、金属細線の厚さをＴとしたとき、透明基材側の金属細線界面から０．１０Ｔ〜０．２５Ｔまでの厚さ領域における原子％比Ｃ／Ｍ０．１０〜０．２５により示す。
【０１０５】
第２実施形態における原子％比Ｃ／Ｍ０．１０〜０．２５は、０．３以上６．０以下であり、好ましくは０．４以上５．０以下である。原子％比Ｃ／Ｍ０．１０〜０．２５が０．３以上であることにより、透明基材に対する金属細線の密着性がより向上する。また、原子％比Ｃ／Ｍ０．１０〜０．２５が６．０以下であることにより、導電性がより向上するほか、導電性金属原子Ｍ同士、より具体的には金属成分間の結合がより強固となり、金属細線の強度が向上する。
【０１０６】
また、上記と同様の観点から、透明基材側の金属細線界面から０．１０Ｔ〜０．２５Ｔまでの厚さ領域における原子％比Ｏ／Ｍ０．１０〜０．２５は、好ましくは０．０５以上であり、より好ましくは０．０６以上であり、さらに好ましくは０．０７以上である。原子％比Ｏ／Ｍ０．１０〜０．２５が０．０５以上であることにより、透明基材に対する金属細線の密着性がより向上する傾向にある。また、原子％比Ｏ／Ｍ０．１０〜０．２５は、好ましくは１．１０以下であり、より好ましくは１．００以下であり、さらに好ましくは０．９５以下である。原子％比Ｏ／Ｍ０．１０〜０．２５が１．１０以下であることにより、導電性がより向上する傾向にある。
【０１０７】
原子％比Ｃ／Ｍ０．１０〜０．２５及び原子％比Ｏ／Ｍ０．１０〜０．２５の測定方法、並びに、原子％比Ｃ／Ｍ０．１０〜０．２５及び原子％比Ｏ／Ｍ０．１０〜０．２５の各値の調整方法は、第３実施形態に詳説する。
【０１０８】
以上のように、原子％比Ｃ／Ｍ０．１０〜０．２５や、好ましくはさらに原子％比Ｏ／Ｍ０．１０〜０．２５を特定の範囲に調整することで、高い導電性を維持しながら、密着性を向上させることができ、導電性フィルムの曲げ、撓み、屈曲等の変形による透明基材からの金属細線の剥離を抑制することができる。また、これにより、細い金属細線を用いることが可能となるため低い視認性が維持される。
【０１０９】
前述した第１実施形態に記載するように、第２実施形態における金属細線パターンを構成する金属細線は、導電性と可撓性の向上を目的として、原子％比Ｓｉ／Ｍ０．１０〜０．９０が０．００１以上０．０７０以下であってもよい。原子％比Ｓｉ／Ｍ０．１０〜０．９０の下限値は、好ましくは０．００３以上、より好ましくは０．００５以上である。原子％比Ｓｉ／Ｍ０．１０〜０．９０の上限値は、好ましくは０．０６５以下、より好ましくは０．０６３以下である。
【０１１０】
さらに、透明基材側の金属細線界面から０．１０Ｔ〜０．２５Ｔの厚さ領域における原子％比Ｓｉ／Ｍ０．１０〜０．２５の下限値は、好ましくは０．００１以上、より好ましくは０．００３以上、さらに好ましくは０．００５以上である。原子％比Ｓｉ／Ｍ０．１０〜０．２５の上限値は、好ましくは０．０７０以下、より好ましくは０．０６５以下、更に好ましくは０．０６３以下である。また、透明基材側の金属細線界面から０．７５Ｔ〜０．９０Ｔの厚さ領域における原子％比Ｓｉ／Ｍ０．７５〜０．９０の下限値は、好ましくは０．００１以上、より好ましくは０．００３以上、さらに好ましくは０．００５以上である。原子％比Ｓｉ／Ｍ０．７５〜０．９０の上限値は、好ましくは０．０７０以下、より好ましくは０．０６５以下、更に好ましくは０．０６３以下である。これにより、導電性フィルムをあらゆる方向に折り曲げても断線しにくくなる傾向にある。
【０１１１】
導電性金属原子Ｍは、銀、銅、及びアルミニウムから選ばれる少なくとも１種以上の金属元素を含むことが更に好ましく、銀又は銅であることが好ましく、さらに、比較的安価な銅であることが特に好ましい。このような金属元素を用いることにより、導電性フィルムの導電性が一層優れる傾向にある。
【０１１２】
また、酸素原子Ｏは、金属酸化物を構成する酸素原子として金属細線に含まれ得る。このような金属酸化物としては、特に制限されないが、例えば、酸化第一銅、酸化第二銅、酸化銀、及び酸化アルミニウムからなる群より選ばれる少なくとも１種以上が挙げられる。このなかでも、製造プロセスの観点から、金属酸化物を構成する金属原子が導電性金属原子Ｍと一致することが好ましい。
【０１１３】
さらに、金属細線は、導電性金属原子Ｍを含みかつ導電性を担う導電性成分に加え、非導電性成分を含んでもよい。非導電性成分としては、特に制限されないが、例えば、上記金属酸化物のほか、金属化合物や、後述するインクに含まれる成分に由来する成分であって、インクに含まれる成分のうち焼成を経た後の金属細線に残留する有機化合物が挙げられる。導電性成分の含有割合は、好ましくは５０質量％以上であり、より好ましくは６０質量％以上であり、さらに好ましくは７０質量％以上である。導電性成分の含有割合の上限は、特に制限されないが、１００質量％である。また、非導電性成分の含有割合は、好ましくは５０質量％以下であり、より好ましくは４０質量％以下、さらに好ましくは３０質量％以下である。非導電性成分の含有割合の下限は、特に制限されないが、０質量％である。
【０１１４】
透明基材側の金属細線界面から０．１０Ｔ〜０．２５Ｔまでの厚さ領域における金属細線の理論屈折率は、好ましくは０．３０〜１．４５であり、より好ましくは０．４０〜１．３５であり、さらに好ましくは０．５０〜１．３０である。金属細線の理論屈折率が上記範囲内であることにより、透明性がより向上する傾向にある。金属細線の理論屈折率は、上記のとおり、構成する原子（又は材料）とその組成比により算出される屈折率値である。
【０１１５】
（金属細線パターン）
金属細線パターンは、目的とする電子デバイスの用途に応じて設計することができ、特に限定されないが、例えば、複数の金属細線が網目状に交差して形成されるメッシュパターン（図１及び２）や、複数の略平行な金属細線が形成されたラインパターン（図３及び４）が挙げられる。また、金属細線パターンは、メッシュパターンとラインパターンとが組み合わされたものであってもよい。メッシュパターンの網目は、図１に示されるような正方形又は長方形であっても、図２に示されるようなひし形等の多角形であってもよい。また、ラインパターンを構成する金属細線は、図３に示されるような直線であっても、図４に示されるような曲線であってもよい。さらに、メッシュパターンを構成する金属細線においても、金属細線を曲線とすることができる。
【０１１６】
第２実施形態の金属細線の線幅Ｗとは、透明基材１１の金属細線パターン１２が配された面側から、金属細線１４を透明基材１１の表面上に投影したときの金属細線１４の線幅をいう。図１４に図１の導電性フィルムのＩＩＩ−ＩＩＩ'の部分断面図を示す。この図１４を例にすると、台形の断面を有する金属細線１４においては、透明基材１１と接している金属細線１４の面の幅が線幅Ｗとなる。また、金属細線の厚さＴは表面粗さを考慮した場合の最大厚さを意味し、ピッチＰは、線幅Ｗと金属細線間の距離の和を意味する。
【０１１７】
（線幅）
金属細線の線幅Ｗは、例えば、好ましくは０．１μｍ以上５．０μｍ以下であり、より好ましくは０．２μｍ以上４．０μｍ以下であり、さらに好ましくは０．３μｍ以上３．０μｍ以下であり、よりさらに好ましくは０．４μｍ以上２．５μｍ以下である。金属細線の線幅Ｗが０．１μｍ以上であることにより、導電性がより向上する傾向にある。また、金属細線表面の酸化や腐食等による導電性の低下を十分に抑制できる傾向にある。さらに、開口率を同じとした場合、金属細線の線幅が細いほど、金属細線の本数を増やすことが可能となる。これにより、導電性フィルムの電界分布がより均一となり、より高解像度の電子デバイスを作製することが可能となる。また、一部の金属細線で断線が生じたとしても、それによる影響を他の金属細線が補うことができる。他方、金属細線Ｗの線幅が５．０μｍ以下であることにより、金属細線の視認性がより低下し、導電性フィルムの透明性がより向上する傾向にある。
【０１１８】
金属細線の厚さＴは、好ましくは１０ｎｍ以上１，０００ｎｍ以下である。厚さＴの下限は、より好ましくは５０ｎｍ以上あり、さらに好ましくは７５ｎｍ以上である。金属細線の厚さＴが１０ｎｍ以上であることにより、導電性がより向上する傾向にある。また、金属細線表面の酸化や腐食等による導電性の低下を十分に抑制できる傾向にある。他方、金属細線の厚さＴが１，０００ｎｍ以下であることにより、広い視野角において高い透明性を発現できる。
【０１１９】
（アスペクト比）
金属細線の線幅Ｗに対する金属細線の厚さＴで表されるアスペクト比は、好ましくは０．０５以上１．００以下である。アスペクト比の下限は、より好ましくは０．０８以上、さらに好ましく０．１０以上である。アスペクト比が０．０５以上であることにより、透過率を低下させることなく、導電性をより向上できる傾向にある。
【０１２０】
（ピッチ）
金属細線パターンのピッチＰは、好ましくは５μｍ以上であり、より好ましくは５０μｍ以上であり、さらに好ましくは１００μｍ以上である。金属細線パターンのピッチＰが５μｍ以上であることで、良好な透過率を得ることができる。また、金属細線パターンのピッチＰは、好ましくは１，０００μｍ以下であり、より好ましくは５００μｍ以下であり、さらに好ましくは２５０μｍ以下である。金属細線パターンのピッチＰが１，０００μｍ以下であることにより、導電性をより向上できる傾向にある。なお、金属細線パターンの形状がメッシュパターンである場合には、線幅１μｍの金属細線パターンのピッチを２００μｍとすることにより、開口率９９％とすることができる。
【０１２１】
なお、金属細線パターンの線幅、アスペクト比、及びピッチは、導電性フィルム断面を電子顕微鏡等で見ることにより確認することができる。また、金属細線パターンの線幅とピッチはレーザー顕微鏡や光学顕微鏡でも観察できる。また、ピッチと開口率は後述する関係式を有するため、一方が分かればもう一方を算出することもできる。また、金属細線パターンの線幅、アスペクト比、及びピッチを所望の範囲に調整する方法としては、後述する導電性フィルムの製造方法において用いる版の溝を調整する方法、インク中の金属粒子の平均粒子径を調整する方法等が挙げられる。
【０１２２】
（開口率）
金属細線パターンの開口率の下限値は、好ましくは６０％以上であり、より好ましくは７０％以上であり、さらに好ましくは８０％以上であり、特に好ましくは９０％以上である。金属細線パターンの開口率を上述の特定値以上とすることにより、導電性フィルムの透過率がより向上する傾向にある。また、金属細線パターンの開口率の上限値は、好ましくは１００％未満であり、より好ましくは９５％以下であり、さらに好ましくは９０％以下であり、よりさらに好ましくは８０％以下であり、さらにより好ましくは７０％以下であり、特に好ましくは６０％以下である。金属細線パターンの開口率を上述の特定値以下とすることにより、導電性フィルムの導電性がより向上する傾向にある。金属細線パターンの開口率は、金属細線パターンの形状によっても適正な値が異なる。また、金属細線パターンの開口率は、目的とする電子デバイスの要求性能（透過率及びシート抵抗）に応じて、上記上限値と下限値を適宜組み合わせることができる。
【０１２３】
なお、「金属細線パターンの開口率」とは、透明基材上の金属細線パターンが形成されている領域について以下の式で算出することができる。透明基材上の金属細線パターンが形成されている領域とは、図１のＳで示される範囲であり、金属細線パターンが形成されていない縁部等は除かれる。
開口率＝（１−金属細線パターンの占める面積／透明基材の面積）×１００
【０１２４】
また、開口率とピッチの関係式は、金属細線パターンの形状によって異なるが、以下のように算出することができる。図６に、パターン単位１６を有するメッシュパターン（グリッド（格子）パターン）の模式図を示す。このメッシュパターンの場合、開口率とピッチは下記関係式を有する。
開口率＝｛開口部１５の面積／パターン単位１６の面積｝×１００
＝｛（（ピッチＰ１−線幅Ｗ１）×（ピッチＰ２−線幅Ｗ２））／（ピッチＰ１×ピッチＰ２）｝×１００
【０１２５】
また、図７にラインパターンの模式図を示す。このラインパターンの場合は、開口率とピッチは下記関係式を有する。
開口率＝｛（ピッチＰ−線幅Ｗ）／ピッチＰ｝×１００
【０１２６】
（シート抵抗）
導電性フィルムのシート抵抗は、好ましくは０．１Ω／ｓｑ以上１，０００Ω／ｓｑ以下であり、より好ましくは０．１Ω／ｓｑ以上５００Ω／ｓｑ以下であり、さらに好ましくは０．１Ω／ｓｑ以上１００Ω／ｓｑ以下であり、よりさらに好ましくは０．１Ω／ｓｑ以上２０Ω／ｓｑ以下であり、さらにより好ましくは０．１Ω／ｓｑ以上１０Ω／ｓｑ以下である。シート抵抗が低いほど電力損失が抑制される傾向にある。そのため、シート抵抗の低い導電性フィルムを用いることにより、消費電力の少ない電子ペーパー、タッチパネル、及びフラットパネルディスプレイを得ることが可能となる。導電性フィルムのシート抵抗は、以下の方法により測定できる。
【０１２７】
図１３にシート抵抗の測定方法を説明するための斜視図を示す。先ず、導電性フィルムから金属細線パターンが全面に配された部分を矩形状に切り出して、測定サンプルを得る。得られた測定サンプルの両端部に金属細線パターンと電気的に接続されたシート抵抗測定用の集電部を形成し、集電部間の電気抵抗Ｒ（Ω）を測定する。得られた電気抵抗Ｒ（Ω）、及び測定サンプルの集電部間の距離Ｌ（ｍｍ）、奥行方向の長さＤ（ｍｍ）を用いて、次式によりシート抵抗Ｒｓ（Ω／ｓｑ）を算出することができる。
Ｒｓ＝Ｒ／Ｌ×Ｄ
【０１２８】
導電性フィルムのシート抵抗は、金属細線のアスペクト比（厚さ）の増加にともない、低下する傾向にある。また、金属細線を構成する金属材料種の選択によっても調整することが可能である。
【０１２９】
シート抵抗が低いほど電力損失が抑制される傾向にある。そのため、消費電力の少ない電子ペーパー、タッチパネル、及びフラットパネルディスプレイを得ることが可能となる。
【０１３０】
（可視光透過率）
導電性フィルムの可視光透過率は、好ましくは８０％以上１００％以下であり、より好ましくは９０％以上１００％以下である。ここで、可視光透過率は、ＪＩＳ  Ｋ  ７３６１−１：１９９７の全光線透過率に準拠して、その可視光（３６０〜８３０ｎｍ）の範囲の透過率を算出することで測定することができる。
【０１３１】
導電性フィルムの可視光透過率は、金属細線パターンの線幅を小さくしたり、開口率を向上させたりすることにより、より向上する傾向にある。
【０１３２】
（ヘイズ）
導電性フィルムのヘイズは、好ましくは０．０１％以上５．００％以下である。ヘイズの上限はより好ましくは、３．００％以下、さらに好ましくは１．００％以下である。ヘイズの上限が５．００％以下であれば、可視光に対する導電性フィルムの曇りを十分に低減できる。本明細書におけるヘイズは、ＪＩＳ  Ｋ  ７１３６：２０００のヘイズに準拠して測定することができる。
【０１３３】
〔透明基材〕
透明基材の「透明」とは、可視光透過率が、好ましくは８０％以上であることをいい、より好ましくは９０％以上であることをいい、さらに好ましくは９５％以上であることをいう。ここで、可視光透過率は、ＪＩＳ  Ｋ  ７３６１−１：１９９７に準拠して測定することができる。
【０１３４】
透明基材の屈折率は、好ましくは１．５０〜１．８０であり、より好ましくは１．５０〜１．６０であり、さらに好ましくは１．５５〜１．５８である。透明基材の屈折率が上記範囲内であることにより、透明性がより向上する傾向にある。透明基材の屈折率は、ＪＩＳ  Ｋ  ７１４２：２０１４に準じて測定することができる。
【０１３５】
透明性の観点から、透明基材、金属細線がこの順に積層される場合、その屈折率は段階的に小さくなることが好ましい。この観点から、透明基材側の金属細線界面から０．１０Ｔ〜０．２５Ｔまでの厚さ領域における金属細線の理論屈折率は、透明基材の屈折率よりも小さいことが好ましい。
【０１３６】
透明基材の材料としては、特に限定されないが、例えば、ガラス等の透明無機基材；アクリル酸エステル、メタクリル酸エステル、ポリエチレンテレフタレート、ポリブチレンテレフタレート、ポリエチレンナフタレート、ポリカーボネート、ポリアリレート、ポリ塩化ビニル、ポリエチレン、ポリプロピレン、ポリスチレン、ナイロン、芳香族ポリアミド、ポリエーテルエーテルケトン、ポリスルホン、ポリエーテルスルホン、ポリイミド、ポリエーテルイミド等の透明有機基材が挙げられる。このなかでも、ポリエチレンテレフタレート、ポリイミド、又はポリエチレンナフタレートが好ましい。ポリエチレンテレフタレートを用いることにより、導電性フィルムを製造するための生産性（コスト削減効果）がより優れ、また、透明基材と金属細線との密着性がより向上する傾向にある。また、ポリイミドを用いることにより、導電性フィルムの耐熱性がより向上する傾向にある。さらに、ポリエチレンナフタレート及び／又はポリエチレンテレフタレートを用いることにより、透明基材と金属細線との密着性がより優れる傾向にある。
【０１３７】
透明基材は、１種の材料からなるものであっても、２種以上の材料が積層されたものであってもよい。また、透明基材が２種以上の材料が積層された多層体である場合には、該透明基材は有機基材又は無機基材同士が積層されたものであっても、有機基材及び無機基材が積層されたものであってもよい。
【０１３８】
透明基材の厚さは、好ましくは５μｍ以上５００μｍ以下であり、より好ましくは１０μｍ以上１００μｍ以下である。
【０１３９】
〔中間層〕
第２実施形態の導電性フィルムは、透明基材と導電部の間に中間層を有していてもよい。該中間層は、透明基材と導電部の金属細線との密着性の向上に寄与しうる。
【０１４０】
中間層に含まれる成分としては、特に制限されないが、例えば、（ポリ）シラン類、（ポリ）シラザン類、（ポリ）シルチアン類、（ポリ）シロキサン類、ケイ素、炭化ケイ素、酸化ケイ素、窒化ケイ素、塩化ケイ素、ケイ素酸塩、ゼオライト、シリサイド等のケイ素化合物；酸化アルミニウム等のアルミニウム化合物；フッ化マグネシウム等のマグネシウム化合物等が挙げられる。このなかでも、酸化ケイ素、窒化ケイ素、酸化アルミニウム、及びフッ化マグネシウムからなる群より選ばれる少なくとも１種が好ましい。このような成分を用いることにより、導電性フィルムの透明性及び耐久性がより向上する傾向にあり、導電性フィルムを製造するための生産性（コスト削減効果）がより優れる。
【０１４１】
中間層の屈折率は、好ましくは１．３０〜１．８０であり、より好ましくは１．４０〜１．７０であり、さらに好ましくは１．４５〜１．５５である。中間層の屈折率が上記範囲内であることにより、透明性がより向上する傾向にある。中間層の屈折率は、ＪＩＳ  Ｋ  ７１４２：２０１４に準じて測定することができる。
【０１４２】
透明性の観点から、透明基材、中間層、金属細線がこの順に積層される場合、その屈折率は段階的に小さくなることが好ましい。この観点から、中間層の屈折率は、透明基材の屈折率よりも小さいことが好ましい。また、透明基材側の金属細線界面から０．１０Ｔ〜０．２５Ｔまでの厚さ領域における金属細線の理論屈折率は、中間層の屈折率よりも小さいことが好ましい。
【０１４３】
中間層の厚さは、好ましくは０．０１μｍ以上５００μｍ以下であり、より好ましくは０．０５μｍ以上３００μｍ以下であり、さらに好ましくは０．１０μｍ以上２００μｍ以下である。中間層の厚みが０．０１μｍ以上であることで、中間層と金属細線の密着性が発現され、中間層の厚みが５００μｍ以下であれば透明基材の可撓性が担保できる。
【０１４４】
中間層を透明基材上に積層することで、プラズマ等の焼成手段でインク中の金属成分を焼結させる際に、プラズマ等によって金属細線パターン部で被覆されていない箇所の透明基材のエッチングを防ぐことができる。
【０１４５】
さらにこの中間層は静電気による金属細線パターンの断線を防ぐために、帯電防止機能を持っていることが好ましい。中間層が帯電防止機能を有するために、中間層は導電性無機酸化物及び導電性有機化合物の少なくともいずれかを含むことが好ましい。
【０１４６】
中間層の体積抵抗率は１００Ωｃｍ以上１０００００Ωｃｍ以下であることが好ましく、１０００Ωｃｍ以上１００００Ωｃｍ以下であることがより好ましく、２０００Ωｃｍ以上８０００Ωｃｍ以下であることがさらにより好ましい。中間層の体積抵抗率が１０００００Ωｃｍ以下であることで、帯電防止機能を発現することができる。また、中間層の体積抵抗率が１００Ωｃｍ以上であることで金属細線パターン間の高電気伝導が好ましくないタッチパネル等の用途に好適に用いることができる。
【０１４７】
体積抵抗率は、中間層内の導電性無機酸化物や導電性有機化合物等の含有量により調整することができる。例えば、プラズマ耐性の高い酸化ケイ素（体積比抵抗１０１４Ω・ｃｍ以上）と導電性有機化合物である有機シラン化合物を中間層に含む場合、有機シラン化合物の含有量を増やすことで体積抵抗率を低下することができる。一方で、酸化ケイ素の含有量を増やすことで体積抵抗率は増加するが高いプラズマ耐性を有するため薄膜にすることができ、光学的特性を損なうことがない。
【０１４８】
〔第２実施形態：導電性フィルムの製造方法〕
第２実施形態の導電性フィルムの製造方法は、特に制限されないが、例えば、透明基材上に金属成分を含むインクを用いてパターンを形成するパターン形成工程と、該パターンを焼成して金属細線を形成する焼成工程と、を有する方法が挙げられる。また、第２実施形態の導電性フィルムの製造方法は、パターン形成工程に先立ち、透明基材の表面に中間層を形成する中間層形成工程を含んでもよい。
【０１４９】
〔中間層形成工程〕
中間層形成工程は、透明基材の表面に中間層を形成する工程である。中間層の形成方法としては、特に制限されないが、例えば、物理蒸着法（ＰＶＤ）、化学蒸着法（ＣＶＤ）などの気相成膜法により、透明基材表面に蒸着膜を形成する方法；透明基材表面に中間層形成用組成物を塗布し、乾燥することで塗膜を形成する方法が挙げられる。
【０１５０】
中間層形成用組成物は、上記中間層に含まれる成分として例示した成分あるいはその前駆体と、溶剤とを含み、必要に応じて、界面活性剤、分散剤、結着剤等を含有してもよい。
【０１５１】
〔パターン形成工程〕
パターン形成工程は、金属成分を含むインクを用いてパターンを形成する工程である。パターン形成工程は、所望の金属細線パターンの溝を有する版を用いる有版印刷方法であれば特に限定されないが、例えば、転写媒体表面にインクをコーティングする工程と、インクをコーティングした転写媒体表面と、凸版の凸部表面とを対向させて、押圧、接触して、凸版の凸部表面に転写媒体表面上のインクを転移させる工程と、インクをコーティングした転写媒体表面と透明基材の表面とを対向させて、押圧、接触して、転写媒体表面に残ったインクを透明基材の表面に転写する工程とを有する。なお、透明基材に中間層が形成されている場合には、中間層表面にインクが転写される。
【０１５２】
（インク）
上記パターン形成工程に用いられるインクは、導電性金属原子Ｍを含有する金属成分と溶剤を含み、必要に応じて、界面活性剤、分散剤、還元剤等を含んでもよい。金属成分は、金属粒子としてインクに含まれていてもよいし、金属錯体としてインクに含まれていてもよい。
【０１５３】
金属粒子を用いる場合、その平均一次粒径は、好ましくは１００ｎｍ以下であり、より好ましくは５０ｎｍ以下であり、さらに好ましくは３０ｎｍ以下である。また、金属粒子の平均一次粒径の下限は特に制限されないが、１ｎｍ以上が挙げられる。金属粒子の平均一次粒径が１００ｎｍ以下であることにより、得られる金属細線の線幅Ｗをより細くすることができる。なお、第２実施形態において「平均一次粒径」とは、金属粒子１つ１つ（所謂一次粒子）の粒径をいい、金属粒子が複数個集まって形成される凝集体（所謂二次粒子）の粒径である平均二次粒径とは区別される。
【０１５４】
金属粒子としては、導電性金属原子Ｍを含むものであれば、酸化銅等の金属酸化物や金属化合物、コア部が銅でありシェル部が酸化銅であるようなコア／シェル粒子の態様であってもよい。金属粒子の態様は、分散性や焼結性の観点から、適宜決めることができる。
【０１５５】
界面活性剤としては、特に制限されないが、例えば、シリコーン系界面活性剤やフッ素系界面活性剤などが挙げられる。このような界面活性剤を用いることにより、転写媒体（ブランケット）へのインクのコーティング性、コーティングされたインクの平滑性が向上し、より均一な塗膜が得られる傾向にある。なお、界面活性剤は、金属成分を分散可能であり、かつ焼成の際に残留しにくいよう構成されていることが好ましい。
【０１５６】
また、分散剤としては、特に制限されないが、例えば、金属成分に非共有結合又は相互作用をする分散剤、金属成分に共有結合をする分散剤が挙げられる。非共有結合又は相互作用をする官能基としてはリン酸基を有する分散剤が挙げられる。このような分散剤を用いることにより、金属成分の分散性がより向上する傾向にある。
【０１５７】
さらに、溶剤としては、モノアルコール及び多価アルコール等のアルコール系溶剤；アルキルエーテル系溶剤；炭化水素系溶剤；ケトン系溶剤；エステル系溶剤などが挙げられる。これらは単独で使用されてもよく、１種以上で併用されても良い。たとえば、炭素数１０以下のモノアルコールと炭素数１０以下の多価アルコールとの併用などが挙げられる。このような、溶剤を用いることにより、転写媒体（ブランケット）へのインクのコーティング性、転写媒体から凸版へのインクの転移性、転写媒体から透明基材へのインクの転写性、及び金属成分の分散性がより向上する傾向にある。なお、溶剤は、金属成分を分散可能であり、かつ焼成の際に残留しにくいよう構成されていることが好ましい。
【０１５８】
〔焼成工程〕
焼成工程は、透明基材又は中間層の表面にパターンに転写されたインク中の金属成分を焼成して金属細線を形成する工程であり、これにより、インクを塗布したパターンと同様の金属細線パターンを有する導電部を得ることができる。焼成は、金属成分が融着して、金属成分焼結膜を形成することができる方法であれば特に制限されない。焼成は、例えば、焼成炉で行ってもよいし、プラズマ、加熱触媒、紫外線、真空紫外線、電子線、赤外線ランプアニール、フラッシュランプアニール、レーザーなどを用いて行ってもよい。得られる焼結膜が酸化されやすい場合には、非酸化性雰囲気中において焼成することが好ましい。また、インクに含まれ得る還元剤のみで金属酸化物等が還元されにくい場合には、還元性雰囲気で焼成することが好ましい。
【０１５９】
非酸化性雰囲気とは酸素等の酸化性ガスを含まない雰囲気であり、不活性雰囲気と還元性雰囲気がある。不活性雰囲気とは、例えば、アルゴン、ヘリウム、ネオンや窒素等の不活性ガスで満たされた雰囲気である。また、還元性雰囲気とは、水素、一酸化炭素等の還元性ガスが存在する雰囲気を指す。これらのガスを焼成炉中に充填して密閉系としてインクの塗布膜（分散体塗布膜）を焼成してもよい。また、焼成炉を流通系にしてこれらのガスを流しながら塗布膜を焼成してもよい。塗布膜を非酸化性雰囲気で焼成する場合には、焼成炉中を一旦真空に引いて焼成炉中の酸素を除去し、非酸化性ガスで置換することが好ましい。また、焼成は、加圧雰囲気で行なってもよいし、減圧雰囲気で行なってもよい。
【０１６０】
金属細線に含まれる酸素原子Ｏを低減させ、結果として金属細線界面に含まれる酸素原子Ｏの割合を調整するという観点からは、還元性雰囲気により焼成を行い、また、逆に金属細線に含まれる酸素原子Ｏを増加させることにより金属細線界面に含まれる酸素原子Ｏの割合を調整するという観点からは弱い還元性雰囲気又は不活性雰囲気により焼成を行うことが考えられる。さらに、所定の雰囲気下において、焼成温度及び焼成時間によっても、金属細線界面に含まれる酸素原子Ｏの割合を調整することができる。
【０１６１】
焼成温度は、特に制限されないが、好ましくは２０℃以上４００℃以下であり、より好ましくは８０℃以上３００℃以下であり、さらに好ましくは１１０℃以上２５０℃以下であり、特に好ましくは１６０℃以上２００℃以下である。焼成温度が４００℃以下であることにより、耐熱性の低い基板を使用することができるので好ましい。また、焼成温度が２０℃以上であることにより、焼結膜の形成が十分に進行し、導電性が良好となる傾向にあるため好ましい。なお、得られる焼結膜は、金属成分に由来する導電性成分を含み、そのほか、インクに用いた成分や焼成温度に応じて、非導電性成分を含みうる。
【０１６２】
また、焼成時間は、特に制限されないが、好ましくは８０分以上３００分以下であり、より好ましくは１００分以上２５０分以下であり、さらに好ましくは１２０分以上２２０分以下である。焼成時間が３００分以下であることにより、耐熱性の低い基板を使用することができるので好ましい。また、焼成温度が１５０分以上であることにより、焼結膜の形成が十分に進行し、導電性が良好となる傾向にあるため好ましい。
【０１６３】
上記のとおり、本発明の第２実施形態によれば、より優れた透明性を発揮する導電性フィルム、並びに、それを用いた導電性フィルムロール、電子ペーパー、タッチパネル、及びフラットパネルディスプレイを提供することができる。
【０１６４】
＜＜第３実施形態＞＞
第３実施形態は、高い導電性と、透明基材と金属細線との高い密着性を兼ね備える導電性フィルム、並びに、それを用いた導電性フィルムロール、電子ペーパー、タッチパネル、及びフラットパネルディスプレイを提供することを目的とする。
【０１６５】
〔第３実施形態：導電性フィルム〕
第３実施形態の導電性フィルムは、透明基材と、該透明基材の片面又は両面に配された金属細線パターンからなる導電部と、を有する導電性フィルムである。前記金属細線パターンが、金属細線から構成されており、該金属細線が、導電性金属原子Ｍと炭素原子Ｃとを含み、前記金属細線の延伸方向に直交する前記金属細線の断面のＳＴＥＭ−ＥＤＸ分析において、前記金属細線の厚さをＴとしたとき、前記透明基材側の金属細線界面から０．１０Ｔ〜０．２５Ｔまでの厚さ領域における原子％比Ｃ／Ｍ０．１０〜０．２５が、０．３以上６．０以下であり、前記導電性フィルムのシート抵抗が、０．１Ω／ｓｑ以上５００Ω／ｓｑ以下であることを特徴とする。
【０１６６】
図１に、第３実施形態の導電性フィルムの一態様として、金属細線パターンがメッシュパターンである導電性フィルムの上面図を示す。第３実施形態の導電性フィルム１０は、透明基材１１上に、金属細線パターン１２により構成される導電部１３を有する。 
【０１６７】
透明基材１１上には、導電部１３の他、導電性フィルム１０の使用用途に応じてコントローラー等に接続するための取り出し電極（不図示）が形成されていてもよい。なお、透明基材１１は片面又は両面に導電部１３を有することができ、一方の面に複数の導電部１３を有していてもよい。導電部１３は、通電または荷電（帯電）させることができるように構成された金属細線パターン１２により構成される。第３実施形態の導電性フィルム１０を電子デバイスに組み入れたときに、導電部１３は、電子ペーパー、タッチパネル、及びフラットパネルディスプレイ等の画面部分の透明電極として機能する。
【０１６８】
このような導電性フィルムにおいて金属細線の線幅が細くなるほど、透明基材との密着面積が減少し、導電性フィルムの曲げ、撓み、屈曲等によって透明基材からの金属細線の剥離は顕著となる。
【０１６９】
これに対して、第３実施形態によれば、金属細線断面の透明基材側の金属細線界面において炭素原子が偏在する構成とすることにより、密着性を調整することができる。これにより、透明性の観点から金属細線を細くした場合であっても、金属細線の密着性を確保することが可能となる。また、このような金属細線において炭素原子の偏在を所定の範囲とすることで、導電性を損ねることなく、密着性を確保することが可能となる。さらに、このような金属細線を用いた導電性フィルムは印刷にて作製することができるため、真空蒸着法やスパッタリング法により製膜するＩＴＯを用いた導電性フィルムに対して製造における低コスト化、環境負荷低減の観点でも優れる。
【０１７０】
〔導電部〕
導電部は、透明基材上に配された金属細線から構成される金属細線パターンである。金属細線パターンは規則的なパターンであっても不規則なパターンであってもよい。第３実施形態において、金属細線パターンを構成する金属細線は、金属細線の延伸方向に直交する金属細線の断面において、透明基材側の金属細線界面に炭素原子が偏在する構成を有する。
【０１７１】
第３実施形態においては、この偏在性を、金属細線の延伸方向に直交する金属細線の断面のＳＴＥＭ−ＥＤＸ分析において、金属細線の厚さをＴとしたとき、透明基材側の金属細線界面から０．１０Ｔ〜０．２５Ｔまでの厚さ領域における原子％比Ｃ／Ｍ０．１０〜０．２５により示す。第３実施形態における原子％比Ｃ／Ｍ０．１０〜０．２５は、０．３以上６．０以下であり、好ましくは０．４以上５．０以下である。原子％比Ｃ／Ｍ０．１０〜０．２５が０．３以上であることにより、透明基材に対する金属細線の密着性がより向上する。また、原子％比Ｃ／Ｍ０．１０〜０．２５が６．０以下であることにより、導電性がより向上するほか、導電性金属原子Ｍ同士、より具体的には金属成分間の結合がより強固となり、金属細線の強度が向上する。
【０１７２】
この原理としては特に制限されないが、例えば、以下のように考えられる。第３実施形態の導電性フィルムのように、透明基材と金属細線という剛性や延伸性等の機械性質の異なる２種の部材を曲げ、撓み、屈曲等により変形させる際には、その界面に応力が集中し、それを繰り返すことで、金属細線の剥離が生じうる。この場合において、透明基材側の金属細線の界面付近に炭素原子が偏在することにより、金属細線界面の炭素原子由来の官能基と透明基材表面の官能基間で水素結合や共有結合等の化学結合が生じるため、密着性がより向上する。また、金属細線内の炭素原子は電子伝導を阻害する要因となるが、透明基材側の金属細線の界面付近に炭素原子が偏在する構造を形成することで、良好な導電性も同時に発現できる。
【０１７３】
また、上記と同様の観点から、透明基材側の金属細線界面から０．１０Ｔ〜０．２５Ｔまでの厚さ領域における原子％比Ｏ／Ｍ０．１０〜０．２５は、好ましくは０．０５以上であり、より好ましくは０．０６以上であり、さらに好ましくは０．０７以上である。原子％比Ｏ／Ｍ０．１０〜０．２５が０．０５以上であることにより、透明基材に対する金属細線の密着性がより向上する傾向にある。また、原子％比Ｏ／Ｍ０．１０〜０．２５は、好ましくは１．１０以下であり、より好ましくは１．００以下であり、さらに好ましくは０．９５以下である。原子％比Ｏ／Ｍ０．１０〜０．２５が１．１０以下であることにより、導電性がより向上する傾向にある。
【０１７４】
第３実施形態において、原子％比Ｃ／Ｍ０．１０〜０．２５及び原子％比Ｏ／Ｍ０．１０〜０．２５は、金属細線の延伸方向に直交する金属細線の断面のＳＴＥＭ−ＥＤＸ分析よりより求めることができる。具体的には、金属細線の延伸方向に直交する方向に金属細線を切断し、金属細線の断面が露出した薄切片を測定サンプルとして得る。この際、必要に応じて、エポキシ樹脂等の支持体に導電性フィルムを包埋してから薄切片を形成してもよい。金属細線の断面の形成方法は、断面の形成・加工による金属細線断面へのダメージを抑制できる方法であれば特に制限されないが、好ましくはイオンビームを用いた加工法（例えば、ＢＩＢ（Ｂｒｏａｄ  Ｉｏｎ  Ｂｅａｍ）加工法やＦＩＢ（Ｆｏｃｕｓｅｄ  Ｉｏｎ  Ｂｅａｍ）加工法）や精密機械研磨、ウルトラミクロトーム等を用いることができる。
【０１７５】
次いで、上記のようにして得られた測定サンプルを走査型透過電子顕微鏡（ＳＴＥＭ）により観察し、金属細線の断面のＳＴＥＭ像を得る。同時に、エネルギー分散型Ｘ線分析（ＥＤＸ）により金属細線の断面の元素マッピングをする。具体的には、断面の箇所ごとに炭素原子ＣのＫ殻のＥＤＸ強度と、導電性金属原子ＭのＫ殻のＥＤＸ強度を測定する。この操作を金属細線の断面のうち、少なくとも透明基材側の金属細線界面から０．１０Ｔ〜０．２５Ｔまでの厚さ領域に対して行い、この領域における炭素原子ＣのＫ殻のＥＤＸ強度の積算値と導電性金属原子ＭのＫ殻のＥＤＸ強度の積算値を算出し、これら積算値の比を原子％比Ｃ／Ｍ０．１０〜０．２５として得る。原子％比Ｏ／Ｍ０．１０〜０．２５についても同様の手法により算出することができる。
【０１７６】
なお、ここで厚さ領域を規定する、厚さＴとは、金属細線断面のＳＴＥＭ像より確認できる、透明基材側の金属細線界面から金属細線表面までの厚さのうち、最大の厚さをいう。したがって、金属細線の同一断面内で表面粗さ等により特定個所において厚さが異なるような場合であっても、その断面における最大厚さが厚さＴとなる。なお、上記金属細線の断面の形成やＳＴＥＭ−ＥＤＸ分析は、金属細線断面の酸化やコンタミを防止する観点から、アルゴン等の不活性雰囲気下や真空中で行うことが好ましい。
【０１７７】
以上のように、原子％比Ｃ／Ｍ０．１０〜０．２５や、好ましくはさらに原子％比Ｏ／Ｍ０．１０〜０．２５を特定の範囲に調整することで、高い導電性を維持しながら、密着性を向上させることができ、導電性フィルムの曲げ、撓み、屈曲等の変形による透明基材からの金属細線の剥離を抑制することができる。また、これにより、細い金属細線を用いることが可能となるため低い視認性が維持される。
【０１７８】
原子％比Ｃ／Ｍ０．１０〜０．２５及び原子％比Ｏ／Ｍ０．１０〜０．２５の各値は、特に制限されないが、例えば、金属細線を形成する際の焼成条件を調整することにより、その増減を制御することができる。金属細線は、透明基材上に金属成分を含むインクを用いてパターンを形成し、これを焼成して金属成分同士を結合させることにより形成することができる。この焼成工程の前において、金属成分は、当初酸化物や酸化被膜を有する状態、あるいは分散剤等の有機物が共存する状態で存在するが、焼成の進行とともに酸素や酸化被膜、有機物等が除去されると考えられる。この酸素や酸化被膜、有機物の除去は、金属細線の気固界面（まだインクの状態の場合には気液界面）側が進行しやすく、相対的に、金属細線の内部、すなわち、透明基材側の金属細線の界面付近では進行しにくいと一般に考えられる。そのため、焼成時のエネルギー（例えば、熱、プラズマ、電子線や光源の照射エネルギー）や焼成時間、焼成雰囲気の還元性を調整することで酸素や酸化被膜、有機物の除去の程度を調整し、これにより透明基材側の金属細線界面付近に偏在する原子％比を調整することができる。また、インク中に含まれる界面活性剤や分散剤、還元剤の種類や含有量を調整することによっても、透明基材側の金属細線界面付近に偏在する原子％比を調整することが可能である。
【０１７９】
また、前述した第２実施形態に記載するように、第３実施形態における金属細線パターンを構成する金属細線は、比較的に透明基材の屈折率と近い屈折率を有するよう構成されていてもよい。
【０１８０】
第２実施形態に記載するとおり、屈折率の指標として、金属細線の延伸方向に直交する金属細線の断面において、導電性金属原子Ｍに対する酸素原子Ｏの原子％比Ｏ／Ｍを所定の割合を用いる。
【０１８１】
第２実施形態における原子％比Ｏ／Ｍ０．１０〜０．９０は、０．０１以上１．００以下であり、好ましくは０．０２以上０．８０以下であり、より好ましくは０．０３以上０．７５以下である。原子％比Ｏ／Ｍ０．１０〜０．９０が増加するほど、金属細線の屈折率がより向上し、原子％比Ｏ／Ｍ０．１０〜０．９０が減少するほど金属細線の屈折率がより低下する。これによって、金属細線の屈折率が透明基材の屈折率に近づき、透明性がより向上する。また、原子％比Ｏ／Ｍ０．１０〜０．９０が減少するほど、酸化物の割合が減少するため、導電性がより向上する傾向にある。原子％比Ｏ／Ｍ０．１０〜０．９０が０．０１以上であることにより、透明性が向上する。他方、原子％比Ｏ／Ｍ０．１０〜０．９０が１．００以下であることにより、良好な透明性を維持しながら、高い導電性を発現できる。
【０１８２】
また、酸素原子Ｏの偏在性及び均一性は、特定の厚さ領域における原子％比Ｏ／Ｍを用いて表すことができる。例えば、透明基材側の金属細線界面から０．７５Ｔ〜０．９０Ｔまでの厚さ領域における原子％比Ｏ／Ｍを原子％比Ｏ／Ｍ０．７５〜０．９０とするとき、原子％比Ｏ／Ｍ０．７５〜０．９０は金属細線の表面側の領域に存在する酸素原子Ｏの割合を示す指標となる。このような原子％比Ｏ／Ｍ０．７５〜０．９０は、好ましくは０．２５以下であり、より好ましくは０．２２以下であり、さらに好ましくは０．１８以下である。原子％比Ｏ／Ｍ０．７５〜０．９０が０．２５以下であることにより、導電性がより向上する傾向にある。なお、第２実施形態において、Ｔとは、透明基材側の金属細線界面から金属細線表面までの厚さのうち、最大の厚さを意味し、電子顕微鏡写真より測定することができる。
【０１８３】
さらに、透明基材側の金属細線界面から０．１０Ｔ〜０．２５Ｔまでの厚さ領域における原子％比Ｏ／Ｍを原子％比Ｏ／Ｍ０．１０〜０．２５とするとき、原子％比Ｏ／Ｍ０．１０〜０．２５は透明基材側の金属細線の界面側の領域に存在する酸素原子Ｏの割合を示す指標となる。このような原子％比Ｏ／Ｍ０．１０〜０．２５は、好ましくは０．０５以上であり、より好ましくは０．０６以上であり、さらに好ましくは０．０７以上である。原子％比Ｏ／Ｍ０．１０〜０．２５が０．０５以上であることにより、透明性がより向上する傾向にある。また、原子％比Ｏ／Ｍ０．１０〜０．２５は、好ましくは１．１０以下であり、より好ましくは１．００以下であり、さらに好ましくは０．９５以下である。原子％比Ｏ／Ｍ０．１０〜０．２５が１．１０以下であることにより、導電性がより向上する傾向にある。  
【０１８４】
原子％比Ｏ／Ｍ０．１０〜０．９０、原子％比Ｏ／Ｍ０．７５〜０．９０、及び原子％比Ｏ／Ｍ０．１０〜０．２５の測定方法、並びに、原子％比Ｏ／Ｍ０．１０〜０．９０、原子％比Ｏ／Ｍ０．７５〜０．９０、原子％比Ｏ／Ｍ０．１０〜０．２５の各値の調整方法は、第２実施形態に詳説する。
【０１８５】
以上のように、原子％比Ｏ／Ｍ０．１０〜０．９０や、好ましくはさらに原子％比Ｏ／Ｍ０．７５〜０．９０、原子％比Ｏ／Ｍ０．１０〜０．２５を特定の範囲に調整することで、導電性フィルムの透明性を向上させることができる。
【０１８６】
前述した第１実施形態に記載するように、第３実施形態における金属細線パターンを構成する金属細線は、導電性と可撓性の向上を目的として、原子％比Ｓｉ／Ｍ０．１０〜０．９０が０．００１以上０．０７０以下であってもよい。原子％比Ｓｉ／Ｍ０．１０〜０．９０の下限値は、好ましくは０．００３以上、より好ましくは０．００５以上である。原子％比Ｓｉ／Ｍ０．１０〜０．９０の上限値は、好ましくは０．０６５以下、より好ましくは０．０６３以下である。
【０１８７】
さらに、透明基材側の金属細線界面から０．１０Ｔ〜０．２５Ｔの厚さ領域における原子％比Ｓｉ／Ｍ０．１０〜０．２５の下限値は、好ましくは０．００１以上、より好ましくは０．００３以上、さらに好ましくは０．００５以上である。原子％比Ｓｉ／Ｍ０．１０〜０．２５の上限値は、好ましくは０．０７０以下、より好ましくは０．０６５以下、更に好ましくは０．０６３以下である。また、透明基材側の金属細線界面から０．７５Ｔ〜０．９０Ｔの厚さ領域における原子％比Ｓｉ／Ｍ０．７５〜０．９０の下限値は、好ましくは０．００１以上、より好ましくは０．００３以上、さらに好ましくは０．００５以上である。原子％比Ｓｉ／Ｍ０．７５〜０．９０の上限値は、好ましくは０．０７０以下、より好ましくは０．０６５以下、更に好ましくは０．０６３以下である。これにより、導電性フィルムをあらゆる方向に折り曲げても断線しにくくなる傾向にある。
【０１８８】
導電性金属原子Ｍは、金、銀、銅、及びアルミニウムから選ばれる少なくとも１種以上の金属元素を含むことが更に好ましく、銀又は銅であることが好ましく、さらに、比較的安価な銅であることが特に好ましい。このような金属元素を用いることにより、導電性フィルムの導電性が一層優れる傾向にある。
【０１８９】
さらに、金属細線は、上記導電性金属原子Ｍを含みかつ導電性を担う導電性成分に加え、非導電性成分を含んでもよい。また、非導電性成分としては、特に制限されないが、例えば、金属酸化物や金属化合物、及び有機化合物が挙げられる。なお、これら非導電性成分としては、後述するインクに含まれる成分に由来する成分であって、インクに含まれる成分のうち焼成を経た後の金属細線に残留する金属酸化物、金属化合物、及び有機化合物が挙げられる。導電性成分の含有割合は、好ましくは５０質量％以上であり、より好ましくは６０質量％以上であり、さらに好ましくは７０質量％以上である。導電性成分の含有割合の上限は、特に制限されないが、１００質量％である。また、非導電性成分の含有割合は、好ましくは５０質量％以下であり、より好ましくは４０質量％以下、さらに好ましくは３０質量％以下である。非導電性成分の含有割合の下限は、特に制限されないが、０質量％である。
【０１９０】
（金属細線パターン）
金属細線パターンは、目的とする電子デバイスの用途に応じて設計することができ、特に限定されないが、例えば、複数の金属細線が網目状に交差して形成されるメッシュパターン（図１及び２）や、複数の略平行な金属細線が形成されたラインパターン（図３及び４）が挙げられる。また、金属細線パターンは、メッシュパターンとラインパターンとが組み合わされたものであってもよい。メッシュパターンの網目は、図１に示されるような正方形又は長方形であっても、図２に示されるようなひし形等の多角形であってもよい。また、ラインパターンを構成する金属細線は、図３に示されるような直線であっても、図４に示されるような曲線であってもよい。さらに、メッシュパターンを構成する金属細線においても、金属細線を曲線とすることができる。
【０１９１】
第３実施形態の金属細線の線幅Ｗとは、透明基材１１の金属細線パターン１２が配された面側から、金属細線１４を透明基材１１の表面上に投影したときの金属細線１４の線幅をいう。図１５に図１の導電性フィルムのＩＩＩ−ＩＩＩ'の部分断面図を示す。この図１５を例にすると、台形の断面を有する金属細線１４においては、透明基材１１と接している金属細線１４の面の幅が線幅Ｗとなる。また、金属細線の厚さＴは表面粗さを考慮した場合の最大厚さを意味し、ピッチＰは、線幅Ｗと金属細線間の距離の和を意味する。
【０１９２】
（線幅）
金属細線の線幅Ｗは、例えば、好ましくは０．１μｍ以上５．０μｍ以下であり、より好ましくは０．２μｍ以上４．０μｍ以下であり、さらに好ましくは０．３μｍ以上３．０μｍ以下であり、よりさらに好ましくは０．４μｍ以上２．５μｍ以下である。金属細線の線幅Ｗが０．１μｍ以上であることにより、導電性がより向上する傾向にある。また、金属細線表面の酸化や腐食等による導電性の低下を十分に抑制できる傾向にある。さらに、開口率を同じとした場合、金属細線の線幅が細いほど、金属細線の本数を増やすことが可能となる。これにより、導電性フィルムの電界分布がより均一となり、より高解像度の電子デバイスを作製することが可能となる。また、一部の金属細線で断線が生じたとしても、それによる影響を他の金属細線が補うことができる。他方、金属細線の線幅Ｗが５．０μｍ以下であることにより、金属細線の視認性がより低下し、導電性フィルムの透明性がより向上する傾向にある。
【０１９３】
金属細線の厚さＴは、好ましくは１０ｎｍ以上１，０００ｎｍ以下である。厚さＴの下限は、より好ましくは５０ｎｍ以上あり、さらに好ましくは７５ｎｍ以上である。金属細線の厚さＴが１０ｎｍ以上であることにより、導電性がより向上する傾向にある。また、金属細線表面の酸化や腐食等による導電性の低下を十分に抑制できる傾向にある。他方、金属細線の厚さＴが１，０００ｎｍ以下であることにより、広い視野角において高い透明性を発現できる。
【０１９４】
（アスペクト比）
金属細線の線幅Ｗに対する金属細線の厚さＴで表されるアスペクト比は、好ましくは０．０５以上１．００以下である。アスペクト比の下限は、より好ましくは０．０８以上、さらに好ましく０．１０以上である。アスペクト比が０．０５以上であることにより、可視光透過率を低下させることなく、導電性をより向上できる傾向にある。
【０１９５】
（ピッチ）
金属細線パターンのピッチＰは、好ましくは５μｍ以上であり、より好ましくは５０μｍ以上であり、さらに好ましくは１００μｍ以上である。金属細線パターンのピッチＰが５μｍ以上であることで、良好な透過率を得ることができる。また、金属細線パターンのピッチＰは、好ましくは１，０００μｍ以下であり、より好ましくは５００μｍ以下であり、さらに好ましくは２５０μｍ以下である。金属細線パターンのピッチＰが１，０００μｍ以下であることにより、導電性をより向上できる傾向にある。なお、金属細線パターンの形状がメッシュパターンである場合には、線幅１μｍの金属細線パターンのピッチを２００μｍとすることにより、開口率９９％とすることができる。
【０１９６】
なお、金属細線パターンの線幅、アスペクト比、及びピッチは、導電性フィルム断面を電子顕微鏡等で見ることにより確認することができる。また、金属細線パターンの線幅とピッチはレーザー顕微鏡や光学顕微鏡でも観察できる。また、ピッチと開口率は後述する関係式を有するため、一方が分かればもう一方を算出することもできる。また、金属細線パターンの線幅、アスペクト比、及びピッチを所望の範囲に調整する方法としては、後述する導電性フィルムの製造方法において用いる版の溝を調整する方法、インク中の金属粒子の平均粒子径を調整する方法等が挙げられる。
【０１９７】
（開口率）
金属細線パターンの開口率の下限値は、好ましくは６０％以上であり、より好ましくは７０％以上であり、さらに好ましくは８０％以上であり、特に好ましくは９０％以上である。金属細線パターンの開口率を上述の特定値以上とすることにより、導電性フィルムの透過率がより向上する傾向にある。また、金属細線パターンの開口率の上限値は、好ましくは１００％未満であり、より好ましくは９５％以下であり、さらに好ましくは９０％以下であり、よりさらに好ましくは８０％以下であり、さらにより好ましくは７０％以下であり、特に好ましくは６０％以下である。金属細線パターンの開口率を上述の特定値以下とすることにより、導電性フィルムの導電性がより向上する傾向にある。金属細線パターンの開口率は、金属細線パターンの形状によっても適正な値が異なる。また、金属細線パターンの開口率は、目的とする電子デバイスの要求性能（透過率及びシート抵抗）に応じて、上記上限値と下限値を適宜組み合わせることができる。
【０１９８】
なお、「金属細線パターンの開口率」とは、透明基材上の金属細線パターンが形成されている領域について以下の式で算出することができる。透明基材上の金属細線パターンが形成されている領域とは、図１のＳで示される範囲であり、金属細線パターンが形成されていない縁部等は除かれる。
開口率＝（１−金属細線パターンの占める面積／透明基材の面積）×１００
【０１９９】
また、開口率とピッチの関係式は、金属細線パターンの形状によって異なるが、以下のように算出することができる。図６に、パターン単位１６を有するメッシュパターン（グリッド（格子）パターン）の模式図を示す。このメッシュパターンの場合、開口率とピッチは下記関係式を有する。
開口率＝｛開口部１５の面積／パターン単位１６の面積｝×１００
＝｛（（ピッチＰ１−線幅Ｗ１）×（ピッチＰ２−線幅Ｗ２））／（ピッチＰ１×ピッチＰ２）｝×１００
【０２００】
また、図７にラインパターンの模式図を示す。このラインパターンの場合は、開口率とピッチは下記関係式を有する。
開口率＝｛（ピッチＰ−線幅Ｗ）／ピッチＰ｝×１００
【０２０１】
（シート抵抗）
導電性フィルムのシート抵抗は、０．１Ω／ｓｑ以上５００Ω／ｓｑ以下であり、好ましくは０．１Ω／ｓｑ以上２００Ω／ｓｑ以下であり、より好ましくは０．１Ω／ｓｑ以上１００Ω／ｓｑ以下であり、さらに好ましくは０．１Ω／ｓｑ以上２０Ω／ｓｑ以下であり、よりさらに好ましくは０．１Ω／ｓｑ以上１０Ω／ｓｑ以下である。シート抵抗が低いほど電力損失が抑制される傾向にある。そのため、シート抵抗の低い導電性フィルムを用いることにより、消費電力の少ない電子ペーパー、タッチパネル、及びフラットパネルディスプレイを得ることが可能となる。導電性フィルムのシート抵抗は、以下の方法により測定できる。
【０２０２】
図１３にシート抵抗の測定方法を説明するための斜視図を示す。先ず、導電性フィルムから金属細線パターンが全面に配された部分を矩形状に切り出して、測定サンプルを得る。得られた測定サンプルの両端部に金属細線パターンと電気的に接続されたシート抵抗測定用の集電部を形成し、集電部間の電気抵抗Ｒ（Ω）を測定する。得られた電気抵抗Ｒ（Ω）、及び測定サンプルの集電部間の距離Ｌ（ｍｍ）、奥行方向の長さＤ（ｍｍ）を用いて、次式によりシート抵抗Ｒｓ（Ω／ｓｑ）を算出することができる。
Ｒｓ＝Ｒ／Ｌ×Ｄ
【０２０３】
導電性フィルムのシート抵抗は、金属細線のアスペクト比（厚さ）の増加にともない、低下する傾向にある。また、金属細線を構成する金属材料種の選択によっても調整することが可能である。
【０２０４】
シート抵抗が低いほど電力損失が抑制される傾向にある。そのため、消費電力の少ない電子ペーパー、タッチパネル、及びフラットパネルディスプレイを得ることが可能となる。
【０２０５】
（可視光透過率）
導電性フィルムの可視光透過率は、好ましくは８０％以上１００％以下であり、より好ましくは９０％以上１００％以下である。ここで、可視光透過率は、ＪＩＳ  Ｋ  ７３６１−１：１９９７の全光線透過率に準拠して、その可視光（３６０〜８３０ｎｍ）の範囲の透過率を算出することで測定することができる。
【０２０６】
導電性フィルムの可視光透過率は、金属細線パターンの線幅を小さくしたり、開口率を向上させたりすることにより、より向上する傾向にある。
【０２０７】
（ヘイズ）
導電性フィルムのヘイズは、好ましくは０．０１％以上５．００％以下である。ヘイズの上限はより好ましくは、３．００％以下、さらに好ましくは１．００％以下である。ヘイズの上限が５．００％以下であれば、可視光に対する導電性フィルムの曇りを十分に低減できる。本明細書におけるヘイズは、ＪＩＳ  Ｋ  ７１３６：２０００のヘイズに準拠して測定することができる。
【０２０８】
〔透明基材〕
透明基材の「透明」とは、可視光透過率が、好ましくは８０％以上であることをいい、より好ましくは９０％以上であることをいい、さらに好ましくは９５％以上であることをいう。ここで、可視光透過率は、ＪＩＳ  Ｋ  ７３６１−１：１９９７に準拠して測定することができる。
【０２０９】
透明基材の材料としては、特に限定されないが、例えば、ガラス等の透明無機基材；アクリル酸エステル、メタクリル酸エステル、ポリエチレンテレフタレート、ポリブチレンテレフタレート、ポリエチレンナフタレート、ポリカーボネート、ポリアリレート、ポリ塩化ビニル、ポリエチレン、ポリプロピレン、ポリスチレン、ナイロン、芳香族ポリアミド、ポリエーテルエーテルケトン、ポリスルホン、ポリエーテルスルホン、ポリイミド、ポリエーテルイミド等の透明有機基材が挙げられる。このなかでも、ポリエチレンテレフタレート、ポリイミド、又はポリエチレンナフタレートが好ましい。ポリエチレンテレフタレートを用いることにより、導電性フィルムを製造するための生産性（コスト削減効果）がより優れ、また、透明基材と金属細線との密着性がより向上する傾向にある。また、ポリイミドを用いることにより、導電性フィルムの耐熱性がより向上する傾向にある。さらに、ポリエチレンナフタレート及び／又はポリエチレンテレフタレートを用いることにより、透明基材と金属細線との密着性がより優れる傾向にある。
【０２１０】
透明基材は、１種の材料からなるものであっても、２種以上の材料が積層されたものであってもよい。また、透明基材が２種以上の材料が積層された多層体である場合には、該透明基材は有機基材又は無機基材同士が積層されたものであっても、有機基材及び無機基材が積層されたものであってもよい。
【０２１１】
透明基材の厚さは、好ましくは５μｍ以上５００μｍ以下であり、より好ましくは１０μｍ以上１００μｍ以下である。
【０２１２】
〔中間層〕
第３実施形態の導電性フィルムは、透明基材と導電部の間に中間層を有していてもよい。該中間層は、透明基材と導電部の金属細線との密着性の向上に寄与しうる。
【０２１３】
中間層に含まれる成分としては、特に制限されないが、例えば、（ポリ）シラン類、（ポリ）シラザン類、（ポリ）シルチアン類、（ポリ）シロキサン類、ケイ素、炭化ケイ素、酸化ケイ素、窒化ケイ素、塩化ケイ素、ケイ素酸塩、ゼオライト、シリサイド等のケイ素化合物；酸化アルミニウム等のアルミニウム化合物；フッ化マグネシウム等のマグネシウム化合物等が挙げられる。このなかでも、酸化ケイ素、窒化ケイ素、酸化アルミニウム、及びフッ化マグネシウムからなる群より選ばれる少なくとも１種が好ましい。このような成分を用いることにより、導電性フィルムの透明性及び耐久性がより向上する傾向にあり、導電性フィルムを製造するための生産性（コスト削減効果）がより優れる。
【０２１４】
中間層の厚さは、好ましくは０．０１μｍ以上５００μｍ以下であり、より好ましくは０．０５μｍ以上３００μｍ以下であり、さらに好ましくは０．１０μｍ以上２００μｍ以下である。中間層の厚みが０．０１μｍ以上であることで、中間層と金属細線の密着性が発現され、中間層の厚みが５００μｍ以下であれば透明基材の可撓性が担保できる。
【０２１５】
中間層を透明基材上に積層することで、プラズマ等の焼成手段でインク中の金属成分を焼結させる際に、プラズマ等によって金属細線パターン部で被覆されていない箇所の透明基材のエッチングを防ぐことができる。
【０２１６】
さらにこの中間層は静電気による金属細線パターンの断線を防ぐために、帯電防止機能を持っていることが好ましい。中間層が帯電防止機能を有するために、中間層は導電性無機酸化物及び導電性有機化合物の少なくともいずれかを含むことが好ましい。
【０２１７】
中間層の体積抵抗率は１００Ωｃｍ以上１０００００Ωｃｍ以下であることが好ましく、１０００Ωｃｍ以上１００００Ωｃｍ以下であることがより好ましく、２０００Ωｃｍ以上８０００Ωｃｍ以下であることがさらにより好ましい。中間層の体積抵抗率が１０００００Ωｃｍ以下であることで、帯電防止機能を発現することができる。また、中間層の体積抵抗率が１００Ωｃｍ以上であることで金属細線パターン間の高電気伝導が好ましくないタッチパネル等の用途に好適に用いることができる。
【０２１８】
体積抵抗率は、中間層内の導電性無機酸化物や導電性有機化合物等の含有量により調整することができる。例えば、プラズマ耐性の高い酸化ケイ素（体積比抵抗１０１４Ω・ｃｍ以上）と導電性有機化合物である有機シラン化合物を中間層に含む場合、有機シラン化合物の含有量を増やすことで体積抵抗率を低下することができる。一方で、酸化ケイ素の含有量を増やすことで体積抵抗率は増加するが高いプラズマ耐性を有するため薄膜にすることができ、光学的特性を損なうことがない。
【０２１９】
〔第３実施形態：導電性フィルムの製造方法〕
第３実施形態の導電性フィルムの製造方法は、特に制限されないが、例えば、透明基材上に金属成分を含むインクを用いてパターンを形成するパターン形成工程と、該パターンを焼成して金属細線を形成する焼成工程と、を有する方法が挙げられる。また、第３実施形態の導電性フィルムの製造方法は、パターン形成工程に先立ち、透明基材の表面に中間層を形成する中間層形成工程を含んでもよい。
【０２２０】
〔中間層形成工程〕
中間層形成工程は、透明基材の表面に中間層を形成する工程である。中間層の形成方法としては、特に制限されないが、例えば、物理蒸着法（ＰＶＤ）、化学蒸着法（ＣＶＤ）などの気相成膜法により、透明基材表面に蒸着膜を形成する方法；透明基材表面に中間層形成用組成物を塗布し、乾燥することで塗膜を形成する方法が挙げられる。
【０２２１】
中間層形成用組成物は、上記中間層に含まれる成分として例示した成分あるいはその前駆体と、溶剤とを含み、必要に応じて、界面活性剤、分散剤、結着剤等を含有してもよい。
【０２２２】
〔パターン形成工程〕
パターン形成工程は、金属成分を含むインクを用いてパターンを形成する工程である。パターン形成工程は、所望の金属細線パターンの溝を有する版を用いる有版印刷方法であれば特に限定されないが、例えば、転写媒体表面にインクをコーティングする工程と、インクをコーティングした転写媒体表面と、凸版の凸部表面とを対向させて、押圧、接触して、凸版の凸部表面に転写媒体表面上のインクを転移させる工程と、インクをコーティングした転写媒体表面と透明基材の表面とを対向させて、押圧、接触して、転写媒体表面に残ったインクを透明基材の表面に転写する工程とを有する。なお、透明基材に中間層が形成されている場合には、中間層表面にインクが転写される。
【０２２３】
（インク）
上記パターン形成工程に用いられるインクは、導電性金属原子Ｍを含有する金属成分と溶剤を含み、必要に応じて、界面活性剤、分散剤、還元剤等を含んでもよい。金属成分は、金属粒子としてインクに含まれていてもよいし、金属錯体としてインクに含まれていてもよい。
【０２２４】
金属粒子を用いる場合、その平均一次粒径は、好ましくは１００ｎｍ以下であり、より好ましくは５０ｎｍ以下であり、さらに好ましくは３０ｎｍ以下である。また、金属粒子の平均一次粒径の下限は特に制限されないが、１ｎｍ以上が挙げられる。金属粒子の平均一次粒径が１００ｎｍ以下であることにより、得られる金属細線の線幅Ｗをより細くすることができる。なお、第３実施形態において「平均一次粒径」とは、金属粒子１つ１つ（所謂一次粒子）の粒径をいい、金属粒子が複数個集まって形成される凝集体（所謂二次粒子）の粒径である平均二次粒径とは区別される。
【０２２５】
金属粒子としては、導電性金属原子Ｍを含むものであれば、酸化銅等の金属酸化物や金属化合物、コア部が銅でありシェル部が酸化銅であるようなコア／シェル粒子の態様であってもよい。金属粒子の態様は、分散性や焼結性の観点から、適宜決めることができる。
【０２２６】
界面活性剤としては、特に制限されないが、例えば、シリコーン系界面活性剤やフッ素系界面活性剤などが挙げられる。このような界面活性剤を用いることにより、転写媒体（ブランケット）へのインクのコーティング性、コーティングされたインクの平滑性が向上し、より均一な塗膜が得られる傾向にある。なお、界面活性剤は、金属成分を分散可能であり、かつ焼成の際に残留しにくいよう構成されていることが好ましい。
【０２２７】
また、分散剤としては、特に制限されないが、例えば、金属成分に非共有結合又は相互作用をする分散剤、金属成分に共有結合をする分散剤が挙げられる。非共有結合又は相互作用をする官能基としてはリン酸基を有する分散剤が挙げられる。このような分散剤を用いることにより、金属成分の分散性がより向上する傾向にある。
【０２２８】
さらに、溶剤としては、モノアルコール及び多価アルコール等のアルコール系溶剤；アルキルエーテル系溶剤；炭化水素系溶剤；ケトン系溶剤；エステル系溶剤などが挙げられる。これらは単独で使用されてもよく、１種以上で併用されても良い。たとえば、炭素数１０以下のモノアルコールと炭素数１０以下の多価アルコールとの併用などが挙げられる。このような、溶剤を用いることにより、転写媒体（ブランケット）へのインクのコーティング性、転写媒体から凸版へのインクの転移性、転写媒体から透明基材へのインクの転写性、及び金属成分の分散性がより向上する傾向にある。なお、溶剤は、金属成分を分散可能であり、かつ焼成の際に残留しにくいよう構成されていることが好ましい。
【０２２９】
なお、金属細線中の炭素原子Ｃ及び酸素原子Ｏを調整するという観点から、インクに含まれる上記成分の含有量を調整することができる。例えば、上記成分の含有量を増加したり、炭素原子Ｃ及び酸素原子Ｏを多く含む有機物を上記成分として用いたりすることにより炭素原子Ｃ及び酸素原子Ｏを増加させることができる。
【０２３０】
〔焼成工程〕
焼成工程は、パターンを焼成して金属細線を形成する工程であり、これにより、インクを塗布したパターンと同様の金属細線パターンを有する導電部を得ることができる。焼成は、金属成分が融着して、金属成分焼結膜を形成することができる方法であれば特に制限されない。焼成は、例えば、焼成炉で行ってもよいし、プラズマ、加熱触媒、紫外線、真空紫外線、電子線、赤外線ランプアニール、フラッシュランプアニール、レーザーなどを用いて行ってもよい。得られる焼結膜が酸化されやすい場合には、非酸化性雰囲気中において焼成することが好ましい。また、インクに含まれ得る還元剤のみで金属酸化物等が還元されにくい場合には、還元性雰囲気で焼成することが好ましい。
【０２３１】
非酸化性雰囲気とは酸素等の酸化性ガスを含まない雰囲気であり、不活性雰囲気と還元性雰囲気がある。不活性雰囲気とは、例えば、アルゴン、ヘリウム、ネオンや窒素等の不活性ガスで満たされた雰囲気である。また、還元性雰囲気とは、水素、一酸化炭素等の還元性ガスが存在する雰囲気を指す。これらのガスを焼成炉中に充填して密閉系としてインクの塗布膜（分散体塗布膜）を焼成してもよい。また、焼成炉を流通系にしてこれらのガスを流しながら塗布膜を焼成してもよい。塗布膜を非酸化性雰囲気で焼成する場合には、焼成炉中を一旦真空に引いて焼成炉中の酸素を除去し、非酸化性ガスで置換することが好ましい。また、焼成は、加圧雰囲気で行なってもよいし、減圧雰囲気で行なってもよい。
【０２３２】
金属細線に含まれる酸素原子Ｏを低減させ、結果として金属細線界面に含まれる酸素原子Ｏの割合を調整するという観点からは、還元性雰囲気により焼成を行い、また、逆に金属細線に含まれる酸素原子Ｏを増加させることにより金属細線界面に含まれる酸素原子Ｏの割合を調整するという観点からは弱い還元性雰囲気又は不活性雰囲気により焼成を行うことが考えられる。
【０２３３】
焼成温度は、特に制限されないが、好ましくは２０℃以上４００℃以下であり、より好ましくは５０℃以上３００℃以下であり、さらに好ましくは８０℃以上２００℃以下であり、特に好ましくは９０℃以上１３０℃で以下ある。焼成温度が４００℃以下であることにより、耐熱性の低い基板を使用することができるので好ましい。また、焼成温度が２０℃以上であることにより、焼結膜の形成が十分に進行し、導電性が良好となる傾向にあるため好ましい。なお、得られる焼結膜は、金属成分に由来する導電性成分を含み、そのほか、インクに用いた成分や焼成温度に応じて、非導電性成分を含みうる。
【０２３４】
また、焼成時間は、特に制限されないが、好ましくは１５分以上９０分以下であり、より好ましくは２０分以上８０分以下であり、さらに好ましくは３０分以上７０分以下である。焼成時間が９０分以下であることにより、耐熱性の低い基板を使用することができるので好ましい。また、焼成温度が１５分以上であることにより、焼結膜の形成が十分に進行し、導電性が良好となる傾向にあるため好ましい。
【０２３５】
金属細線に含まれる炭素原子Ｃを低減させ、結果として金属細線界面に含まれる炭素原子Ｃの割合を調整するという観点からは、比較的高温下で長時間の焼成を行い、また、逆に金属細線に含まれる炭素原子Ｃを増加させることにより金属細線界面に含まれる炭素原子Ｃの割合を調整するという観点からは比較的低温下で短時間の焼成を行うことが考えられる。
【０２３６】
この中でも、金属細線中の炭素原子Ｃを調整する観点から、焼成時のエネルギーとしては、例えば、熱、プラズマ、電子線や光源を用いることが好ましい。なお、必要に応じて、これら焼成方法を任意に組み合わせて複数回焼成してもよい。
【０２３７】
本発明の第３実施形態によれば、高い導電性と、透明基材と金属細線との高い密着性を兼ね備える導電性フィルム、並びに、それを用いた電子ペーパー、タッチパネル、及びフラットパネルディスプレイを提供することができる。
【０２３８】
〔導電性フィルムロール〕
第１実施形態〜第３実施形態の導電性フィルムロールは、上記第１実施形態〜第３実施形態の導電性フィルムを捲回してなるものである。導電性フィルムロールは、中心部に、導電性フィルムを巻き付けるための巻芯を有してもよい。第１実施形態〜第３実施形態の導電性フィルムロールは、所望の用途（例えば、電子ペーパー、タッチパネル、フラットパネルディスプレイ等）に応じて適切なサイズに切断されて用いられる。
【０２３９】
〔電子ペーパー〕
第１実施形態〜第３実施形態の電子ペーパーは、上記導電性フィルムを備えるものであれば特に制限されない。図８に、第１実施形態〜第３実施形態の導電性フィルム（メッシュパターン）を備える電子ペーパーの一態様を表す上面図を示し、図９に第１実施形態〜第３実施形態の電子ペーパーのＶ−Ｖ'の部分断面図を示し、図１０に、図８と同じ開口率を有し、金属細線の線幅が太い、従来の導電性フィルムを備える電子ペーパーの一態様を表す上面図を示す。
【０２４０】
図８に示されるように、電子ペーパー２０においては、カップ２１上に金属細線パターン１２が配されカップ２１に対して電界をかけることができるように構成されている。具体的には、図９に示されるように、電子ペーパー２０のカップ２１中には、帯電した黒顔料２２と帯電した白顔料２３とが収容されており、ボトム電極２４と導電性フィルム１０の間の電界により帯電黒顔料２２と帯電白顔料２３の挙動が制御される。
【０２４１】
この際、図８と図１０の対比で示されるように、開口率が同じであっても、金属細線パターンが細かい方がカップ２１の直上を横断する金属細線１４が多くなり、カップ２１により均一に電界をかけることが可能となる。したがって、第１実施形態〜第３実施形態の導電性フィルム１０を備える電子ペーパー２０はより高解像度の画像を与えることが可能となる。なお、本実施形態の電子ペーパー２０の構成は上記に限定されない。
【０２４２】
〔タッチパネル〕
第１実施形態〜第３実施形態のタッチパネルは、上記導電性フィルムを備えるものであれば特に制限されない。図１１に、第１実施形態〜第３実施形態の導電性フィルム（ラインパターン）を備えるタッチパネルの一態様を表す斜視図を示す。静電容量方式のタッチパネル３０においては、絶縁体３１の表裏面に２枚の導電性フィルム１０が存在し、２枚の導電性フィルム１０は、ラインパターンが交差するように対向する。また、導電性フィルム１０は、取り出し電極３２を有していてもよい。取り出し電極３２は、金属細線１４と、金属細線１４への通電切り替えを行うためのコントローラー３３（ＣＰＵ等）とを接続する。
【０２４３】
また、図１２に、第１実施形態〜第３実施形態の導電性フィルム（ラインパターン）を備えるタッチパネルの別態様を表す斜視図を示す。このタッチパネル３０は、絶縁体３１の表裏面に２枚の導電性フィルム１０を備える代わりに、第１実施形態〜第３実施形態の導電性フィルム１０の両面に金属細線パターン１２を備える。これにより、絶縁体３１（透明基材１１）の表裏面に２つの金属細線パターン１２を備えるものとなる。
【０２４４】
なお、第１実施形態〜第３実施形態のタッチパネルは、静電容量方式に限定されず、抵抗膜方式、投影型静電容量方式、及び表面型静電容量方式等としてもよい。
【０２４５】
〔フラットパネルディスプレイ〕
第１実施形態〜第３実施形態のフラットパネルディスプレイは、上記導電性フィルムを備えるものであれば特に制限されない。
【実施例】
【０２４６】
以下、実施例及び比較例を示して本発明の実施形態を具体的に説明するが、本発明は、以下の実施例及び比較例により何ら限定されるものではない。【０２４７】
＜＜実施例Ａ＞＞
以下、第１実施形態に関する実施例Ａ及び比較例Ａについて、具体的に説明する。【０２４８】
《透明基材Ａ》【０２４９】
［透明基材Ａ１の調製］
ポリエチレンテレフタレート（ＰＥＴ）を透明基材として用いて、その上に酸化ケイ素ナノ粒子と導電性の有機シラン化合物を含む中間層形成組成物を塗布し、乾燥して、帯電防止機能を有する厚み１５０ｎｍ、体積抵抗率５０００Ωｃｍの酸化ケイ素を含有した中間層を形成することにより透明基材Ａ１を得た。なお、透明基材Ａ１は、透明基材であるＰＥＴ上に中間層が積層した形態である。【０２５０】
［透明基材Ａ２の調製］
透明基材Ａ１の調製のために用いたＰＥＴを透明基材Ａ２とした。【０２５１】
《インクＡ》
［インクＡ１］
酸化銅ナノ粒子（ＣＩＫナノテック社製  酸化第二銅微粒子）２０質量部と、分散剤（ビッグケミー社製、製品名：Ｄｉｓｐｅｒｂｙｋ−１４５）４質量部と、界面活性剤（セイミケミカル社製、製品名：Ｓ−６１１）１質量部と、有機溶剤（ｎ−ブタノール、及び２−プロピレングリコール）７５質量部とを混合し、酸化銅ナノ粒子が分散したインクＡ１を調製した。
［インクＡ２］
粒子径２１ｎｍの酸化第一銅ナノ粒子２０質量部と、分散剤（ビッグケミー社製、製品名：Ｄｉｓｐｅｒｂｙｋ−１４５）４質量部と、界面活性剤（セイミケミカル社製、製品名：Ｓ−６１１）１質量部と、エタノール７５質量部とを混合し、酸化第一銅ナノ粒子の含有割合が２０質量％のインクＡ２を調製した。
［インクＡ３］
インクＡ１の１００質量部に対してオルガノポリシロキサンを５．０質量部添加したインクＡ３を調製した。【０２５２】
＜実施例Ａ１＞
《導電性フィルムの製造》
先ず転写媒体表面にインクＡ１を塗布し、次いでインクＡ１が塗布された転写媒体表面と金属細線パターンの溝を有する版を対向させて、押圧、接触して、版の凸部表面に転写媒体表面上の一部のインクＡ１を転移させた。その後、残ったインクＡ１がコーティングされた転写媒体表面と透明基材Ａ１とを対向させて、押圧、接触させ、透明基材Ａ１の上に所望の金属細線パターン状のインクＡ１を転写させた。次いで、ＮｏｖａＣｅｎｔｒｉｘ社製Ｐｕｌｓｅｆｏｒｇｅ１３００を用いて室温環境下で金属細線パターン状のインクＡ１（分散体塗布膜）をフラッシュランプアニールにより焼成し、表１に示す線幅と厚さのメッシュパターンの金属細線を含む導電性フィルムを得た。【０２５３】
《導電性フィルムの評価》
［実施例Ａ：シート抵抗］
得られた導電性フィルムのシート抵抗Ｒｓ０（Ω／ｓｑ）を以下の方法により測定した。先ず、導電性フィルムの金属細線パターンが全面に配された部分から１００ｍｍ四方の測定サンプルを切り出した。次いで、得られた測定サンプルの表面の幅方向の両端部にスクリーン印刷装置を用いて銀ペーストを塗布、乾燥し、図１３に示すように、幅１０ｍｍ×奥行１００ｍｍの長尺な集電部を形成した。次いで、サンプル両端部の電気抵抗Ｒ（Ω）を、オームメーターの測定端子を接触させる２端子法により測定した。得られた電気抵抗から下記式を用いてシート抵抗Ｒｓ０（Ω／ｓｑ）を算出した。結果を下記表１に示す。なお、表面に保護層を有する導電フィルムのシート抵抗は、金属細線パターンのうち、集電部を露出させ、その他の金属細線パターンが保護層で被覆された導電性フィルムを作製し、測定を行った。具体的には、上述の方法で形成した集電部にマスキングを行い、保護層を形成し、最後にマスキングを除去することで、集電部のみが露出した導電性フィルムを作製した。
Ｒｓ０＝Ｒ／Ｌ×Ｄ
Ｌ：８０（ｍｍ）  ：集電部間の距離
Ｄ：１００（ｍｍ）：奥行方向の距離【０２５４】
［実施例Ａ：可視光透過率及びヘイズ］
ＪＩＳ  Ｋ  ７３６１−１：１９９７の全光線透過率に準拠して、３６０〜８３０ｎｍの波長を有する可視光の透過率を算出することにより、導電性フィルムの可視光透過率を測定した。また、ＪＩＳ  Ｋ  ７１３６：２０００に準拠して導電性フィルムのヘイズを測定した。結果を下記表１に示す。【０２５５】
［実施例Ａ：金属細線断面のＳＴＥＭ−ＥＤＸ分析］
得られた導電性フィルムを支持体であるエポキシ樹脂に包埋し、ウルトラミクロトームを用いて金属細線の延伸方向に直交する金属細線の面で切断して、厚さ８０ｎｍの薄切片を形成した。得られた薄切片を測定サンプルとして、下記条件にて電子線を照射することにより、ＳＴＥＭ−ＥＤＸ分析を行った。
ＳＴＥＭ：日立ハイテクノロジーズ社製、走査型透過電子顕微鏡  ＨＤ―２３００Ａ
ＥＤＸ：ＥＤＡＸ社製、エネルギー分散型Ｘ線分析装置、ＧＥＮＥＳＩＳ
加速電圧：２００ｋＶ
測定倍率：２５，０００倍
電子線入射角度：９０°
Ｘ線取出角度：１８°
マッピング元素：Ｃｕ、Ａｇ、Ｓｉ
積算回数：２００回
ｄｗｅｌｌ  ｔｉｍｅ：２００μｓｅｃ．
解像度：２５６×２００ピクセル【０２５６】
先ず、ＳＴＥＭにより得られた金属細線の断面のＳＴＥＭ像により、透明基材側の金属細線界面から金属細線表面までの最大厚さＴを算出した。次いで、透明基材側の金属細線界面から０．１０Ｔ〜０．９０Ｔの厚さの領域におけるケイ素原子ＳｉのＫ殻のＥＤＸ強度の積算値からＳｉ原子の原子％を算出し、透明基材側の金属細線界面から０．１０Ｔ〜０．９０Ｔの厚さの領域におけるケイ素以外の導電性金属原子ＭのＫ殻のＥＤＸ強度の積算値からＭ原子の原子％を算出することにより、Ｓｉ／Ｍ０．１０〜０．９０を算出した。次いで、透明基材側の金属細線界面から０．１０Ｔ〜０．２５Ｔの厚さの領域におけるケイ素原子ＳｉのＫ殻のＥＤＸ強度の積算値からＳｉ原子の原子％を算出し、透明基材側の金属細線界面から０．１０Ｔ〜０．２５Ｔの厚さの領域におけるケイ素以外の導電性金属原子ＭのＫ殻のＥＤＸ強度の積算値からＭ原子の原子％を算出することにより、Ｓｉ／Ｍ０．１０〜０．２５を算出した。次いで、透明基材側の金属細線界面から０．７５Ｔ〜０．９０Ｔの厚さの領域におけるケイ素原子ＳｉのＫ殻のＥＤＸ強度の積算値からＳｉ原子の原子％を算出し、透明基材側の金属細線界面から０．７５Ｔ〜０．９０Ｔの厚さの領域におけるケイ素以外の導電性金属原子ＭのＫ殻のＥＤＸ強度の積算値からＭ原子の原子％を算出することにより、Ｓｉ／Ｍ０．７５〜０．９０を算出した。【０２５７】
［実施例Ａ：可撓性］
導電性フィルムの可撓性を評価するために、繰り返し屈曲性試験前後におけるシート抵抗変化率（％）を測定した。繰り返し屈曲性試験は、シート抵抗測定に用いた導電性フィルムを用いて、屈曲性試験機として井本製作所社製フィルム曲げ試験機（ＩＭＣ−１３０４）を用いてでＪＩＳ  Ｃ  ５０１６：１９９４に準拠して、以下の条件によって測定した。なお、可撓性に乏しい場合は、金属細線が断線等することにより、シート抵抗の変化率が大きくなり、可撓性に優れる場合には、シート抵抗の変化率が小さくなる。
曲げ半径：５ｍｍ
試験ストローク：２０ｍｍ
屈曲速度：９０ｒｐｍ
屈曲回数：１０，０００回
次いで、繰り返し屈曲性試験後の導電性フィルムのシート抵抗Ｒｓ１（Ω／ｓｑ）を測定して、次式にてシート抵抗変化率を算出した。
（シート抵抗変化率）＝Ｒｓ１／Ｒｓ０×１００【０２５８】
＜実施例Ａ２＞
金属細線パターンの溝を有する版、表１に示す種類のインク及び液状のオルガノポリシロキサンを含侵させた転写媒体を用いて、表１に示す種類の透明基材の上にメッシュパターンの分散体塗布膜を形成した。次いで、ＮｏｖａＣｅｎｔｒｉｘ社製Ｐｕｌｓｅｆｏｒｇｅ１３００を用いて室温環境下で分散体塗布膜をフラッシュランプアニールにより焼成し、表１に示す線幅と厚さのメッシュパターンの金属細線を含む導電性フィルムを得た。得られた導電性フィルムの各種特性を表１に示す。【０２５９】
＜実施例Ａ３＞
インクＡ２を用い、フラッシュランプアニールの代わりにプラズマにより焼成及び還元した他は実施例Ａ１と同様にして、表１に示す線幅と厚さのメッシュパターンの金属細線を含む導電性フィルムを得た。得られた導電性フィルムの各種特性を表１に示す。【０２６０】
＜実施例Ａ４〜Ａ６及び比較例Ａ１〜Ａ２＞
金属細線パターンの溝を有する版及び表１に示す種類のインクを用いて、表１に示す種類の透明基材の上にメッシュパターンの分散体塗布膜を形成した。次いで、ＮｏｖａＣｅｎｔｒｉｘ社製Ｐｕｌｓｅｆｏｒｇｅ１３００を用いて室温環境下で分散体塗布膜をフラッシュランプアニールにより焼成し、表１に示す線幅と厚さのメッシュパターンの金属細線を含む導電性フィルムを得た。得られた導電性フィルムの各種特性を表１に示す。【０２６１】
【表１】
2020027166.tif 000003
【０２６２】
実施例Ａ１〜Ａ６、及び比較例Ａ１〜Ａ２から、金属細線の延伸方向に直交する金属細線の断面のＳＴＥＭ−ＥＤＸ分析において、導電性金属原子Ｍに対する前記ケイ素原子Ｓｉの原子％比Ｓｉ／Ｍを０．００１以上０．０７０以下とすることにより、透明性を十分に維持しながら（すなわち、小さい線幅による低い視認性）、導電性（すなわち、低いシート抵抗）及び可撓性の両方に優れる導電性フィルムが得られることが分かった。【０２６３】
＜＜実施例Ａ'＞＞
以下、第１実施形態に関する実施例Ａ'及び比較例Ａ'について、具体的に説明する。【０２６４】
《透明基材Ａ'》
［透明基材Ａ'１の調製］
ポリエチレンテレフタレート（ＰＥＴ）を透明基材として用いて、その上にスパッタリング法により酸化ケイ素を含有した厚み５０ｎｍの中間層を成膜することにより透明基材Ａ'１を得た。なお、透明基材Ａ'１は、透明基材であるＰＥＴ上に中間層が積層した形態である。【０２６５】
［透明基材Ａ'２の調製］
ＰＥＴを透明基材として用いて、その上に酸化ケイ素のナノ粒子が分散した中間層形成組成物を塗布し、乾燥して、帯電防止機能を有する厚み１５０ｎｍ、体積抵抗率５０００Ωｃｍの酸化ケイ素を含有した中間層を形成することにより透明基材Ａ'２を得た。なお、透明基材Ａ'２は、透明基材であるＰＥＴ上に中間層が積層した形態である。【０２６６】
［透明基材Ａ'３の調製］
有機基材として、ＰＥＴの代わりにポリエチレンナフタレート（ＰＥＮ）を用いた以外は、透明基材Ａ'２の調製方法と同様にして中間層を有する透明基材Ａ'３を調製した。なお、透明基材Ａ'３は、透明基材であるＰＥＮ上に中間層が積層した形態である。【０２６７】
［透明基材Ａ'４の調製］
透明基材Ａ'１の調製のために用いたＰＥＴを透明基材Ａ'４とした。【０２６８】
《インクＡ'》
［インクＡ'１］
酸化銅ナノ粒子（ＣＩＫナノテック社製  酸化第二銅微粒子）２０質量部と、分散剤（ビッグケミー社製、製品名：Ｄｉｓｐｅｒｂｙｋ−１４５）４質量部と、界面活性剤（セイミケミカル社製、製品名：Ｓ−６１１）１質量部と、有機溶剤（ｎ−ブタノール、及び２−プロピレングリコール）７５質量部とを混合し、酸化銅ナノ粒子が分散したインクＡ'１を調製した。【０２６９】
［インクＡ'２］
ＤＩＣ社製銀ナノインク（ＲＡＧＴ−２９）１００質量部にエタノールを５０質量部添加し、インクＡ'２を調製した。【０２７０】
＜実施例Ａ'１＞
《導電性フィルムの製造》
先ず転写媒体表面にインクＡ'１を塗布し、次いでインクＡ'１が塗布された転写媒体表面と金属細線パターンの溝を有する版を対向させて、押圧、接触して、版の凸部表面に転写媒体表面上の一部のインクＡ'１を転移させた。その後、残ったインクＡ'１がコーティングされた転写媒体表面と透明基材Ａ'１とを対向させて、押圧、接触させ、透明基材Ａ'１の上に所望の金属細線パターン状のインクＡ'１を転写させた。次いで、ＮｏｖａＣｅｎｔｒｉｘ社製Ｐｕｌｓｅｆｏｒｇｅ１３００を用いて室温環境下で金属細線パターン状のインクＡ'１（分散体塗布膜）をフラッシュランプアニールにより焼成し、表２に示す線幅のメッシュパターンの金属細線を含む導電性フィルムを得た。【０２７１】
《導電性フィルムの評価》
実施例Ａ'のシート抵抗、可視光透過率及びヘイズ、金属細線断面のＳＴＥＭ−ＥＤＸ分析、並びに可撓性の測定については、実施例Ａに記載の方法と同様の方法により行った。【０２７２】
＜実施例Ａ'２、Ａ'４〜Ａ'７及び比較例Ａ'１、Ａ'２＞
金属細線パターンの溝を有する版及び表２に示す種類のインクを用いて、表２に示す種類の透明基材の上にメッシュパターンの分散体塗布膜を形成した。次いで、ＮｏｖａＣｅｎｔｒｉｘ社製Ｐｕｌｓｅｆｏｒｇｅ１３００を用いて室温環境下で分散体塗布膜をフラッシュランプアニールにより焼成し、表２に示す線幅のメッシュパターンの金属細線を含む導電性フィルムを得た。得られた導電性フィルムの各種特性を表２に示す。【０２７３】
＜実施例Ａ'３＞
金属細線パターンの溝を有する版、表２に示す種類のインク及び液状のオルガノポリシロキサンを含侵させた転写媒体を用いて、表２に示す種類の透明基材の上にメッシュパターンの分散体塗布膜を形成した。次いで、ＮｏｖａＣｅｎｔｒｉｘ社製Ｐｕｌｓｅｆｏｒｇｅ１３００を用いて室温環境下で分散体塗布膜をフラッシュランプアニールにより焼成し、表２に示す線幅のメッシュパターンの金属細線を含む導電性フィルムを得た。得られた導電性フィルムの各種特性を表２に示す。【０２７４】
【表２】
2020027166.tif 000004
【０２７５】
実施例Ａ'１〜Ａ'７、及び比較例Ａ'１〜Ａ'２から、金属細線の延伸方向に直交する金属細線の断面のＳＴＥＭ−ＥＤＸ分析において、導電性金属原子Ｍに対する前記ケイ素原子Ｓｉの原子％比Ｓｉ／Ｍを０．００１以上０．０７０以下とすることにより、透明性を十分に維持しながら（すなわち、小さい線幅による低い視認性）、導電性（すなわち、低いシート抵抗）及び可撓性の両方に優れる導電性フィルムが得られることが分かった。【０２７６】
＜＜実施例Ｂ＞＞
以下、第２実施形態に関する実施例Ｂ及び比較例Ｂについて、具体的に説明する。【０２７７】
《透明基材Ｂ》
［透明基材Ｂ１の調製］
ポリエチレンテレフタレート（ＰＥＴ）を透明基材として用いて、その上に酸化ケイ素ナノ粒子と導電性の有機シラン化合物を含む中間層形成組成物を塗布し、乾燥して、帯電防止機能を有する厚み１５０ｎｍ、体積抵抗率５０００Ωｃｍの酸化ケイ素を含有した中間層を形成することにより透明基材Ｂ１を得た。【０２７８】
《インクＢ》
［インクＢ１］
酸化銅ナノ粒子（ＣＩＫナノテック社製  酸化第二銅微粒子）２０質量部と、分散剤（ビックケミー社製、製品名：Ｄｉｓｐｅｒｂｙｋ−１４５）４質量部と、界面活性剤（セイミケミカル社製、製品名：Ｓ−６１１）１質量部と、有機溶剤（ｎ−ブタノール、及び２−プロピレングリコール）７５質量部とを混合し、酸化銅ナノ粒子が分散したインクＢ１を調製した。【０２７９】
［インクＢ２］
市販の酸化銀ナノ粒子２０質量部と、分散剤（ヒドロキシプロピルセルロース）５質量部と、有機溶剤（セカンダリブチルアルコール）７５質量部とを混合し、酸化銀ナノ粒子が分散したインクＢ２を調製した。【０２８０】
＜実施例Ｂ１＞
《導電性フィルムの製造》
先ず転写媒体表面にインクＢ１を塗布し、次いでインクＢ１が塗布された転写媒体表面と金属細線パターンの溝を有する版を対向させて、押圧、接触して、版の凸部表面に転写媒体表面上の一部のインクＢ１を転移させた。その後、残ったインクＢ１がコーティングされた転写媒体表面と透明基材Ｂ１とを対向させて、押圧、接触させ、透明基材Ｂ１の上に所望の金属細線パターン状のインクＢ１を転写させた。次いで、市販の赤外線オーブンを用いて、インクＢ１のパターンに対して以下の条件で焼成を施し、金属細線表面側の酸化銅の還元を促進することによって、透明基材Ｂ１との界面側に酸素原子Ｏを偏在させた線幅１μｍのメッシュパターンの金属細線を有する導電性フィルムを得た。
熱源：赤外線ランプ
照射温度：１８０℃
照射時間：２２０ｍｉｎ
環境：水素含有窒素雰囲気【０２８１】
《導電性フィルムの評価》
［実施例Ｂ：シート抵抗］
得られた導電性フィルムのシート抵抗Ｒｓ０（Ω／ｓｑ）を以下の方法により測定した。先ず、導電性フィルムの金属細線パターンが全面に配された部分から１００ｍｍ四方の測定サンプルを切り出した。次いで、得られた測定サンプルの表面の幅方向の両端部にスクリーン印刷装置を用いて銀ペーストを塗布、乾燥し、図１３に示すように幅１０ｍｍ×奥行１００ｍｍの長尺な集電部を形成した。次いで、サンプル両端部の集電部間の電気抵抗Ｒ（Ω）を、オームメーターの測定端子を接触させる２端子法により測定した。得られた電気抵抗から下記式を用いてシート抵抗Ｒｓ０（Ω／ｓｑ）を算出した。なお、表面に保護層を有する導電フィルムのシート抵抗は、金属細線パターンのうち、集電部を露出させ、その他の金属細線パターンが保護層で被覆された導電性フィルムを作製し、測定を行った。具体的には、上述の方法で形成した集電部にマスキングを行い、保護層を形成し、最後にマスキングを除去することで、集電部のみが露出した導電性フィルムを作製した。結果を下記表３に示す。
Ｒｓ０＝Ｒ／Ｌ×Ｄ
Ｌ：８０（ｍｍ）  ：集電部間の距離
Ｄ：１００（ｍｍ）：奥行方向の距離【０２８２】
［実施例Ｂ：可視光透過率及びヘイズ］
ＪＩＳ  Ｋ  ７３６１−１：１９９７の全光線透過率に準拠して、３６０〜８３０ｎｍの波長を有する可視光の透過率を算出することにより、導電性フィルムの可視光透過率を測定した。また、ＪＩＳ  Ｋ  ７１３６：２０００に準拠して導電性フィルムのヘイズを測定した。結果を下記表３に示す。【０２８３】
［実施例Ｂ：金属細線断面のＳＴＥＭ−ＥＤＸ分析］
得られた導電性フィルムを支持体であるエポキシ樹脂に包埋し、ウルトラミクロトームを用いて金属細線の延伸方向に直交する面で切断して、厚さ８０ｎｍの薄切片を形成した。得られた薄切片を測定サンプルとして、下記条件にて電子線を照射することにより、ＳＴＥＭ−ＥＤＸ分析を行った。
ＳＴＥＭ：日立ハイテクノロジーズ社製、走査型透過電子顕微鏡  ＨＤ―２３００Ａ
ＥＤＸ  ：ＥＤＡＸ社製、エネルギー分散型Ｘ線分析装置、ＧＥＮＥＳＩＳ
加速電圧：２００ｋＶ
測定倍率：２５，０００倍
電子線入射角度：９０°
Ｘ線取出角度  ：１８°
マッピング元素：Ｃｕ、Ａｇ、Ｏ
積算回数：２００回
ｄｗｅｌｌ  ｔｉｍｅ：２００μｓｅｃ．
解像度  ：２５６×２００ピクセル【０２８４】
上記のようにして得られた測定サンプルをＳＴＥＭにより観察し、金属細線の断面のＳＴＥＭ像を得た。同時に、エネルギー分散型Ｘ線分析（ＥＤＸ）により金属細線の断面の元素マッピングをした。具体的には、断面の箇所ごとに酸素原子ＯのＫ殻のＥＤＸ強度と、導電性金属原子ＭのＫ殻のＥＤＸ強度を測定し、この操作を金属細線の断面の全体に対して行った。【０２８５】
他方で、ＳＴＥＭ像から、透明基材側の金属細線界面から金属細線表面までの最大厚さＴを算出し、透明基材側の金属細線界面から０．１０Ｔ〜０．９０Ｔまでの厚さ領域における酸素原子ＯのＫ殻のＥＤＸ強度の積算値と導電性金属原子ＭのＫ殻のＥＤＸ強度の積算値を算出し、これら積算値の比を原子％比Ｏ／Ｍ０．１０〜０．９０として得た。また、原子％比Ｏ／Ｍ０．７５〜０．９０や原子％比Ｏ／Ｍ０．１０〜０．２５については、対象とする厚さ領域において、同様の手法により算出した。【０２８６】
＜実施例Ｂ２〜Ｂ１０、及び比較例Ｂ１〜Ｂ３＞
表３に示すように、透明基材、インク、線幅、及び焼成条件等をそれぞれ変更したこと以外は、実施例Ｂ１と同様の操作により導電性フィルムを作製し、評価を行った。結果を下記表３に示す。【０２８７】
【表３】
2020027166.tif 000005
【０２８８】
実施例Ｂ１〜Ｂ１０、及び比較例Ｂ１〜Ｂ３から、金属細線の延伸方向に直交する金属細線の断面のＳＴＥＭ−ＥＤＸ分析において、導電性金属原子Ｍと酸素原子Ｏの原子％比Ｏ／Ｍを０．０１〜１．００の範囲に調整することで、高い透明性（すなわち、小さい線幅、高い透過率、及び低いヘイズ）と高い導電性を兼ね備える導電性フィルムが得られることが分かる。【０２８９】
＜＜実施例Ｂ'＞＞
以下、第２実施形態に関する実施例Ｂ'及び比較例Ｂ'について、具体的に説明する。【０２９０】
《透明基材Ｂ'》
［透明基材Ｂ'１の調製］
ポリエチレンテレフタレート（ＰＥＴ）を透明基材として用いて、その上に酸化ケイ素のナノ粒子が分散した中間層形成組成物を塗布し、乾燥して、厚み１５０ｎｍ、体積抵抗率５０００Ωｃｍの酸化ケイ素を含有した中間層を形成することにより透明基材Ｂ'１を得た。【０２９１】
《インクＢ'》
［インクＢ'１］
酸化銅ナノ粒子（ＣＩＫナノテック社製  酸化第二銅微粒子）２０質量部と、分散剤（ビックケミー社製、製品名：Ｄｉｓｐｅｒｂｙｋ−１４５）４質量部と、界面活性剤（セイミケミカル社製、製品名：Ｓ−６１１）１質量部と、有機溶剤（ｎ−ブタノール、及び２−プロピレングリコール）７５質量部とを混合し、酸化銅ナノ粒子が分散したインクＢ'１を調製した。【０２９２】
［インクＢ'２］
市販の酸化銀ナノ粒子２０質量部と、分散剤（ヒドロキシプロピルセルロース）５質量部と、有機溶剤（セカンダリブチルアルコール）７５質量部とを混合し、酸化銀ナノ粒子が分散したインクＢ'２を調製した。【０２９３】
＜実施例Ｂ'１＞
《導電性フィルムの製造》
先ず転写媒体表面にインクＢ'１を塗布し、次いでインクＢ'１が塗布された転写媒体表面と金属細線パターンの溝を有する版を対向させて、押圧、接触して、版の凸部表面に転写媒体表面上の一部のインクＢ'１を転移させた。その後、残ったインクＢ'１がコーティングされた転写媒体表面と透明基材Ｂ'１とを対向させて、押圧、接触させ、透明基材Ｂ'１の上に所望の金属細線パターン状のインクＢ'１を転写させた。次いで、市販の赤外線オーブンを用いて、インクＢ'１のパターンに対して以下の条件で焼成を施し、金属細線表面側の酸化銅の還元を促進することによって、透明基材Ｂ'１との界面側に酸素原子Ｏを偏在させた線幅１μｍのメッシュパターンの金属細線を有する導電性フィルムを得た。
熱源：赤外線ランプ
照射温度：１８０℃
照射時間：２２０ｍｉｎ
環境：水素含有窒素雰囲気【０２９４】
《導電性フィルムの評価》
実施例Ｂ'のシート抵抗、可視光透過率及びヘイズ、金属細線断面のＳＴＥＭ−ＥＤＸ分析の測定については、実施例Ｂに記載の方法と同様の方法により行った。【０２９５】
＜実施例Ｂ'２〜Ｂ'１０、及び比較例Ｂ'１〜Ｂ'２＞
表４に示すように、透明基材、インク、線幅、及び焼成条件等をそれぞれ変更したこと以外は、実施例Ｂ'１と同様の操作により導電性フィルムを作製し、評価を行った。結果を下記表４に示す。【０２９６】
【表４】
2020027166.tif 000006
【０２９７】
実施例Ｂ'１〜Ｂ'１０、及び比較例Ｂ'１〜Ｂ'２から、金属細線の延伸方向に直交する金属細線の断面のＳＴＥＭ−ＥＤＸ分析において、導電性金属原子Ｍと酸素原子Ｏの原子％比Ｏ／Ｍを０．０１〜１．００の範囲に調整することで、高い透明性（すなわち、小さい線幅、高い透過率、及び低いヘイズ）と高い導電性を兼ね備える導電性フィルムが得られることが分かる。【０２９８】
＜＜実施例Ｃ＞＞
以下、第３実施形態に関する実施例Ｃ及び比較例Ｃについて、具体的に説明する。【０２９９】
《透明基材Ｃ》
［透明基材Ｃ１の調製］
ポリエチレンテレフタレート（ＰＥＴ）を透明基材として用いて、その上に酸化ケイ素ナノ粒子と導電性の有機シラン化合物を含む中間層形成組成物を塗布し、乾燥して、帯電防止機能を有する厚み１５０ｎｍ、体積抵抗率５０００Ωｃｍの酸化ケイ素を含有した中間層を形成することにより透明基材Ｃ１を得た。【０３００】
［透明基材Ｃ２の調製］
ＰＥＴに代えてポリエチレンナフタレート（ＰＥＮ）を透明基材として用いたこと以外は、透明基材Ｃ１の調製方法と同様の方法により、透明基材Ｃ２を得た。【０３０１】
《インクＣ》
［インクＣ１］
酸化銅ナノ粒子（ＣＩＫナノテック社製  酸化第二銅微粒子）２０質量部と、分散剤（ビッグケミー社製、製品名：Ｄｉｓｐｅｒｂｙｋ−１４５）４質量部と、界面活性剤（セイミケミカル社製、製品名：Ｓ−６１１）１質量部と、有機溶剤（ｎ−ブタノール、及び２−プロピレングリコール）７５質量部とを混合し、酸化銅ナノ粒子が分散したインクＣ１を調製した。【０３０２】
［インクＣ２］
ＤＩＣ社製銀ナノインク（ＲＡＧＴ−２９）１００質量部にエタノールを５０質量部添加し、インクＣ２を調製した。【０３０３】
＜実施例Ｃ１＞
《導電性フィルムの製造》
先ず転写媒体表面にインクＣ１を塗布し、次いでインクＣ１が塗布された転写媒体表面と金属細線パターンの溝を有する版を対向させて、押圧、接触して、版の凸部表面に転写媒体表面上の一部のインクを転移させた。その後、残ったインクＣ１がコーティングされた転写媒体表面と透明基材Ｃ１とを対向させて、押圧、接触させ、透明基材Ｃ１の上に所望の金属細線パターン状のインクＣ１を転写させた。次いで、インクＣ１のパターンに対して以下の条件で還元性ガス雰囲気下にて加熱焼成を施し、線幅１μｍのメッシュパターンの金属細線を有する導電性フィルムを得た。
・環境：ヘリウム−水素ガス雰囲気下
・加熱温度：１００℃
・加熱時間：６０分【０３０４】
《導電性フィルムの評価》
［実施例Ｃ：シート抵抗］
得られた導電性フィルムのシート抵抗Ｒｓ０（Ω／ｓｑ）を以下の方法により測定した。先ず、導電性フィルムの金属細線パターンが全面に配された部分から１００ｍｍ四方の測定サンプルを切り出した。次いで、得られた測定サンプルの表面の幅方向の両端部にスクリーン印刷装置を用いて銀ペーストを塗布、乾燥し、図１３に示すように幅１０ｍｍ×奥行１００ｍｍの長尺な集電部を形成した。次いで、サンプル両端部の集電部間の電気抵抗Ｒ（Ω）を、オームメーターの測定端子を接触させる２端子法により測定した。得られた電気抵抗から下記式を用いてシート抵抗Ｒｓ０（Ω／ｓｑ）を算出した。なお、表面に保護層を有する導電フィルムのシート抵抗は、金属細線パターンのうち、集電部を露出させ、その他の金属細線パターンが保護層で被覆された導電性フィルムを作製し、測定を行った。具体的には、上述の方法で形成した集電部にマスキングを行い、保護層を形成し、最後にマスキングを除去することで、集電部のみが露出した導電性フィルムを作製した。結果を下記表５に示す。
Ｒｓ０＝Ｒ／Ｌ×Ｄ
Ｌ：８０（ｍｍ）  ：集電部間の距離
Ｄ：１００（ｍｍ）：測定サンプルの奥行【０３０５】
［実施例Ｃ：可視光透過率及びヘイズ］
ＪＩＳ  Ｋ  ７３６１−１：１９９７の全光線透過率に準拠して、３６０〜８３０ｎｍの波長を有する可視光の透過率を算出することにより、導電性フィルムの可視光透過率を測定した。また、ＪＩＳ  Ｋ  ７１３６：２０００に準拠して導電性フィルムのヘイズを測定した。結果を下記表５に示す。【０３０６】
［実施例Ｃ：金属細線断面のＳＴＥＭ−ＥＤＸ分析］
得られた導電性フィルムを、収束イオンビーム（ＦＩＢ）を用いて金属細線の延伸方向に直交する金属細線の断面を含む、厚さ２００ｎｍ以下の薄切片を作製した。得られた薄切片をシリコンの試料台の先端に取り付け、測定サンプルとして下記条件にてＳＴＥＭ−ＥＤＸ測定を行った。
ＳＴＥＭ：日立ハイテクノロジーズ社製、走査型透過電子顕微鏡  ＨＤ―２３００Ａ
ＥＤＸ  ：ＥＤＡＸ社製、エネルギー分散型Ｘ線分析装置、ＧＥＮＥＳＩＳ
加速電圧：２００ｋＶ
測定倍率：２５，０００倍
電子線入射角度：９０°
Ｘ線取出角度  ：１８°
マッピング元素：Ｃｕ、Ａｇ、Ｃ、Ｏ
積算回数：２００回
ｄｗｅｌｌ  ｔｉｍｅ：２００μｓｅｃ．
解像度  ：２５６×２００ピクセル【０３０７】
次いで、上記のようにして得られた測定サンプルをＳＴＥＭにより観察し、金属細線の断面のＳＴＥＭ像を得た。同時に、エネルギー分散型Ｘ線分析（ＥＤＸ）により金属細線の断面の元素マッピングをした。具体的には、断面の箇所ごとに炭素原子ＣのＫ殻のＥＤＸ強度と、導電性金属原子ＭのＫ殻のＥＤＸ強度を測定し、この操作を金属細線の断面の全体に対して行った。【０３０８】
他方で、ＳＴＥＭ像から、透明基材側の金属細線界面から金属細線までの最大厚さＴを算出し、透明基材側の金属細線界面から０．１０Ｔ〜０．２５Ｔまでの厚さ領域における炭素原子ＣのＫ殻のＥＤＸ強度の積算値と導電性金属原子ＭのＫ殻のＥＤＸ強度の積算値を算出し、これら積算値の比を原子％比Ｃ／Ｍ０．１０〜０．２５として得た。酸素原子Ｏと導電性金属原子Ｍの原子％比Ｏ／Ｍ０．１０〜０．２５についても同様の手法により算出した。結果を下記表５に示す。【０３０９】
［実施例Ｃ：密着性］
得られた導電性フィルムに対し、１８０°ピール試験法によって、透明基材に対する金属細線の密着性を評価した。具体的には、得られた導電性フィルムの金属細線部（導電部）に対し、株式会社テラオカ社製カプトン粘着テープ６５０Ｓを貼り付け、一方の端部を導電性フィルムから剥がし、１８０°折り返した状態でテープを剥離した。テープ剥離後の透明基材表面を観察し、透明基材上に金属細線が残っている場合は良好な密着性を有していると判断した。なお、良好な密着性を有している場合はＡ、一部の金属細線の剥離が認められる場合はＢと記した。結果を下記表５に示す。【０３１０】
＜実施例Ｃ２〜Ｃ６、及び比較例Ｃ１〜Ｃ８＞
表５に示すように、透明基材、インク及び焼成条件等をそれぞれ変更したこと以外は、実施例Ｃ１と同様の操作により導電性フィルムを作製した。その条件を下記表５に示す。また、作製した導電性フィルムの評価を行った結果を下記表５に示す。【０３１１】
【表５】
2020027166.tif 000007
【０３１２】
実施例Ｃ１〜Ｃ６、及び比較例Ｃ１〜Ｃ８より、金属細線の断面における導電性金属原子Ｍと炭素原子Ｃの原子％比を特定の範囲に調整することで、高い透明性（すなわち、小さい線幅）を維持しながら、高い導電性と、透明基材と金属細線との高い密着性を兼ね備える導電性フィルムが得られることが分かった。【０３１３】
＜＜実施例Ｃ'＞＞
以下、第３実施形態に関する実施例Ｃ'及び比較例Ｃ'について、具体的に説明する。【０３１４】
《透明基材Ｃ'》
［透明基材Ｃ'１の調製］
ポリエチレンテレフタレート（ＰＥＴ）を透明基材として用いて、ＰＥＴ上にスパッタリング法を用いて、厚み５０ｎｍの酸化ケイ素層を中間層として製膜した、透明基材Ｃ'１を得た。【０３１５】
［透明基材Ｃ'２の調製］
ＰＥＴに代えてポリエチレンナフタレート（ＰＥＮ）を透明基材として用いたこと以外は、透明基材Ｃ'１の調製方法と同様の方法により、透明基材Ｃ'２を得た。【０３１６】
《インクＣ'》
［インクＣ'１］
酸化銅ナノ粒子（ＣＩＫナノテック社製  酸化第二銅微粒子）２０質量部と、分散剤（ビッグケミー社製、製品名：Ｄｉｓｐｅｒｂｙｋ−１４５）４質量部と、界面活性剤（セイミケミカル社製、製品名：Ｓ−６１１）１質量部と、有機溶剤（ｎ−ブタノール、及び２−プロピレングリコール）７５質量部とを混合し、酸化銅ナノ粒子が分散したインクＣ'１を調製した。【０３１７】
［インクＣ'２］
ＤＩＣ社製銀ナノインク（ＲＡＧＴ−２９）１００質量部にエタノールを５０質量部添加し、インクＣ'２を調製した。【０３１８】
＜実施例Ｃ'１＞
《導電性フィルムの製造》
先ず転写媒体表面にインクＣ'１を塗布し、次いでインクＣ'１が塗布された転写媒体表面と金属細線パターンの溝を有する版を対向させて、押圧、接触して、版の凸部表面に転写媒体表面上の一部のインクを転移させた。その後、残ったインクＣ'１がコーティングされた転写媒体表面と透明基材Ｃ'１とを対向させて、押圧、接触させ、透明基材Ｃ'１の上に所望の金属細線パターン状のインクＣ'１を転写させた。次いで、インクＣ'１のパターンに対して以下の条件で還元性ガス雰囲気下にて加熱焼成を施し、線幅１μｍのメッシュパターンの金属細線を有する導電性フィルムを得た。
・環境：ヘリウム−水素ガス雰囲気下
・加熱温度：１００℃
・加熱時間：６０分【０３１９】
《導電性フィルムの評価》
実施例Ｃ'のシート抵抗、可視光透過率及びヘイズ、金属細線断面のＳＴＥＭ−ＥＤＸ分析、並びに密着性の測定については、実施例Ｃに記載の方法と同様の方法により行った。【０３２０】
＜実施例Ｃ'２、及び比較例Ｃ'１〜Ｃ'４＞
表６に示すように、透明基材、インク及び焼成条件等をそれぞれ変更したこと以外は、実施例Ｃ１と同様の操作により導電性フィルムを作製した。その条件を下記表６に示す。また、作製した導電性フィルムの評価を行った結果を下記表６に示す。【０３２１】
【表６】
2020027166.tif 000008
【０３２２】
実施例Ｃ'１〜Ｃ'２、及び比較例Ｃ'１〜Ｃ'４より、金属細線の断面における導電性金属原子Ｍと炭素原子Ｃの原子％比を特定の範囲に調整することで、高い透明性（すなわち、小さい線幅）を維持しながら、高い導電性と、透明基材と金属細線との高い密着性を兼ね備える導電性フィルムが得られることが分かった。【０３２３】
＜＜実施例Ｄ＞＞
以下、第２実施形態及び第３実施形態に関する実施例Ｄ及び比較例Ｄについて、具体的に説明する。【０３２４】
《透明基材Ｄ》
［透明基材Ｄ１の調製］
ＰＥＴを透明基材として用いて、その上に酸化ケイ素ナノ粒子と導電性の有機シラン化合物を含む中間層形成組成物を塗布し、乾燥して、帯電防止機能を有する厚み１５０ｎｍ、体積抵抗率５０００Ωｃｍの酸化ケイ素を含有した中間層を形成することにより透明基材Ｄ１を得た。なお、透明基材Ｄ１は、透明基材であるＰＥＴ上に中間層が積層した形態である。【０３２５】
《インクＤ》
［インクＤ１］
粒子径２１ｎｍの酸化第一銅ナノ粒子２０質量部と、分散剤（ビッグケミー社製、製品名：Ｄｉｓｐｅｒｂｙｋ−１４５）４質量部と、界面活性剤（セイミケミカル社製、製品名：Ｓ−６１１）１質量部と、エタノール７５質量部とを混合し、酸化第一銅ナノ粒子の含有割合が２０質量％のインクＤ１を調製した。【０３２６】
＜実施例Ｄ１＞
《導電性フィルムの調製》
先ず転写媒体表面にインクＤ１を塗布し、次いでインクが塗布された転写媒体表面と金属細線パターンの溝を有する版を対向させて、押圧、接触して、版の凸部表面に転写媒体表面上の一部のインクを転移させた。その後、残ったインクがコーティングされた転写媒体表面と透明基材とを対向させて、押圧、接触させ、透明基材の上に所望の金属細線パターン状のインクＤ１を転写させた。次いで、インクＤ１のパターンに対してプラズマ焼成装置を用いて表７に記載の条件で還元し、線幅１μｍのメッシュパターンの金属細線を有する導電性フィルムを得た。【０３２７】
《導電性フィルムの評価》
［実施例Ｄ：シート抵抗］
得られた導電性フィルムのシート抵抗Ｒｓ０（Ω／ｓｑ）を以下の方法により測定した。先ず、導電性フィルムの金属細線パターンが全面に配された部分から１００ｍｍ四方の測定サンプルを切り出した。次いで、得られた測定サンプルの表面の幅方向の両端部にスクリーン印刷装置を用いて銀ペーストを塗布、乾燥し、図１３に示すように幅１０ｍｍ×奥行１００ｍｍの長尺な集電部を形成した。次いで、サンプル両端部の集電部間の電気抵抗Ｒ（Ω）を、オームメーターの測定端子を接触させる２端子法により測定した。得られた電気抵抗から下記式を用いてシート抵抗Ｒｓ０（Ω／ｓｑ）を算出した。なお、表面に保護層を有する導電フィルムのシート抵抗は、金属細線パターンのうち、集電部を露出させ、その他の金属細線パターンが保護層で被覆された導電性フィルムを作製し、測定を行った。具体的には、上述の方法で形成した集電部にマスキングを行い、保護層を形成し、最後にマスキングを除去することで、集電部のみが露出した導電性フィルムを作製した。結果を下記表７に示す。
Ｒｓ０＝Ｒ／Ｌ×Ｄ
Ｌ：８０（ｍｍ）  ：集電部間の距離
Ｄ：１００（ｍｍ）：測定サンプルの奥行【０３２８】
［実施例Ｄ：可視光透過率及びヘイズ］
ＪＩＳ  Ｋ  ７３６１−１：１９９７の全光線透過率に準拠して、３６０〜８３０ｎｍの波長を有する可視光の透過率を算出することにより、導電性フィルムの可視光透過率を測定した。また、ＪＩＳ  Ｋ  ７１３６：２０００に準拠して導電性フィルムのヘイズを測定した。結果を下記表７に示す。【０３２９】
［実施例Ｄ：金属細線断面のＳＴＥＭ−ＥＤＸ分析］
得られた導電性フィルムを、収束イオンビーム（ＦＩＢ）を用いて金属細線の延伸方向に直交する金属細線の断面を含む、厚さ２００ｎｍ以下の薄切片を作製した。得られた薄切片をシリコンの試料台の先端に取り付け、測定サンプルとして下記条件にてＳＴＥＭ−ＥＤＸ測定を行った。
ＳＴＥＭ：日立ハイテクノロジーズ社製、走査型透過電子顕微鏡  ＨＤ―２３００Ａ
ＥＤＸ  ：ＥＤＡＸ社製、エネルギー分散型Ｘ線分析装置、ＧＥＮＥＳＩＳ
加速電圧：２００ｋＶ
測定倍率：２５，０００倍
電子線入射角度：９０°
Ｘ線取出角度  ：１８°
マッピング元素：Ｃｕ、Ｃ、Ｏ
積算回数：２００回
ｄｗｅｌｌ  ｔｉｍｅ：２００μｓｅｃ．
解像度  ：２５６×２００ピクセル【０３３０】
次いで、上記のようにして得られた測定サンプルをＳＴＥＭにより観察し、金属細線の断面のＳＴＥＭ像を得た。同時に、エネルギー分散型Ｘ線分析（ＥＤＸ）により金属細線の断面の元素マッピングをした。具体的には、断面の箇所ごとに炭素原子ＣのＫ殻のＥＤＸ強度と、酸素原子ＯのＫ殻のＥＤＸ強度と、導電性金属原子ＭのＫ殻のＥＤＸ強度とを測定し、この操作を金属細線の断面の全体に対して行った。【０３３１】
他方で、ＳＴＥＭ像から、透明基材側の金属細線界面から金属細線までの最大厚さＴを算出し、透明基材側の金属細線界面から０．１０Ｔ〜０．２５Ｔまでの厚さ領域における炭素原子ＣのＫ殻のＥＤＸ強度の積算値と導電性金属原子ＭのＫ殻のＥＤＸ強度の積算値を算出し、これら積算値の比を原子％比Ｃ／Ｍ０．１０〜０．２５として得た。同様に、透明基材側の金属細線界面から０．１０Ｔ〜０．９０Ｔまでの厚さ領域における酸素原子ＯのＫ殻のＥＤＸ強度の積算値と導電性金属原子ＭのＫ殻のＥＤＸ強度の積算値を算出し、これら積算値の比を原子％比Ｏ／Ｍ０．１０〜０．９０として得た。また、原子％比Ｏ／Ｍ０．７５〜０．９０や原子％比Ｏ／Ｍ０．１０〜０．２５については、対象とする厚さ領域において、同様の手法により算出した。結果を下記表７に示す。【０３３２】
［実施例Ｄ：密着性］
得られた導電性フィルムに対し、１８０°ピール試験法によって、透明基材に対する金属細線の密着性を評価した。具体的には、得られた導電性フィルムの金属細線部（導電部）に対し、株式会社テラオカ社製カプトン粘着テープ６５０Ｓを貼り付け、一方の端部を導電性フィルムから剥がし、１８０°折り返した状態でテープを剥離した。テープ剥離後の透明基材表面を観察し、剥離がない場合をＡ、一部の金属細線の剥離が認められる場合をＢ、全ての金属細線が剥離した場合をＣと判断した。結果を下記表７に示す。【０３３３】
＜実施例Ｄ２〜Ｄ１３、及び比較例Ｄ１〜Ｄ８＞
表７に示すように、透明基材、インク、線幅、及び焼成条件をそれぞれ変更したこと以外は、実施例Ｄ１と同様の操作により導電性フィルムを作製し、評価を行った。結果を下記表７に示す。【０３３４】
【表７】
2020027166.tif 000009
【０３３５】
実施例Ｄ１〜Ｄ１３及び比較例Ｄ１〜Ｄ８から、金属細線の延伸方向に直交する金属細線の断面のＳＴＥＭ−ＥＤＸ分析において、導電性金属原子Ｍと酸素原子Ｃの原子％比Ｃ／Ｍ０．１０〜０．２５を０．３〜６．０の範囲に、また導電性金属原子Ｍと酸素原子Ｏの原子％比Ｏ／Ｍ０．１０〜０．９０を０．０１〜１．００の範囲に調整することで、細線化による低い視認性を実現しつつ、同時に低いシート抵抗、高い透過率、低いヘイズ、良好な密着性を達成できる導電性フィルムが得られることが分かる。【０３３６】
本出願は、２０１８年７月３０日に日本国特許庁へ出願された日本特許出願（特願２０１８−１４２２２５、特願２０１８−１４２０５１、及び特願２０１８−１４２０４５）に基づくものであり、その内容はここに参照として取り込まれる。
【産業上の利用可能性】
【０３３７】
本発明の導電性フィルムは、電子ペーパー、タッチパネル、及びフラットパネルディスプレイ等の透明電極として、好適に利用でき、産業上の利用可能性を有する。
【符号の説明】
【０３３８】
１０…導電性フィルム
１１…透明基材
１２…金属細線パターン
１３…導電部
１４…金属細線
１５…開口部
１６…パターン単位
２０…電子ペーパー
２１…カップ
２２…黒顔料
２３…白顔料
２４…ボトム電極
３０…タッチパネル
３１…絶縁体
３２…取り出し電極
３３…コントローラー
【図１】
2020027166.tif 000010
【図２】
2020027166.tif 000011
【図３】
2020027166.tif 000012
【図４】
2020027166.tif 000013
【図５】
2020027166.tif 000014
【図６】
2020027166.tif 000015
【図７】
2020027166.tif 000016
【図８】
2020027166.tif 000017
【図９】
2020027166.tif 000018
【図１０】
2020027166.tif 000019
【図１１】
2020027166.tif 000020
【図１２】
2020027166.tif 000021
【図１３】
2020027166.tif 000022
【図１４】
2020027166.tif 000023
【図１５】
2020027166.tif 000024
【手続補正書】
【提出日】令和3年1月22日(2021.1.22)
【手続補正１】
【補正対象書類名】特許請求の範囲
【補正対象項目名】全文
【補正方法】変更
【補正の内容】
【特許請求の範囲】
【請求項１】
透明基材と、該透明基材の片面又は両面に配された金属細線パターンからなる導電部と、を有する導電性フィルムであって、
前記金属細線パターンが、金属細線から構成されており、
該金属細線が、導電性金属原子Ｍと酸素原子Ｏとを含み、
前記金属細線の延伸方向に直交する前記金属細線の断面のＳＴＥＭ−ＥＤＸ分析において、前記金属細線の厚さをＴとしたとき、前記透明基材側の金属細線界面から０．１０Ｔ〜０．９０Ｔまでの厚さ領域における前記導電性金属原子Ｍに対する前記酸素原子Ｏの原子％比Ｏ／Ｍ0.10〜0.90が、０．０１以上１．００以下である、
導電性フィルム。
【請求項２】
前記金属細線中の原子％比Ｏ／Ｍが、前記透明基材側から前記金属細線の厚み方向に向かって漸減する、
請求項１に記載の導電性フィルム。
【請求項３】
前記透明基材側の前記金属細線界面から０．７５Ｔ〜０．９０Ｔまでの厚さ領域における原子％比Ｏ／Ｍ0.75〜0.90が、０．２５以下である、
請求項１又は２に記載の導電性フィルム。
【請求項４】
前記透明基材側の前記金属細線界面から０．１０Ｔ〜０．２５Ｔまでの厚さ領域における原子％比Ｏ／Ｍ0.10〜0.25が、０．０５以上である、
請求項１〜３のいずれか一項に記載の導電性フィルム。
【請求項５】
前記導電性金属原子Ｍが、銀、銅、及びアルミニウムからなる群より選ばれる少なくとも１種以上の金属元素を含む、
請求項１〜４のいずれか一項に記載の導電性フィルム。
【請求項６】
前記金属細線が、酸化第一銅、酸化第二銅、酸化銀、及び酸化アルミニウムからなる群より選ばれる少なくとも１種以上の金属酸化物を含む、
請求項１〜５のいずれか一項に記載の導電性フィルム。
【請求項７】
前記透明基材は前記導電部との間に中間層を有する、
請求項１〜６のいずれか一項に記載の導電性フィルム。
【請求項８】
前記中間層が、酸化ケイ素、窒化ケイ素、酸化アルミニウム、及びフッ化マグネシウムからなる群より選ばれる少なくとも１種を含む、
請求項７に記載の導電性フィルム。
【請求項９】
前記中間層の屈折率が前記透明基材の屈折率よりも小さく、
前記透明基材側の前記金属細線界面から０．１０Ｔ〜０．２５Ｔまでの厚さ領域における前記金属細線の理論屈折率が前記中間層の屈折率よりも小さい、
請求項７又は８に記載の導電性フィルム。
【請求項１０】
前記金属細線の線幅が、０．１μｍ以上５．０μｍ以下である、
請求項１〜９のいずれか一項に記載の導電性フィルム。
【請求項１１】
前記金属細線のアスペクト比が、０．０５以上１．００以下である、
請求項１〜１０のいずれか一項に記載の導電性フィルム。
【請求項１２】
前記導電性フィルムのシート抵抗が、０．１Ω／ｓｑ以上１，０００Ω／ｓｑ以下である、
請求項１〜１１のいずれか一項に記載の導電性フィルム。
【請求項１３】
前記導電性フィルムの可視光透過率が、８０％以上１００％以下である、
請求項１〜１２のいずれか一項に記載の導電性フィルム。
【請求項１４】
前記導電性フィルムのヘイズが、０．０１％以上５．００％以下である、
請求項１〜１３のいずれか一項に記載の導電性フィルム。
【請求項１５】
前記金属細線パターンの開口率が、８０％以上１００％未満である、
請求項１〜１４のいずれか一項に記載の導電性フィルム。
【請求項１６】
前記金属細線パターンがメッシュパターンである、
請求項１〜１５のいずれか一項に記載の導電性フィルム。
【請求項１７】
前記金属細線パターンがラインパターンである、
請求項１〜１６のいずれか一項に記載の導電性フィルム。
【請求項１８】
請求項１〜１７のいずれか一項に記載の導電性フィルムを捲回してなる、
導電性フィルムロール。
【請求項１９】
請求項１〜１７のいずれか一項に記載の導電性フィルムを備える、
電子ペーパー。
【請求項２０】
請求項１〜１７のいずれか一項に記載の導電性フィルムを備える、
タッチパネル。
【請求項２１】
請求項１〜１７のいずれか一項に記載の導電性フィルムを備える、
フラットパネルディスプレイ。
【国際調査報告】
2020027166.tif 000025
2020027166.tif 000026
2020027166.tif 000027
2020027166.tif 000028